(57)【要約】【課題】生産性が高く、加飾材の枠内部または透明保護層の外周部の直線性が高い、加飾材または透明保護層付き基材の製造方法の提供。【解決手段】仮支持体ならびに着色層および透明樹脂層のうちいずれかを含む転写材料に対して、着色層または透明樹脂層を厚み方向に貫通する深さであり、かつ、面内方向に直線部分を有する切り込みを入れる工程と、前記転写材料の面内方向の一部の領域から前記切り込みの深さまでの前記着色層または透明樹脂層を取り除く工程と、前記着色層または透明樹脂層のうち取り除かれなかった残りの領域を有する転写材料を基材に貼り付ける工程と、前記基材に貼り付けられた前記転写材料から前記仮支持体を取り除く工程と、前記基材に貼りつけられた前記転写材料の前記着色層または透明樹脂層の残りの領域を硬化して加飾材または透明保護層を形成する工程を含み、前記着色層は、色材およびバインダー樹脂を含み、着色層は、少なくとも色材およびバインダー樹脂を含む加飾材または透明保護層付き基材の製造方法。【選択図】図１８
2014111357.tif 000002
【特許請求の範囲】
【請求項１】
（Ａ）仮支持体ならびに着色層および透明樹脂層のうちいずれかを含む転写材料に対して、少なくとも着色層または透明樹脂層を厚み方向に貫通する深さであり、かつ、面内方向に直線部分を有する切り込みを入れる工程と、
（Ｂ）前記転写材料の面内方向の一部の領域から前記切り込みの深さまでの前記着色層または透明樹脂層を取り除く工程と、
（Ｃ）前記着色層または透明樹脂層のうち取り除かれなかった残りの領域を有する転写材料を基材に貼り付ける工程と、
（Ｄ）前記基材に貼り付けられた前記転写材料から前記仮支持体を取り除く工程と、
（Ｅ）前記基材に貼りつけられた前記転写材料の前記着色層の残りの領域を硬化して加飾材を形成する工程、または、前記基材に貼りつけられた前記転写材料の前記透明樹脂層の残りの領域を硬化して透明保護層を形成する工程を含み、
前記着色層は、少なくとも色材およびバインダー樹脂を含み、前記透明樹脂層は少なくとも透明バインダー樹脂を含むことを特徴とする加飾材または透明保護層付き基材の製造方法。
【請求項２】
（Ａ）仮支持体および着色層を含む転写材料に対して、少なくとも着色層を厚み方向に貫通する深さであり、かつ、面内方向に直線部分を有する切り込みを入れる工程と、
（Ｂ）前記転写材料の面内方向の一部の領域から前記切り込みの深さまでの前記着色層を取り除く工程と、
（Ｃ）前記着色層のうち取り除かれなかった残りの領域を有する転写材料を基材に貼り付ける工程と、
（Ｄ）前記基材に貼り付けられた前記転写材料から前記仮支持体を取り除く工程と、
（Ｅ）前記基材に貼りつけられた前記転写材料の前記着色層の残りの領域を硬化して加飾材を形成する工程を含み、前記着色層は、少なくとも色材およびバインダー樹脂を含むことを特徴とする請求項１に記載の加飾材または透明保護層付き基材の製造方法。
【請求項３】
前記加飾材は、光学濃度が２．６以上であることを特徴とする請求項１または２に記載の加飾材または透明保護層付き基材の製造方法。
【請求項４】
前記加飾材は、基材側より、特定の波長の可視光を吸収して呈色する層と、可視光の波長領域全体にわたって吸収する灰色層を有することを特徴とする請求項１〜３のいずれか一項に記載の加飾材または透明保護層付き基材の製造方法。
【請求項５】
（Ａ）仮支持体および透明樹脂層を含む転写材料に対して、少なくとも透明樹脂層を厚み方向に貫通する深さであり、かつ、面内方向に直線部分を有する切り込みを入れる工程と、
（Ｂ）前記転写材料の面内方向の一部の領域から前記切り込みの深さまでの前記透明樹脂層を取り除く工程と、
（Ｃ）透明樹脂層のうち取り除かれなかった残りの領域を有する転写材料を基材に貼り付ける工程と、
（Ｄ）前記基材に貼り付けられた前記転写材料から前記仮支持体を取り除く工程と、
（Ｅ）前記基材に貼りつけられた前記転写材料の前記透明樹脂層の残りの領域を硬化して透明保護層を形成する工程を含み、
前記透明樹脂層は少なくとも透明バインダー樹脂を含むことを特徴とする請求項１に記載の加飾材または透明保護層付き基材の製造方法。
【請求項６】
（Ｆ）前記加飾材または透明保護層が形成された部分と前記加飾材または透明保護層が形成されていない部分とを含む領域の外周部を切り取る工程を、さらに含むことを特徴とする請求項１〜５のいずれか一項に記載の加飾材または透明保護層付き基材の製造方法。
【請求項７】
加飾材付き基材は、前記加飾材または透明保護層が形成された部分と前記加飾材または透明保護層が形成されていない部分とを含む領域の外周部を、トムソン刃加工およびレーザー光加工から選ばれる方法で切り取ることを特徴とする請求項６に記載の加飾材または透明保護層付き基材の製造方法。
【請求項８】
前記転写材料は、前記仮支持体、前記熱可塑性樹脂層ならびに前記着色層および透明樹脂層のうちいずれかをこの順で含むことを特徴とする請求項１〜７のいずれか一項に記載の加飾材または透明保護層付き基材の製造方法。
【請求項９】
前記転写材料は、前記仮支持体、前記熱可塑性樹脂層、中間層ならびに前記着色層および透明樹脂層のうちいずれかをこの順で含むことを特徴とする請求項８に記載の加飾材または透明保護層付き基材の製造方法。
【請求項１０】
前記転写材料は、前記着色層または透明樹脂層の前記仮支持体側とは反対側の面上に、さらに、保護剥離層を有することを特徴とする請求項１〜９のいずれか一項に記載の加飾材または透明保護層付き基材の製造方法。
【請求項１１】
前記転写材料への切り込みを、面内方向に４カ所以上直線部分を有するように入れることを特徴とする請求項１〜１０のいずれか一項に記載の加飾材または透明保護層付き基材の製造方法。
【請求項１２】
前記転写材料への切り込みを、前記転写材料の全層を厚み方向に貫通する深さまで入れることを特徴とする請求項１〜１１のいずれか一項に記載の加飾材または透明保護層付き基材の製造方法。
【請求項１３】
前記転写材料への切り込みを、トムソン刃加工またはレーザー光加工から選ばれる方法で入れることを特徴とする請求項１〜１２のいずれか一項に記載の加飾材または透明保護層付き基材の製造方法。
【請求項１４】
前記転写材料を基材に貼り付ける前に、前記仮支持体の前記着色剤または透明樹脂層と反対側に、さらに支持体を積層する工程を含むことを特徴とする請求項１〜１３のいずれか一項に記載の加飾材または透明保護層付き基材の製造方法。
【請求項１５】
前記加飾材の膜厚は、１．０〜４０．０μｍであり、
前記透明保護層の膜厚は１．０〜１００．０μｍであることを特徴とする請求項１〜１４いずれか一項に記載の加飾材または透明保護層付き基材の製造方法。
【請求項１６】
前記基材は、全光透過率が、８０％以上であることを特徴とする請求項１〜１５のいずれか一項に記載の加飾材または透明保護層付き基材の製造方法。
【請求項１７】
前記基材は、ガラス、ＴＡＣ、ＰＥＴ、ＰＣまたはＣＯＰから選ばれることを特徴とする請求項１〜１６のいずれか一項に記載の加飾材または透明保護層付き基材の製造方法。
【請求項１８】
前記基材は、さらに導電性層を有することを特徴とする請求項１〜１７のいずれか一項に記載の加飾材または透明保護層付き基材の製造方法。
【請求項１９】
前記基材は、さらに少なくとも、耐傷層および防眩層のうち少なくとも一つを有することを特徴とする請求項１〜１８のいずれか一項に記載の加飾材または透明保護層付き基材の製造方法。
【請求項２０】
前記基材は、膜厚が４０〜２０００μｍであることを特徴とする請求項１〜１９のいずれか一項に記載の加飾材または透明保護層付き基材の製造方法。
【請求項２１】
前記着色層または透明樹脂層が、さらに重合性化合物を含むことを特徴とする請求項１〜２０のいずれか一項に記載の加飾材または透明保護層付き基材の製造方法。
【請求項２２】
前記着色層または透明樹脂層が、さらに重合開始剤を含むことを特徴とする請求項１〜２１のいずれか一項に記載の加飾材または透明保護層付き基材の製造方法。
【請求項２３】
請求項１〜２２のいずれか一項に記載の加飾材または透明保護層付き基材の製造方法で製造されたことを特徴とする加飾材または透明保護層付き基材。
【請求項２４】
前記加飾材は、光学濃度が２．６以上であることを特徴とする請求項２３に記載の加飾材または透明保護層付き基材。
【請求項２５】
前記透明保護層は、４００ｎｍでの光透過率が８５％以上であることを特徴とする請求項２３に記載の加飾材または透明保護層付き基材。
【請求項２６】
前記加飾材の膜厚は、１．０〜４０．０μｍであり、
前記透明保護層の膜厚は１．０〜１００．０μｍであることを特徴とする請求項２３〜２５のいずれか一項に記載の加飾材または透明保護層付き基材。
【請求項２７】
請求項２３〜２６のいずれか一項に記載の加飾材または透明保護層付き基材を有することを特徴とするタッチパネル。
【請求項２８】
請求項２７に記載のタッチパネルを有することを特徴とするモバイル機器。
【発明の詳細な説明】
【技術分野】
【０００１】
本発明は、加飾材または透明保護層付き基材の製造方法、加飾材または透明保護層付き基材、該加飾材または透明保護層付き基材を備えたタッチパネルおよび該タッチパネルを備えたモバイル機器に関する。
【背景技術】
【０００２】
近年、スマートホンに代表されるモバイル通信機器が普及してきている。モバイル機器の情報表示面側には、表示装置の引き回し回路等を使用者から視認されないようにするため、また見栄えをよくするため、情報表示部（画像表示部）を囲む枠状に加飾材が形成されて、加飾が行われている。モバイル機器のセンサー部位には保護の意味で透明保護層が形成されて、保護が行われている。
【０００３】
フィルムやガラスなどの基材の加飾法や保護法には、シルクスクリーン方式やインクジェット方式で基材上に印刷する方法、仮支持体上に加飾層または透明保護層を形成しフィルムなどの基材に転写する方法、インサートやインモールド法で加飾層または透明保護層をフィルムなどの基材に形成する方法、熱転写リボンで基材上に熱転写する方法、等が挙げられる。
【先行技術文献】
【特許文献】
【０００４】
特開２０１２−５６１９３号公報
【発明の概要】
【発明が解決しようとする課題】
【０００５】
ここで、スマートホンに代表されるモバイル通信機器では、外周形状は丸みを帯びさせるなど特徴的な任意の形状に加工されることが多いため、枠状の加飾材の外周側（枠外部）の境界については、さほどその形状が問題となりにくい。一方、加飾材を設けた枠状の加飾材の内周側（枠内部）の境界は、画像表示部に近接していることが多いために目立ちやすく、加飾材の枠内部の直線部にはシャープな直線性が求められている。画像表示部を覆うように設置する透明保護層は、透明保護層の外周部が枠状の加飾材の内周側（枠内部）の位置にあわせて設けられることがあり、透明部材であっても透明保護層の外周の直線性がシャープではないと屈折率の変化により画像表示の歪みや外光の反射などの影響があるため、加飾材の枠内部に相当する部分に外周部を合わせて透明保護層を配置する場合には透明保護層の外周部の直線部にもシャープな直線性が求められている。
さらに、透明保護層は表示部よりも大きく設けられることもあり、その場合も直線性が悪い場合、ＩＴＯ（Ｉｎｄｉｕｍ  Ｔｉｎ  Ｏｘｉｄｅ）等の電極をカバーすることができなくなり、信頼性に問題がでる。
【０００６】
このような状況のもと、加飾層または透明保護層をシルクスクリーンやインクジェット方式で加飾層を印刷して形成する場合は、加飾材または透明保護層の境界（印刷する部分の境）がぼけやすくなるきらいがある。さらに透明保護層をシルクスクリーンやインクジェット方式で保護層を印刷して形成する場合は、透明保護層の設置、乾燥等の工程が必要で、さらに単純な工程が望まれている。また最外層の保護基材を高機能化し、静電容量型等のタッチパネルとして使用したい期待があるが、印刷方法の場合には加飾材の境界が十分に均質になりにくく、電子回路を形成しづらいことがあった。
実際に本発明者らがスクリーン印刷によってモバイル機器のタッチパネルの形状とした基材上に加飾材を形成し、得られた加飾材付き基材の枠内部の直線性を検討したところ、加飾材の枠内部境界の直線部分に凹凸が多く、直線性が低いものであることがわかった。
【０００７】
また、インサート法やインモールド法での加飾層または透明保護層の形成は高熱を必要とするため、基材として熱可塑性フィルムなどの熱変形しやすいフィルムを用いたり、熱変形しやすい機能層を有する基材を用いたりしたときに、基材が変形する可能性があり、基材の変形に伴って加飾材の枠内部または透明保護層の外周部の直線性も低くなる方法であった。
【０００８】
これに対し、特許文献１などに記載の熱転写リボンを用い加飾層または透明保護層を熱転写する方法は、仮支持体上にのり付き加飾材または透明保護層の熱転写リボンを準備し、そのリボン上から加飾材または透明保護層を基材上に転写することで加飾部または保護部を形成する。熱転写リボンで加飾材を作製する場合は、１回で作製できる着色部の光学濃度が低く、「透け」を無くすためには複数回転写を行う必要があり、生産性が低かった。熱転写リボンで透明保護層を作製する場合は、１回で作製できる透明保護層の厚みが不足し、複数回転写を行う必要があり、生産性が低かった。
【０００９】
本発明が解決しようとする課題は、生産性が高く、加飾材の枠内部または透明保護層の外周部の直線性が高い、加飾材または透明保護層付き基材の製造方法を提供することである。
【課題を解決するための手段】
【００１０】
本発明者らは、前記課題を解決するために鋭意研究を重ねた結果、着色層または透明樹脂層を含む転写材料の着色層に直線的な切り込みを入れ、着色層または透明樹脂層の一部を取り除き、その残りの着色層または透明樹脂層を含む転写材料を基材に転写することで、加飾材の枠内部または透明保護層の外周部の直線性が高い、加飾材または透明保護層付き基材を生産性良く、製造できることを見出した。
すなわち、以下に示す構成の本発明により、前記課題が解決できることを見出し、本発明の完成に至った。
【００１１】
［１］  （Ａ）仮支持体ならびに着色層および透明樹脂層のうちいずれかを含む転写材料に対して、少なくとも着色層または透明樹脂層を厚み方向に貫通する深さであり、かつ、面内方向に直線部分を有する切り込みを入れる工程と、
（Ｂ）前記転写材料の面内方向の一部の領域から前記切り込みの深さまでの前記着色層または透明樹脂層を取り除く工程と、
（Ｃ）前記着色層または透明樹脂層のうち取り除かれなかった残りの領域を有する転写材料を基材に貼り付ける工程と、
（Ｄ）前記基材に貼り付けられた前記転写材料から前記仮支持体を取り除く工程と、
（Ｅ）前記基材に貼りつけられた前記転写材料の前記着色層の残りの領域を硬化して加飾材を形成する工程、または、前記基材に貼りつけられた前記転写材料の前記透明樹脂層の残りの領域を硬化して透明保護層を形成する工程を含み、
前記着色層は、少なくとも色材およびバインダー樹脂を含み、前記透明樹脂層は少なくとも透明バインダー樹脂を含むことを特徴とする加飾材または透明保護層付き基材の製造方法。
［２］  ［１］に記載の加飾材または透明保護層付き基材の製造方法は、（Ａ）仮支持体および着色層を含む転写材料に対して、少なくとも着色層を厚み方向に貫通する深さであり、かつ、面内方向に直線部分を有する切り込みを入れる工程と、
（Ｂ）前記転写材料の面内方向の一部の領域から前記切り込みの深さまでの前記着色層を取り除く工程と、
（Ｃ）前記着色層のうち取り除かれなかった残りの領域を有する転写材料を基材に貼り付ける工程と、
（Ｄ）前記基材に貼り付けられた前記転写材料から前記仮支持体を取り除く工程と、
（Ｅ）前記基材に貼りつけられた前記転写材料の前記着色層の残りの領域を硬化して加飾材を形成する工程を含み、
前記着色層は、少なくとも色材およびバインダー樹脂を含むことが好ましい。
［３］  ［１］に記載の加飾材または透明保護層付き基材の製造方法は、前記加飾材は、光学濃度が２．６以上であることが好ましい。
［４］  ［１］〜［３］のいずれか一項に記載の加飾材または透明保護層付き基材の製造方法は、前記加飾材は、基材側より、特定の波長の可視光を吸収して呈色する層と、可視光の波長領域全体にわたって吸収する灰色層を有することが好ましい。
［５］  ［１］に記載の加飾材または透明保護層付き基材の製造方法は、
（Ａ）仮支持体および透明樹脂層を含む転写材料に対して、少なくとも透明樹脂層を厚み方向に貫通する深さであり、かつ、面内方向に直線部分を有する切り込みを入れる工程と、
（Ｂ）前記転写材料の面内方向の一部の領域から前記切り込みの深さまでの前記透明樹脂層を取り除く工程と、
（Ｃ）透明樹脂層のうち取り除かれなかった残りの領域を有する転写材料を基材に貼り付ける工程と、
（Ｄ）前記基材に貼り付けられた前記転写材料から前記仮支持体を取り除く工程と、
（Ｅ）前記基材に貼りつけられた前記転写材料の前記透明樹脂層の残りの領域を硬化して透明保護層を形成する工程を含み、
前記透明樹脂層は少なくとも透明バインダー樹脂を含むことが好ましい。
［６］  ［１］または［２］に記載の加飾材または透明保護層付き基材の製造方法は、（Ｆ）前記加飾材または透明保護層が形成された部分と前記加飾材または透明保護層が形成されていない部分とを含む領域の外周部を切り取る工程を、さらに含むことが好ましい。
［７］  ［６］に記載の加飾材または透明保護層付き基材の製造方法は、加飾材付き基材は、前記加飾材または透明保護層が形成された部分と前記加飾材または透明保護層が形成されていない部分とを含む領域の外周部を、トムソン刃加工およびレーザー光加工から選ばれる方法で切り取ることが好ましい。
［８］  ［１］〜［７］のいずれか一項に記載の加飾材または透明保護層付き基材の製造方法は、前記転写材料は、前記仮支持体、前記熱可塑性樹脂層ならびに前記着色層および透明樹脂層のうちいずれかをこの順で含むことが好ましい。
［９］  ［８］に記載の加飾材または透明保護層付き基材の製造方法は、前記転写材料は、前記仮支持体、前記熱可塑性樹脂層、中間層ならびに前記着色層および透明樹脂層のうちいずれかをこの順で含むことが好ましい。
［１０］  ［１］〜［９］のいずれか一項に記載の加飾材または透明保護層付き基材の製造方法は、前記転写材料は、前記着色層または透明樹脂層の前記仮支持体側とは反対側の面上に、さらに、保護剥離層を有することが好ましい。
［１１］  ［１］〜［１０］のいずれか一項に記載の加飾材または透明保護層付き基材の製造方法は、前記転写材料への切り込みを、面内方向に４カ所以上直線部分を有するように入れることが好ましい。
［１２］  ［１］〜［１１］のいずれか一項に記載の加飾材または透明保護層付き基材の製造方法は、前記転写材料への切り込みを、前記転写材料の全層を厚み方向に貫通する深さまで入れることが好ましい。
［１３］  ［１］〜［１２］のいずれか一項に記載の加飾材または透明保護層付き基材の製造方法は、前記転写材料への切り込みを、トムソン刃加工またはレーザー光加工から選ばれる方法で入れることが好ましい。
［１４］  ［１］〜［１３］のいずれか一項に記載の加飾材または透明保護層付き基材の製造方法は、前記転写材料を基材に貼り付ける前に、前記仮支持体の前記着色剤または透明樹脂層と反対側に、さらに支持体を積層する工程を含むことが好ましい。
［１５］  ［１］〜［１４］いずれか一項に記載の加飾材または透明保護層付き基材の製造方法は、前記加飾材の膜厚は、１．０〜４０．０μｍであり、前記透明保護層の膜厚は１．０〜１００．０μｍであることが好ましい。
［１６］  ［１］〜［１５］のいずれか一項に記載の加飾材または透明保護層付き基材の製造方法は、前記基材は、全光透過率が、８０％以上であることが好ましい。
［１７］  ［１］〜［１６］のいずれか一項に記載の加飾材または透明保護層付き基材の製造方法は、前記基材は、ガラス、ＴＡＣ、ＰＥＴ、ＰＣまたはＣＯＰから選ばれることが好ましい。
［１８］  ［１］〜［１７］のいずれか一項に記載の加飾材または透明保護層付き基材の製造方法は、前記基材は、さらに導電性層を有することが好ましい。
［１９］  ［１］〜［１８］のいずれか一項に記載の加飾材または透明保護層付き基材の製造方法は、前記基材は、さらに少なくとも、耐傷層および防眩層のうち少なくとも一つを有することが好ましい。
［２０］  ［１］〜［１９］のいずれか一項に記載の加飾材または透明保護層付き基材の製造方法は、前記基材は、膜厚が４０〜２０００μｍであることが好ましい。
［２１］  ［１］〜［２０］のいずれか一項に記載の加飾材または透明保護層付き基材の製造方法は、前記着色層または透明樹脂層が、さらに重合性化合物を含むことが好ましい。
［２２］  ［１］〜［２１］のいずれか一項に記載の加飾材または透明保護層付き基材の製造方法は、前記着色層または透明樹脂層が、さらに重合開始剤を含むことが好ましい。
［２３］  ［１］〜［２２］のいずれか一項に記載の加飾材または透明保護層付き基材の製造方法で製造されたことを特徴とする加飾材または透明保護層付き基材。
［２４］  ［２３］に記載の加飾材または透明保護層付き基材は、前記加飾材は、光学濃度が２．６以上であることが好ましい。
［２５］  ［２３］に記載の加飾材または透明保護層付き基材は、前記透明保護層は、４００ｎｍでの光透過率が８５％以上であることが好ましい。
［２６］  ［２３］〜［２６］のいずれか一項に記載の加飾材または透明保護層付き基材は、前記加飾材の膜厚は、１．０〜４０．０μｍであり、
前記透明保護層の膜厚は１．０〜１００．０μｍであることが好ましい。
［２７］  ［２３］〜［２６］のいずれか一項に記載の加飾材または透明保護層付き基材を有することを特徴とするタッチパネル。
［２８］  ［２７］に記載のタッチパネルを有することを特徴とするモバイル機器。
【発明の効果】
【００１２】
本発明によれば、生産性が高く、加飾材の枠内部または透明保護層の外周部の直線性が高い、加飾材または透明保護層付き基材の製造方法を提供することができる。
【図面の簡単な説明】
【００１３】
【図１】本発明の加飾材または透明保護層付き基材の製造方法で用いられる、転写材料の一例の概略図である。
【図２】本発明の加飾材または透明保護層付き基材の製造方法で用いられる、転写材料の一例の断面を示した概略図である。
【図３】本発明の加飾材または透明保護層付き基材の製造方法で用いられる、転写材料の他の一例の断面を示した概略図である。
【図４】本発明の加飾材または透明保護層付き基材の製造方法で用いられる、転写材料の他の一例の断面を示した概略図である。
【図５】本発明の加飾材または透明保護層付き基材の製造方法において、枠内部などを打ち抜かれた転写材料の一例の概略図である。
【図６】本発明の加飾材または透明保護層付き基材の製造方法において、枠内部などを打ち抜かれた転写材料の一例の断面を示した概略図である。
【図７】本発明の加飾材または透明保護層付き基材の製造方法において、枠内部などを打ち抜かれた転写材料の他の一例の断面を示した概略図である。
【図８】本発明の加飾材または透明保護層付き基材の製造方法において、枠内部などを打ち抜かれた転写材料の他の一例の断面を示した概略図である。
【図９】本発明の加飾材または透明保護層付き基材の製造方法において、枠内部などを打ち抜かれた転写材料を、基材に転写した態様の一例の概略図である。
【図１０】本発明の加飾材または透明保護層付き基材の製造方法において、枠内部などを打ち抜かれた転写材料を、基材に転写した態様の他の一例の概略図である。
【図１１】本発明の加飾材または透明保護層付き基材の製造方法において、枠内部などを打ち抜かれた転写材料を、基材に転写した後、仮支持体を取り除いた後の態様の一例の概略図である。
【図１２】本発明の加飾材または透明保護層付き基材の製造方法において、枠内部などを打ち抜かれた転写材料を、基材に転写した後、仮支持体を取り除いた後の態様の他の一例の概略図である。
【図１３】本発明の加飾材または透明保護層付き基材の製造方法で製造された、加飾材付き基材の一例の概略図である。
【図１４】本発明の加飾材または透明保護層付き基材の製造方法で製造された、加飾材付き基材の他の一例の概略図である。
【図１５】本発明の加飾材または透明保護層付き基材の製造方法で製造された、加飾材付き基材の他の一例の概略図である。
【図１６】本発明の加飾材または透明保護層付き基材の製造方法で製造された加飾材付き基材を用いた、タッチパネルの一例の構成を示す断面概略図である。
【図１７】本発明の加飾材または透明保護層付き基材の製造方法で製造された加飾材付き基材を用いた、タッチパネルの他の一例の構成を示す断面概略図である。
【図１８】本発明の加飾材または透明保護層付き基材の製造方法で加飾材付き基材を製造するときに、打ち抜いた転写材料の他の一例の概略図である。
【図１９】実施例３の加飾材付き基材の枠内部の直線部を拡大したものである。
【図２０】比較例２の加飾材付き基材の枠内部の直線部を拡大したものである。また、直線性の評価方法及び結果を略記したものである。
【図２１】本発明の加飾材または透明保護層付き基材の製造方法において、枠内部を残して枠外部が打ち抜かれた転写材料の一例の概略図である。
【図２２】本発明の加飾材または透明保護層付き基材の製造方法において、枠内部を残して枠外部を打ち抜かれた転写材料の一例の断面を示した概略図である。
【図２３】本発明の加飾材または透明保護層付き基材の製造方法において、枠内部を残して枠外部を打ち抜かれた転写材料の他の一例の断面を示した概略図である。
【図２４】本発明の加飾材または透明保護層付き基材の製造方法において、枠内部を残して枠外部を打ち抜かれた転写材料の他の一例の断面を示した概略図である。
【図２５】本発明の加飾材または透明保護層付き基材の製造方法において、枠内部を残して枠外部を打ち抜かれた転写材料を、基材に転写した態様の一例の概略図である。
【図２６】本発明の加飾材または透明保護層付き基材の製造方法において、枠内部を残して枠外部を打ち抜かれた転写材料を、基材に転写した態様の他の一例の概略図である。
【図２７】本発明の加飾材または透明保護層付き基材の製造方法において、枠内部を残して枠外部を打ち抜かれた転写材料を、基材に転写した後、仮支持体を取り除いた後の態様の一例の概略図である。
【図２８】本発明の加飾材または透明保護層付き基材の製造方法において、枠内部を残して枠外部を打ち抜かれた転写材料を、基材に転写した後、仮支持体を取り除いた後の態様の他の一例の概略図である。
【図２９】本発明の加飾材または透明保護層付き基材の製造方法で製造された、透明保護層付き基材の一例の概略図である。
【図３０】本発明の加飾材または透明保護層付き基材の製造方法で製造された透明保護層付き基材を用いた、タッチパネルの一例の構成を示す断面概略図である。
【図３１】実施例３０１の透明保護層付き基材の枠内部（透明保護層の外周部）の直線部を拡大したものである。
【図３２】比較例３０１の透明保護層付き基材の枠内部（透明保護層の外周部）の直線部を拡大したものである。
【発明を実施するための形態】
【００１４】
以下、本発明の加飾材または透明保護層付き基材およびその製造方法、タッチパネル並びにモバイル機器について詳細に説明する。
以下に記載する構成要件の説明は、本発明の代表的な実施態様に基づいてなされることがあるが、本発明はそのような実施態様に限定されるものではない。なお、本明細書において「〜」を用いて表される数値範囲は、「〜」の前後に記載される数値を下限値および上限値として含む範囲を意味する。
【００１５】
［加飾材または透明保護層付き基材の製造方法］
本発明の加飾材または透明保護層付き基材の製造方法（以下、本発明の製造方法とも言う）は、（Ａ）仮支持体ならびに着色層および透明樹脂層のうちいずれかを含む転写材料に対して、少なくとも着色層または透明樹脂層を厚み方向に貫通する深さであり、かつ、面内方向に直線部分を有する切り込みを入れる工程と、
（Ｂ）前記転写材料の面内方向の一部の領域から前記切り込みの深さまでの前記着色層または透明樹脂層を取り除く工程と、
（Ｃ）前記着色層または透明樹脂層のうち取り除かれなかった残りの領域を有する転写材料を基材に貼り付ける工程と、
（Ｄ）前記基材に貼り付けられた前記転写材料から前記仮支持体を取り除く工程と、
（Ｅ）前記基材に貼りつけられた前記転写材料の前記着色層の残りの領域を硬化して加飾材を形成する工程、または、前記基材に貼りつけられた前記転写材料の前記透明樹脂層の残りの領域を硬化して透明保護層を形成する工程を含み、
前記着色層は、少なくとも色材およびバインダー樹脂を含み、前記透明樹脂層は少なくとも透明バインダー樹脂を含むことを特徴とする。
このような構成により、高い生産性で、加飾材の枠内部または透明保護層の外周部の直線性が高い加飾材付き基材を製造することができる。
本発明の加飾材または透明保護層付き基材の製造方法によって加飾材付き基材を製造する場合、（Ａ）仮支持体および着色層を含む転写材料に対して、少なくとも着色層を厚み方向に貫通する深さであり、かつ、面内方向に直線部分を有する切り込みを入れる工程と、（Ｂ）前記転写材料の面内方向の一部の領域から前記切り込みの深さまでの前記着色層を取り除く工程と、（Ｃ）前記着色層のうち取り除かれなかった残りの領域を有する転写材料を基材に貼り付ける工程と、（Ｄ）前記基材に貼り付けられた前記転写材料から前記仮支持体を取り除く工程と、（Ｅ）前記基材に貼りつけられた前記転写材料の前記着色層の残りの領域を硬化して加飾材を形成する工程を含み、前記着色層は、少なくとも色材およびバインダー樹脂を含むことが好ましい。
本発明の加飾材または透明保護層付き基材の製造方法によって透明保護層付き基材を製造する場合、（Ａ）仮支持体および透明樹脂層を含む転写材料に対して、少なくとも透明樹脂層を厚み方向に貫通する深さであり、かつ、面内方向に直線部分を有する切り込みを入れる工程と、（Ｂ）前記転写材料の面内方向の一部の領域から前記切り込みの深さまでの前記透明樹脂層を取り除く工程と、（Ｃ）透明樹脂層のうち取り除かれなかった残りの領域を有する転写材料を基材に貼り付ける工程と、（Ｄ）前記基材に貼り付けられた前記転写材料から前記仮支持体を取り除く工程と、（Ｅ）前記基材に貼りつけられた前記転写材料の前記透明樹脂層の残りの領域を硬化して透明保護層を形成する工程を含み、前記透明樹脂層は少なくとも透明バインダー樹脂を含むことが好ましい。
【００１６】
＜（Ａ）工程＞
本発明の加飾材または透明保護層付き基材の製造方法は、（Ａ）仮支持体ならびに着色層および透明樹脂層のうちいずれかを含む転写材料に対して、少なくとも着色層または透明樹脂層を厚み方向に貫通する深さであり、かつ、面内方向に直線部分を有する切り込みを入れる工程を含む。
【００１７】
（転写材料）
前記転写材料は、仮支持体ならびに着色層および透明樹脂層のうちいずれかを含む。
また、前記転写材料に含まれる前記着色層は、少なくとも色材およびバインダー樹脂を含む。前記転写材料に含まれる前記透明樹脂層は、透明バインダー樹脂を含む。
図１〜図４に、仮支持体ならびに着色層および透明樹脂層を含む転写材料の構成を具体的に示す。なお、図１〜図１４には、図１に示した仮支持体ならびに着色層および透明樹脂層を含む転写材料から、２枚の本発明の加飾材または透明保護層付き基材を製造する場合について説明したが、本発明はこられの具体的な説明によって限定されるものではない。本発明の加飾材または透明保護層付き基材の製造方法では、仮支持体ならびに着色層および透明樹脂層を含む転写材料から１または複数の加飾材または透明保護層付き基材を製造することができ、複数の加飾材または透明保護層付き基材を製造することが生産性の観点から好ましい。
図１は、仮支持体および、着色層または透明樹脂層２４を含む転写材料３０を、着色層または透明樹脂層２４側から見た概略図である。前記（Ａ）工程では、着色層または透明樹脂層を厚み方向に貫通する深さであり、かつ、面内方向に直線部分を有する切り込みを、例えば図１の点線部に入れることができる。
図２〜図４に、図１に示した転写材料のＸ１−Ｘ１’における断面概略図を示す。図２は、仮支持体２６の上に、着色層または透明樹脂層２４のみが積層された転写材料３０の態様である。
図３は、仮支持体２６の上に、後述する熱可塑性樹脂層２７、中間層２８、着色層または透明樹脂層２４および保護剥離層２９が積層された転写材料３０の態様である。
図４は、仮支持体２６の上に、後述する熱可塑性樹脂層２７、中間層２８、着色層または透明樹脂層２４ａ、着色層または透明樹脂層２４ｂおよび保護剥離層２９が積層された転写材料３０の態様であり、着色層または透明樹脂層が２層以上含まれる態様である。２層の着色層２４ａ、２４ｂとしては、特に制限はないが、例えば、特定の波長の可視光を吸収して呈色する層と、可視光の波長領域全体にわたって吸収する灰色層との積層体とすることが好ましい。なお、着色層または透明樹脂層は３層以上の積層体であってもよい。
以下、本発明の加飾材または透明保護層付き基材の製造方法に用いられる転写材料について、転写材料作製方法と転写材料を構成する各要素について詳細に説明する。
【００１８】
−着色層−
本発明の加飾材または透明保護層付き基材の製造方法によって加飾材付き基材を製造する場合に用いられる転写材料は着色層を少なくとも１層有する。
前記着色層は、少なくとも色材およびバインダー樹脂を含む。
前記着色層は、いかなる色であってもよいが、白層、カラー層、パステル層、グレー層、黒層のいずれか、またはこれらの層の積層体であることが、加飾材の枠内部の直線性が高い加飾材付き基材を、高い生産性で製造する観点から、好ましい。本発明の加飾材付き基材の製造方法によれば、このような様々な態様の着色層を有する転写材料を用いた場合であっても、加飾材の枠内部の直線性が高い加飾材付き基材を、高い生産性で製造することができる。
加飾材が白層、カラー層、パステル層、グレー層、黒層である加飾材付き基材を製造するときには、薄層としつつ、顔料を用いることが多い。スクリーン印刷ではそのような加飾材とした場合に枠内部の直線性が悪くなる傾向にあるが、本発明の加飾材付き基材の製造方法によればこのような場合も加飾材の枠内部の直線性が高い加飾材付き基材を、高い生産性で製造することができる。
【００１９】
前記転写材料に含まれる前記着色層を、後述する基材に転写することで、本発明の製造方法で得られる加飾材付き基材の加飾材を形成することができる。
白層やカラー層のみを基材に転写して加飾材とする場合、光学濃度が低く、本発明の製造方法で得られる加飾材付き基材を表示装置の基材として用いたときには表示装置の光漏れや回路のすけが見える場合がある。この場合は、本発明の製造方法で得られた加飾材付き基材の基材（フィルムまたはガラス）側よりカラー層−白層／またはカラー層−反射層の構成とすることで光漏れ等を抑えることが出来る。更に後述するグレー層を前記転写材料に追加することで一層、該転写材料を基材に転写して得られる加飾材の光漏れ等を抑えることが出来る。
グレー層は、本発明の製造方法で得られた加飾材付き基材の基材面（フィルム面またはガラス面）から白層の次に、及びカラー層−白層の次に用いることが好ましい。こうすることで、本発明の製造方法で得られる加飾材付き基材を表示装置の基材として用いたときに表示装置側からの光漏れや配線のすけを、加飾材を厚くすることなく防ぐことができる。
黒層のみを基材に転写して加飾材とする場合、単層でも十分に光学濃度が高くすることができ、好ましい。
【００２０】
本発明の製造方法で得られる加飾材付き基材を表示装置の基材として用いたときに表示装置側からの光漏れを無くす手段としては、本発明の製造方法で得られた加飾材付き基材の加飾層（白層、カラー層、パステル層）の基材側（機器側）に金属光沢を有する反射層を設けることも有効である。反射層を設ける手段としては、金属光沢を有する材料を含む層を設けた転写材料を作製し、本発明の製造方法に使用することで基材に反射層を転写することも可能である。
なお、前記反射層は、本発明の製造方法とは別に、前記転写材料を用いずに、基材上に金属蒸着や金属スパッタリング、鍍金で別途作成してもよい。
【００２１】
（１）着色層の材料
前記着色層は、前記色材と前記色材を着色層として形成するためのバインダー樹脂材を含む。また、使用する環境、用途に応じて、前記着色層はさらに重合性化合物および重合開始剤を含むことが好ましい。その他、前記着色層は、酸化防止剤、重合禁止剤、を含むことができる。
【００２２】
（１−１）色材
本発明の製造方法に用いられる着色層に用いられる色材としては、以下に述べる白層、カラー層、パステル層、グレー層、黒層等を構成するための顔料、場合によっては染料を挙げることができる。
色材としては、また、染料を用いることが出来る。染料は、例えば、Ｃ．Ｉ．Ｄｉｒｅｃｔ  Ｒｅｄ  ２、Ｃ．Ｉ．Ｄｉｒｅｃｔ  Ｒｅｄ  ２８、Ｃ．Ｉ．Ａｃｉｄ  Ｏｒａｎｇｅ  ７、Ｃ．Ｉ．Ｂａｓｉｃ  Ｂｌｕｅ  ９、Ｃ．Ｉ．Ｍｏｒｄａｎｔ  Ｒｅｄ  １１、Ｃ．Ｉ．Ｍｏｒｄａｎｔ  Ｂｌａｃｋ  ３、Ｃ．Ｉ．Ｖａｔ  Ｂｌｕｅ  １、Ｃ．Ｉ．Ｄｉｓｐｅｒｓｅ  Ｙｅｌｌｏｗ  ７、Ｃ．Ｉ．Ｄｉｓｐｅｒｓｅ  Ｏｒａｎｇｅ  ３、Ｃ．Ｉ．Ｄｉｓｐｅｒｓｅ  Ｒｅｄ  １７、Ｃ．Ｉ．Ｄｉｓｐｅｒｓｅ  Ｖｉｏｌｅｔ  １、Ｃ．Ｉ．Ｒｅａｃｔｉｖｅ  Ｒｅｄ  １、等をあげることができる。染料は、単独でも、他染料との混合物でも、顔料との混合物でも使用することができる。
【００２３】
（１−１−１）白層用の色材
白層は、特に見栄えがわかりやすいため、以下の白層用の色材を用いることが好ましい。前記白層用の色材としては、白色無機顔料が好ましい。
前記着色層に用いられる前記白色無機顔料としては、特開２００５−７７６５公報の段落［００１５］や［０１１４］に記載の白色顔料を用いることができる。
具体的には、酸化チタン（ルチル型）、酸化チタン（アナターゼ型）、酸化亜鉛、リトポン、軽質炭酸カルシウム、ホワイトカーボン、酸化アルミニウム、水酸化アルミニウム、硫酸バリウムが好ましい。酸化チタン（ルチル型）、酸化チタン（アナターゼ型）、酸化亜鉛がより好ましく、酸化チタン（ルチル型）、酸化チタン（アナターゼ型）、がさらに好ましく、ルチル型酸化チタンがよりさらに好ましい。
【００２４】
酸化チタンの表面はシリカ処理、アルミナ処理、チタニア処理、ジルコニア処理、有機物処理及びそれらを併用することができる。
これにより酸化チタンの触媒活性を抑制でき、耐熱性、褪光性等を改善することができる。
加熱時の加飾層の白色度の観点から、アルミナ処理、ジルコニア処理が好ましく、アルミナ／ジルコニア併用処理が特に好ましい。
【００２５】
前記着色層の全固形分に対する前記白色無機顔料の含有率が２０〜７５質量％であることで、良好な明度および白色度であって、その他の求められる特性を同時に満たす加飾層を形成することができる。
前記加飾層の全固形分に対する前記白色無機顔料の含有率は、２５〜６０質量％であることがより好ましく、３０〜５０質量％であることが更に好ましい。
本明細書でいう全固形分とは前記着色層から溶剤等を除いた不揮発成分の総質量を意味する。
【００２６】
前記白色無機顔料（なお、後述するマスク層に用いられるその他の着色剤についても同様である）は、分散液として使用することが望ましい。この分散液は、前記白色無機顔料と顔料分散剤とを予め混合して得られる組成物を、後述する有機溶媒（またはビヒクル）に添加して分散させることによって調製することができる。前記ビビクルとは、塗料が液体状態にある時に顔料を分散させている媒質の部分をいい、液状であって前記顔料と結合して塗膜を形成する成分（バインダー）と、これを溶解希釈する成分（有機溶媒）とを含む。
【００２７】
前記白色無機顔料を分散させる際に使用する分散機としては、特に制限はなく、例えば、朝倉邦造著、「顔料の事典」、第一版、朝倉書店、２０００年、４３８項に記載されているニーダー、ロールミル、アトライダー、スーパーミル、ディゾルバ、ホモミキサー、サンドミル等の公知の分散機が挙げられる。更に該文献３１０頁記載の機械的摩砕により、摩擦力を利用し微粉砕してもよい。
【００２８】
本発明で用いる前記白色無機顔料（白層用の色材）としての白色無機顔料は、分散安定性及び隠ぺい力の観点から、一次粒子の平均粒径０.１６μｍ〜０．３μｍのものが好ましく、更に０．１８μｍ〜０．２７μｍのものが好ましい。さらに０．１９μｍ〜０．２５μｍのものが特に好ましい。一次粒子の平均粒径が０.１６μｍであると、急激に隠ぺい力が低下してマスク層の下地が見えやすくなったり、粘度上昇を起こすことがある。一方、０．３μｍを超えると白色度が低下すると同時に急激に隠ぺい力が低下し、また塗布した際の面状が悪化する。
尚、ここで言う「一次粒子の平均粒径」とは粒子の電子顕微鏡写真画像を同面積の円とした時の直径を言い、また「数平均粒径」とは多数の粒子について前記の粒径を求め、この１００個平均値をいう。
一方、分散液、塗布液中の平均粒径で測定する場合には、レーザー散乱ＨＯＲＩＢＡ  Ｈ（株式会社堀場アドバンスドテクノ社製）を用いることができる。
【００２９】
（１−１−２）カラー層用の色材
前記カラー層用の色材としては、従来公知の種々の無機顔料、有機顔料または染料を用いることができるが、信頼性の観点で有機顔料を用いることが好ましい。前記カラー層用の有機顔料としては、例えば、特開２００９−２５６５７２号公報の段落００９３に記載の有機顔料が挙げられる。
また特に、
Ｃ．Ｉ．Ｐｉｇｍｅｎｔ  Ｒｅｄ  １７７，２２４，２４２，２５４，２５５，２６４、
Ｃ．Ｉ．Ｐｉｇｍｅｎｔ  Ｙｅｌｌｏｗ  １３８，１３９，１５０，１８０，１８５、
Ｃ．Ｉ．Ｐｉｇｍｅｎｔ  Ｏｒａｎｇｅ  ３６，３８，７１、
Ｃ．Ｉ．Ｐｉｇｍｅｎｔ  Ｇｒｅｅｎ  ７，３６，５８、
Ｃ．Ｉ．Ｐｉｇｍｅｎｔ  Ｂｌｕｅ  １５：６、
Ｃ．Ｉ．Ｐｉｇｍｅｎｔ  Ｖｉｏｌｅｔ  ２３
が色再現性の観点で好適であるが、本発明においてはこれらに限定されるものではない。これら有機顔料は、一種単独で、又は色純度を上げる等のために種々組合せて用いることができる。
【００３０】
また、上記カラー層用の有機顔料を白色顔料に添加することにより、パステルカラーのカラー層を調整することが出来る。
【００３１】
（１−１−３）黒層用の色材
黒層用の色材としては、黒色顔料が好ましい。前記黒色顔料としては、例えば、カーボンブラック、チタンブラック、チタンカーボン、酸化鉄、酸化チタン、黒鉛などが挙げられ、中でも、カーボンブラックが好ましい。
【００３２】
（１−１−４）グレー層用の色材
グレー層は、白色顔料に黒色顔料を混合することで作製することが好ましい。白色顔料に上記ルチル型酸化チタンを用いる場合、分散液や塗布液の安定性の観点から、黒色顔料はチタンブラックを用いることが好ましい。例えばカーボンブラックを用いる場合、顔料の比重差よりカーボンブラックが時間経過により分離することがあるからである。前記グレー層、黒層に用いることができる黒色顔料分散物は、例えば特開２０１１−９５７０１号公報に記載の分散物を用いることが出来る。
【００３３】
また、グレー層は、白色顔料に赤、緑、青の各有機顔料を適度混合することにより作製することが可能である。この場合、白色顔料は、有機顔料に比重の近いカオリナイトや炭酸カルシウムを用いることが好ましい。
【００３４】
（１−２）バインダー樹脂
本発明の製造方法に用いられるバインダー樹脂は、仮支持体上に着色層を形成後に基材に転写できれば、いかなるものを使用することが出来るが、着色層の色味が変わらない、または望ましい色味に変わるものが望ましい。
【００３５】
（１−２−１）白層用のバインダー樹脂
白層は、特に見栄えがわかりやすいため、以下の白層用のバインダー樹脂を用いることが好ましい。前記白層用のバインダー樹脂としては、シリコーン系レジンが好ましい。
シリコーン系レジンとして公知のものが使用できる。メチル系ストレートシリコーンレジン、メチルフェニル系ストレートシリコーンレジン、アクリル樹脂変性シリコーンレジン、ポリエステル樹脂変性シリコーンレジン、エポキシ樹脂変性シリコーンレジン、アルキッド樹脂、変性シリコーンレジン及びゴム系のシリコーンレジン等が使用できる。
より好ましいのは、メチル系ストレートシリコーンレジン、メチルフェニル系ストレートシリコーンレジン、アクリル樹脂変性シリコーンレジンであり、特に好ましいのは、メチル系ストレートシリコーンレジン、メチルフェニル系ストレートシリコーンレジンである。これらを任意の比率で混合することにより膜物性を制御できる。
【００３６】
（１−２−２）カラー層、パステル層、グレー層、黒層用のバインダー樹脂
前記着色層に用いるバインダー樹脂は、特にカラー層やパステル層、グレー層、黒層に適用する場合、カラーフィルタのＲＧＢ層に用いるバインダー樹脂を用いることが出来る。
【００３７】
前記着色層がカラー層、パステル層、グレー層、黒層である場合に該着色層を構成するのに適したバインダー樹脂としては、例えば、（メタ）アクリル酸／ベンジルメタクリレート共重合体、（メタ）アクリル酸／ベンジルメタクリレート／メチル（メタ）アクリレート共重合体、（メタ）アクリル酸／ベンジルメタクリレート／メチル（メタ）アクリレート／エチル（メタ）アクリレート共重合体、（メタ）アクリル酸／ベンジルメタクリレート／メチル（メタ）アクリレート／ブチル（メタ）アクリレート共重合体、（メタ）アクリル酸／ベンジルメタクリレート／メチル（メタ）アクリレート／シロクヘキシル（メタ）アクリレート共重合体、（メタ）アクリル酸／ベンジルメタクリレート／メチル（メタ）アクリレート／イソボニル（メタ）アクリレート共重合体、（メタ）アクリル酸／ベンジルメタクリレート／メチル（メタ）アクリレート／スチレン共重合体、などを挙げることができる。
中でも、加熱圧着時の気泡の混入を回避する点で、メタ）アクリル酸／ベンジルメタクリレート共重合体、（メタ）アクリル酸／ベンジルメタクリレート／メチル（メタ）アクリレート共重合体、（メタ）アクリル酸／ベンジルメタクリレート／メチル（メタ）アクリレート／エチル（メタ）アクリレート共重合体、が好ましい。
【００３８】
前記バインダー樹脂のガラス転移温度Ｔｇ（ｂ）としては、７０〜１４０℃の範囲が好ましく、より好ましくは８０〜１１０℃の範囲である。Ｔｇ（ｂ）は、７０℃以上であると、加熱圧着（ラミネート）時のエア（気泡）の巻き込みを抑止でき、１４０℃以下であると、加熱圧着（ラミネート）時のエア（気泡）の巻き込みが充分となり、現像も良好に行なえる。
また、前記バインダー樹脂の重量平均分子量Ｍｗ（ｂ）としては、１００００〜５００００の範囲が好ましく、より好ましくは１５０００〜４００００の範囲である。Ｍｗ（ｂ）は、１００００以上であると加熱圧着（ラミネート）時のエア（気泡）の巻き込みを抑止でき、５００００以下であると加熱圧着（ラミネート）時のエア（気泡）の巻き込みが充分となり、現像も良好に行える。
【００３９】
前記バインダー樹脂の前記着色層中における含有量としては、前記着色層の全固形分に対して、３０質量％以上とすることが好ましい。バインダー樹脂の量が前記範囲内であると、加熱圧着（ラミネート）時の感光性樹脂層の溶融粘度を層が柔らかくなり過ぎない程度に維持でき、ある程度の硬さを保って圧着時の気泡の混入を効果的に抑制することができる。
前記バインダー樹脂の含有量としては、１０〜４０質量％がより好ましく、２０〜３５質量％が更に好ましい。
【００４０】
（１−３）重合性化合物
本発明の製造方法に用いられる前記転写材料の前記着色層には、必要に応じて重合性化合物を添加し、重合することで加飾材の耐傷性向上等、好ましい性質を与えることが出来る。前記着色層に用いる重合性化合物は、例えば特開２００８−２５６７３５号公報に挙げられる重合性化合物を選んで用いることができる。
【００４１】
重合性化合物は、少なくとも一個のエチレン性不飽和二重結合を有する付加重合性化合物であり、末端エチレン性不飽和結合を少なくとも１個、好ましくは２個以上有する化合物から選ばれる。このような化合物群は当該産業分野において広く知られるものであり、本発明においてはこれらを特に限定無く用いることができる。これらは、例えばモノマー、プレポリマー、すなわち２量体、３量体及びオリゴマー、又はそれらの混合物ならびにそれらの共重合体などの化学的形態をもつ。モノマー及びその共重合体の例としては、不飽和カルボン酸（例えば、アクリル酸、メタクリル酸、イタコン酸、クロトン酸、イソクロトン酸、マレイン酸など）や、そのエステル類、アミド類が挙げられ、好ましくは、不飽和カルボン酸と脂肪族多価アルコール化合物とのエステル、不飽和カルボン酸と脂肪族多価アミン化合物とのアミド類が用いられる。また、ヒドロキシル基やアミノ基、メルカプト基等の求核性置換基を有する不飽和カルボン酸エステル或いはアミド類と単官能若しくは多官能イソシアネート類或いはエポキシ類との付加反応生成物、及び単官能若しくは、多官能のカルボン酸との脱水縮合反応生成物等も好適に使用される。また、イソシアネート基や、エポキシ基等の親電子性置換基を有する不飽和カルボン酸エステル或いはアミド類と単官能若しくは多官能のアルコール類、アミン類、チオール類との付加反応物、更にハロゲン基や、トシルオキシ基等の脱離性置換基を有する不飽和カルボン酸エステル或いはアミド類と単官能若しくは多官能のアルコール類、アミン類、チオール類との置換反応物も好適である。また、別の例として、上記の不飽和カルボン酸の代わりに、不飽和ホスホン酸、スチレン、ビニルエーテル等に置き換えた化合物群を使用することも可能である。
【００４２】
脂肪族多価アルコール化合物と不飽和カルボン酸とのエステルのモノマーの具体例としては、アクリル酸エステルとして、エチレングリコールジアクリレート、トリエチレングリコールジアクリレート、１，３−ブタンジオールジアクリレート、テトラメチレングリコールジアクリレート、プロピレングリコールジアクリレート、ネオペンチルグリコールジアクリレート、トリメチロールプロパントリアクリレート、トリメチロールプロパントリ（アクリロイルオキシプロピル）エーテル、トリメチロールエタントリアクリレート、ヘキサンジオールジアクリレート、１，４−シクロヘキサンジオールジアクリレート、テトラエチレングリコールジアクリレート、ペンタエリスリトールジアクリレート、ペンタエリスリトールトリアクリレート、ペンタエリスリトールテトラアクリレート、ジペンタエリスリトールジアクリレート、ジペンタエリスリトールヘキサアクリレート、ソルビトールトリアクリレート、ソルビトールテトラアクリレート、ソルビトールペンタアクリレート、ソルビトールヘキサアクリレート、トリ（アクリロイルオキシエチル）イソシアヌレート、ポリエステルアクリレートオリゴマー、イソシアヌール酸ＥＯ変性トリアクリレート等がある。
【００４３】
メタクリル酸エステルとして、テトラメチレングリコールジメタクリレート、トリエチレングリコールジメタクリレート、ネオペンチルグリコールジメタクリレート、トリメチロールプロパントリメタクリレート、トリメチロールエタントリメタクリレート、エチレングリコールジメタクリレート、１，３−ブタンジオールジメタクリレート、ヘキサンジオールジメタクリレート、ペンタエリスリトールジメタクリレート、ペンタエリスリトールトリメタクリレート、ペンタエリスリトールテトラメタクリレート、ジペンタエリスリトールジメタクリレート、ジペンタエリスリトールヘキサメタクリレート、ソルビトールトリメタクリレート、ソルビトールテトラメタクリレート、ビス〔ｐ−（３−メタクリルオキシ−２−ヒドロキシプロポキシ）フェニル〕ジメチルメタン、ビス−〔ｐ−（メタクリルオキシエトキシ）フェニル〕ジメチルメタン等がある。
【００４４】
イタコン酸エステルとして、エチレングリコールジイタコネート、プロピレングリコールジイタコネート、１，３−ブタンジオールジイタコネート、１，４−ブタンジオールジイタコネート、テトラメチレングリコールジイタコネート、ペンタエリスリトールジイタコネート、ソルビトールテトライタコネート等がある。クロトン酸エステルとしては、エチレングリコールジクロトネート、テトラメチレングリコールジクロトネート、ペンタエリスリトールジクロトネート、ソルビトールテトラジクロトネート等がある。イソクロトン酸エステルとしては、エチレングリコールジイソクロトネート、ペンタエリスリトールジイソクロトネート、ソルビトールテトライソクロトネート等がある。マレイン酸エステルとしては、エチレングリコールジマレート、トリエチレングリコールジマレート、ペンタエリスリトールジマレート、ソルビトールテトラマレート等がある。
【００４５】
その他のエステルの例として、例えば、特公昭５１−４７３３４、特開昭５７−１９６２３１記載の脂肪族アルコール系エステル類や、特開昭５９−５２４０、特開昭５９−５２４１、特開平２−２２６１４９記載の芳香族系骨格を有するもの、特開平１−１６５６１３記載のアミノ基を含有するもの等も好適に用いられる。更に、前述のエステルモノマーは混合物としても使用することができる。
【００４６】
また、脂肪族多価アミン化合物と不飽和カルボン酸とのアミドのモノマーの具体例としては、メチレンビス−アクリルアミド、メチレンビス−メタクリルアミド、１，６−ヘキサメチレンビス−アクリルアミド、１，６−ヘキサメチレンビス−メタクリルアミド、ジエチレントリアミントリスアクリルアミド、キシリレンビスアクリルアミド、キシリレンビスメタクリルアミド等がある。その他の好ましいアミド系モノマーの例としては、特公昭５４−２１７２６記載のシクロへキシレン構造を有すものを挙げることができる。
【００４７】
また、イソシアネートと水酸基の付加反応を用いて製造されるウレタン系付加重合性化合物も好適であり、そのような具体例としては、例えば、特公昭４８−４１７０８号公報中に記載されている１分子に２個以上のイソシアネート基を有するポリイソシアネート化合物に、下記一般式（Ｖ）で示される水酸基を含有するビニルモノマーを付加させた１分子中に２個以上の重合性ビニル基を含有するビニルウレタン化合物等が挙げられる。
【００４８】
ＣＨ2＝Ｃ（Ｒ4）ＣＯＯＣＨ2ＣＨ（Ｒ5）ＯＨ  ・・・（Ｖ）
（但し、Ｒ4及びＲ5は、Ｈ又はＣＨ3を示す。）
【００４９】
また、特開昭５１−３７１９３号、特公平２−３２２９３号、特公平２−１６７６５号に記載されているようなウレタンアクリレート類や、特公昭５８−４９８６０号、特公昭５６−１７６５４号、特公昭６２−３９４１７号、特公昭６２−３９４１８号記載のエチレンオキサイド系骨格を有するウレタン化合物類も好適である。更に、特開昭６３−２７７６５３号、特開昭６３−２６０９０９号、特開平１−１０５２３８号に記載される、分子内にアミノ構造やスルフィド構造を有する付加重合性化合物類を用いることによっては、非常に感光スピードに優れた光重合性組成物を得ることができる。
【００５０】
その他の例としては、特開昭４８−６４１８３号、特公昭４９−４３１９１号、特公昭５２−３０４９０号、各公報に記載されているようなポリエステルアクリレート類、エポキシ樹脂と（メタ）アクリル酸を反応させたエポキシアクリレート類等の多官能のアクリレートやメタクリレートを挙げることができる。また、特公昭４６−４３９４６号、特公平１−４０３３７号、特公平１−４０３３６号記載の特定の不飽和化合物や、特開平２−２５４９３号記載のビニルホスホン酸系化合物等も挙げることができる。また、ある場合には、特開昭６１−２２０４８号記載のペルフルオロアルキル基を含有する構造が好適に使用される。更に日本接着協会誌ｖｏｌ．２０、Ｎｏ．７、３００〜３０８ページ（１９８４年）に光硬化性モノマー及びオリゴマーとして紹介されているものも使用することができる。
【００５１】
これらの重合性化合物について、その構造、単独使用か併用か、添加量等の使用方法の詳細は、最終的な感材の性能設計にあわせて任意に設定できる。例えば、次のような観点から選択される。
感度の点では１分子あたりの不飽和基含量が多い構造が好ましく、多くの場合、２官能以上が好ましい。また、画像部すなわち硬化膜の強度を高くするためには、３官能以上のものがよく、更に、異なる官能数・異なる重合性基（例えばアクリル酸エステル、メタクリル酸エステル、スチレン系化合物、ビニルエーテル系化合物）のものを併用することで、感度と強度の両方を調節する方法も有効である。硬化感度の観点から、（メタ）アクリル酸エステル構造を２個以上含有する化合物を用いることが好ましく、３個以上含有する化合物を用いることがより好ましく、４個以上含有する化合物を用いることが最も好ましい。また、硬化感度、および、未露光部の現像性の観点では、ＥＯ変性体を含有することが好ましい。また、硬化感度、および、露光部強度の観点ではウレタン結合を含有することが好ましい。
また、前記着色層中の他の成分（例えばバインダー樹脂、重合開始剤、色材（顔料、染料等）との相溶性、分散性に対しても、前記重合性化合物の選択・使用法は重要な要因であり、例えば、低純度化合物の使用や、２種以上の併用により相溶性を向上させうることがある。また、基材や後述のオーバーコート層等の密着性を向上せしめる目的で特定の構造を選択することもあり得る。
【００５２】
以上の観点より、ビスフェノールＡジアクリレート、ビスフェノールＡジアクリレートＥＯ変性体、トリメチロールプロパントリアクリレート、トリメチロールプロパントリ（アクリロイルオキシプロピル）エーテル、トリメチロールエタントリアクリレート、テトラエチレングリコールジアクリレート、ペンタエリスリトールジアクリレート、ペンタエリスリトールトリアクリレート、ペンタエリスリトールテトラアクリレート、ジペンタエリスリトールテトラアクリレート、ジペンタエリスリトールペンタアクリレート、ジペンタエリスリトールヘキサアクリレート、ソルビトールトリアクリレート、ソルビトールテトラアクリレート、ソルビトールペンタアクリレート、ソルビトールヘキサアクリレート、トリ（アクリロイルオキシエチル）イソシアヌレート、ペンタエリスリトールテトラアクリレートＥＯ変性体、ジペンタエリスリトールヘキサアクリレートＥＯ変性体などが好ましいものとして挙げられ、また、市販品としては、ウレタンオリゴマーＵＡＳ−１０、ＵＡＢ−１４０（山陽国策パルプ社製）、ＤＰＨＡ（日本化薬社製）、ＵＡ−３０６Ｈ、ＵＡ−３０６Ｔ、ＵＡ−３０６Ｉ、ＡＨ−６００、Ｔ−６００、ＡＩ−６００（共栄社製）が好ましい。
中でも、ビスフェノールＡジアクリレートＥＯ変性体、ペンタエリスリトールトリアクリレート、ペンタエリスリトールテトラアクリレート、ジペンタエリスリトールペンタアクリレート、ジペンタエリスリトールヘキサアクリレート、トリ（アクリロイルオキシエチル）イソシアヌレート、ペンタエリスリトールテトラアクリレートＥＯ変性体、ジペンタエリスリトールヘキサアクリレートＥＯ変性体などが、市販品としては、ＤＰＨＡ（日本化薬社製）、ＵＡ−３０６Ｈ、ＵＡ−３０６Ｔ、ＵＡ−３０６Ｉ、ＡＨ−６００、Ｔ−６００、ＡＩ−６００（共栄社製）がより好ましい。
【００５３】
更には、前記重合性化合物として好ましくは、エチレン性不飽和二重結合を２個以上有し、光の照射によって付加重合するモノマー又はオリゴマーである。
このようなモノマー及びオリゴマーとしては、分子中に少なくとも１個の付加重合可能なエチレン性不飽和基を有し、沸点が常圧で１００℃以上の化合物が挙げられる。その例としては、ポリエチレングリコールモノ（メタ）アクリレート、ポリプロピレングリコールモノ（メタ）アクリレート及びフェノキシエチル（メタ）アクリレートなどの単官能アクリレートや単官能メタクリレート；ポリエチレングリコールジ（メタ）アクリレート、ポリプロピレングリコールジ（メタ）アクリレート、トリメチロールエタントリアクリレート、トリメチロールプロパントリ（メタ）アクリレート、トリメチロールプロパンジアクリレート、ネオペンチルグリコールジ（メタ）アクリレート、ペンタエリスリトールテトラ（メタ）アクリレート、ペンタエリスリトールトリ（メタ）アクリレート、ジペンタエリスリトールヘキサ（メタ）アクリレート、ジペンタエリスリトールペンタ（メタ）アクリレート、ヘキサンジオールジ（メタ）アクリレート、トリメチロールプロパントリ（アクリロイルオキシプロピル）エーテル、トリ（アクリロイルオキシエチル）イソシアヌレート、トリ（アクリロイルオキシエチル）シアヌレート、グリセリントリ（メタ）アクリレート；トリメチロールプロパンやグリセリン等の多官能アルコールにエチレンオキシド又はプロピレンオキシドを付加した後（メタ）アクリレート化したもの等の多官能アクリレートや多官能メタクリレートを挙げることができる。
【００５４】
また、酸性多官能光硬化性化合物も前記重合性化合物として好ましい化合物である。
酸性多官能光硬化性化合物としては、（１）水酸基と共に３つ以上の光硬化性官能基を有するモノマー又はオリゴマーを二塩基酸無水物で変性することによりカルボキシル基を導入したもの、（２）水酸基と共に３つ以上の光硬化性官能基を有するモノマー又はオリゴマーに、グリシジル基もしくはイソシアネート基とＣＯＯＨ基とを併せ持つ化合物等を付加することによってカルボキシル基を導入したもの、あるいは（３）３つ以上の光硬化性官能基を有する芳香族化合物を濃硫酸や発煙硫酸で変性することによりスルホン酸基を導入したもの等を用いることができる。また、酸性多官能光硬化性化合物そのものであるモノマーを繰返し単位として含むオリゴマーを、酸性多官能光硬化性化合物として用いてもよい。
酸性多官能光硬化性化合物の例としては、下記一般式（ｉ）、一般式（ｉｉ）で表されるものが好ましい。なお、一般式（ｉ）及び一般式（ｉｉ）において、Ｔ又はＧがオキシアルキレン基の場合には、炭素原子側の末端がＲ、Ｘ及びＷに結合する。
【００５５】
【化１】
2014111357.tif 000003
【００５６】
前記一般式（ｉ）中、Ｒは（メタ）アクリロイロキシ基を表し、Ｘは−ＣＯＯＨ基、−ＯＰＯ3Ｈ2基を表す。Ｔはオキシアルキレン基を表し、ここでアルキレン基の炭素数は１〜４である。ｎは０〜２０である。
前記一般式（ｉｉ）中、Ｗは一般式（ｉ）におけるＲ又はＸを表し、６個のＷのうち、３個以上のＷがＲである。Ｇは一般式（ｉ）におけるＴと同義である。Ｚは−Ｏ−もしくは、−ＯＣ＝ＯＮＨ（ＣＨ2）ｑＮＨＣＯＯ−を表す。ｐは０〜２０であり、ｑは１〜８である。一分子内に複数存在するＲ、Ｘ、Ｔ、Ｇは、各々同一であっても、異なっていても良い。）
【００５７】
前記一般式（ｉ）及び（ｉｉ）で表される酸性多官能光硬化性化合物の市販品としては、例えば、東亞合成株式会社製のカルボキシル基含有３官能アクリレートであるＴＯ−７５６、及びカルボキシル基含有５官能アクリレートであるＴＯ−１３８２などが挙げられる。
【００５８】
更に特公昭４８−４１７０８号公報、特公昭５０−６０３４号公報及び特開昭５１−３７１９３号公報に記載されているウレタンアクリレート類；特開昭４８−６４１８３号公報、特公昭４９−４３１９１号公報及び特公昭５２−３０４９０号公報に記載されているポリエステルアクリレート類；エポキシ樹脂と（メタ）アクリル酸の反応生成物であるエポキシアクリレート類等の多官能アクリレー卜やメタクリレートを挙げることができる。
これらの中で、トリメチロールプロパントリ（メタ）アクリレート、ペンタエリスリトールテトラ（メタ）アクリレート、ジペンタエリスリトールヘキサ（メタ）アクリレート、ジペンタエリスリトールペンタ（メタ）アクリレート、上記カルボキシル基含有５官能アクリレートなどが好ましい。また、この他、特開平１１−１３３６００号公報に記載の「重合性化合物Ｂ」も好適なものとして挙げることができる。
【００５９】
前記重合性化合物の前記着色層を形成するために用いられる組成物中における含有量は、組成物の全固形分に対して、５〜５０質量％であることが好ましく、７〜４０質量％であることがより好ましく、１０〜３５質量％であることが更に好ましい。
【００６０】
（１−４）重合開始剤
前記着色層には、重合性化合物を添加した場合に、それを積極的に重合するための重合開始剤を添加することができる。重合開始剤は、可視光領域に吸収を持っており、加飾材料に望まぬ着色をすることがある。よって、重合開始剤を加飾材料に添加する場合は、その色味に応じて開始剤を選抜する必要がある。
本発明に用いることが出来る重合開始剤は、光重合開始剤（例えば特開２００８−２５６７３５号に記載してある光重合開始剤）や熱重合開始剤を挙げることが出来る。
【００６１】
（１−４−１）光重合開始剤
光重合開始剤としては、例えば、有機ハロゲン化化合物、オキシジアゾール化合物、カルボニル化合物、ケタール化合物、ベンゾイン化合物、アクリジン化合物、有機過酸化化合物、アゾ化合物、クマリン化合物、アジド化合物、メタロセン化合物、ヘキサアリールビイミダゾール化合物、有機ホウ酸塩化合物、ジスルホン化合物、オキシムエステル化合物、オニウム塩化合物、アシルホスフィン（オキシド）化合物が挙げられる。
【００６２】
有機ハロゲン化化合物としては、具体的には、若林等、「Ｂｕｌｌ  Ｃｈｅｍ．Ｓｏｃ  Ｊａｐａｎ」４２、２９２４（１９６９）、米国特許第３，９０５，８１５号明細書、特公昭４６−４６０５号、特開昭４８−３６２８１号、特開昭５５−３２０７０号、特開昭６０−２３９７３６号、特開昭６１−１６９８３５号、特開昭６１−１６９８３７号、特開昭６２−５８２４１号、特開昭６２−２１２４０１号、特開昭６３−７０２４３号、特開昭６３−２９８３３９号、Ｍ．Ｐ．Ｈｕｔｔ“Ｊｏｕｒｎａｌ  ｏｆ  Ｈｅｔｅｒｏｃｙｃｌｉｃ  Ｃｈｅｍｉｓｔｒｙ”１（Ｎｏ３），（１９７０）」筆に記載の化合物が挙げられ、特に、トリハロメチル基が置換したオキサゾール化合物、ｓ−トリアジン化合物が挙げられる。
【００６３】
ｓ−トリアジン化合物として、より好適には、少なくとも一つのモノ、ジ、又はトリハロゲン置換メチル基がｓ−トリアジン環に結合したｓ−トリアジン誘導体、具体的には、例えば、２，４，６−トリス（モノクロロメチル）−ｓ−トリアジン、２，４，６−トリス（ジクロロメチル）−ｓ−トリアジン、２，４，６−トリス（トリクロロメチル）−ｓ−トリアジン、２−メチル−４，６−ビス（トリクロロメチル）−ｓ−トリアジン、２―ｎ−プロピル−４，６−ビス（トリクロロメチル）−ｓ−トリアジン、２−（α，α，β−トリクロロエチル）−４，６−ビス（トリクロロメチル）−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（３，４−エポキシフェニル）−４、６−ビス（トリクロロメチル）−ｓ−トリアジン、２−（ｐ−クロロフェニル）−４，６−ビス（トリクロロメチル）−ｓ−トリアジン、２−〔１−（ｐ−メトキシフェニル）−２，４−ブタジエニル〕−４，６−ビス（トリクロロメチル）−ｓ−トリアジン、２−スチリル−４，６−ビス（トリクロロメチル）−ｓ−トリアジン、２−（ｐ−メトキシスチリル）−４，６−ビス（トリクロロメチル）−ｓ−トリアジン、２−（ｐ−ｉ−プロピルオキシスチリル）−４、６−ビス（トリクロロメチル）−ｓ−トリアジン、２−（ｐ−トリル）−４，６−ビス（トリクロロメチル）−ｓ−トリアジン、２−（４−ナトキシナフチル）−４，６−ビス（トリクロロメチル）−ｓ−トリアジン、２−フェニルチオ−４，６−ビス（トリクロロメチル）−ｓ−トリアジン、２−ベンジルチオ−４，６−ビス（トリクロロメチル）−ｓ−トリアジン、４−（ｏ−ブロモ−ｐ−Ｎ，Ｎ−（ジエトキシカルボニルアミノ）−フェニル）−２，６−ジ（トリクロロメチル）−ｓ−トリアジン、２，４，６−トリス（ジブロモメチル）−ｓ−トリアジン、２，４，６−トリス（トリブロモメチル）−ｓ−トリアジン、２−メチル−４，６−ビス（トリブロモメチル）−ｓ−トリアジン、２−メトキシ−４，６−ビス（トリブロモメチル）−ｓ−トリアジン等が挙げられる。
【００６４】
オキシジアゾール化合物としては、２−トリクロロメチル−５−スチリル−１，３，４−オキソジアゾール、２−トリクロロメチル−５−（シアノスチリル）−１，３，４−オキソジアゾール、２−トリクロロメチル−５−（ナフト−１−イル）−１，３，４−オキソジアゾール、２−トリクロロメチル−５−（４−スチリル）スチリル−１，３，４−オキソジアゾールなどが挙げられる。
【００６５】
カルボニル化合物としては、ベンゾフェノン、ミヒラーケトン、２−メチルベンゾフェノン、３−メチルベンゾフェノン、４−メチルベンゾフェノン、２−クロロベンゾフェノン、４−ブロモベンゾフェノン、２−カルボキシベンゾフェノン等のベンゾフェノン誘導体、２，２−ジメトキシ−２−フェニルアセトフェノン、２，２−ジエトキシアセトフェノン、１−ヒドロキシシクロヘキシルフェニルケトン、α−ヒドトキシ−２−メチルフェニルプロパノン、１−ヒドロキシ−１−メチルエチル−（ｐ−イソプロピルフェニル）ケトン、１−ヒドロキシ−１−（ｐ−ドデシルフェニル）ケトン、２−メチル−１−（４’−（メチルチオ）フェニル）−２−モルフォリノ−１−プロパノン、２−ベンジル−２−ジメチルアミノ−１−（４−モルフォリノフェニル）−ブタノン−１、２，４，６−トリメチルベンゾイル−ジフェニル−フォスフィンオキシド、１，１，１−トリクロロメチル−（ｐ−ブチルフェニル）ケトン、２−ベンジル−２−ジメチルアミノ−４−モルホリノブチロフェノン等のアセトフェノン誘導体、チオキサントン、２−エチルチオキサントン、２−イソプロピルチオキサントン、２−クロロチオキサントン、２，４−ジメチルチオキサントン、２，４−ジエチルチオキサントン、２，４−ジイソプロピルチオキサントン等のチオキサントン誘導体、ｐ−ジメチルアミノ安息香酸エチル、ｐ−ジエチルアミノ安息香酸エチル等の安息香酸エステル誘導体等を挙げることができる。
【００６６】
ケタール化合物としては、ベンジルジメチルケタール、ベンジル−β−メトキシエチルエチルアセタールなどを挙げることができる。
【００６７】
ベンゾイン化合物としては、ｍ−ベンゾインイソプロピルエーテル、ベンゾインイソブチルエーテル、ベンゾインメチルエーテル、メチルｏ−ベンゾイルベンゾエートなどを挙げることができる。
【００６８】
アクリジン化合物としては、９−フェニルアクリジン、１，７−ビス（９−アクリジニル）ヘプタンなどを挙げることができる。
【００６９】
有機過酸化化合物としては、例えば、トリメチルシクロヘキサノンパーオキサイド、アセチルアセトンパーオキサイド、１，１−ビス（ｔｅｒｔ−ブチルパーオキシ）−３，３，５−トリメチルシクロヘキサン、１，１−ビス（ｔｅｒｔ−ブチルパーオキシ）シクロヘキサン、２，２−ビス（ｔｅｒｔ−ブチルパーオキシ）ブタン、ｔｅｒｔ−ブチルハイドロパーオキサイド、クメンハイドロパーオキサイド、ジイソプロピルベンゼンハイドロパーオキサイド、２，５−ジメチルヘキサン−２，５−ジハイドロパーオキサイド、１，１，３，３−テトラメチルブチルハイドロパーオキサイド、ｔｅｒｔ−ブチルクミルパーオキサイド、ジクミルパーオキサイド、２，５−ジメチル−２，５−ジ（ｔｅｒｔ−ブチルパーオキシ）ヘキサン、２，５−オキサノイルパーオキサイド、過酸化コハク酸、過酸化ベンゾイル、２，４−ジクロロベンゾイルパーオキサイド、ジイソプロピルパーオキシジカーボネート、ジ−２−エチルヘキシルパーオキシジカーボネート、ジ−２−エトキシエチルパーオキシジカーボネート、ジメトキシイソプロピルパーオキシカーボネート、ジ（３−メチル−３−メトキシブチル）パーオキシジカーボネート、ｔｅｒｔ−ブチルパーオキシアセテート、ｔｅｒｔ−ブチルパーオキシピバレート、ｔｅｒｔ−ブチルパーオキシネオデカノエート、ｔｅｒｔ−ブチルパーオキシオクタノエート、ｔｅｒｔ−ブチルパーオキシラウレート、ターシルカーボネート、３，３’，４，４’−テトラ−（ｔ−ブチルパーオキシカルボニル）ベンゾフェノン、３，３’，４，４’−テトラ−（ｔ−ヘキシルパーオキシカルボニル）ベンゾフェノン、３，３’，４，４’−テトラ−（ｐ−イソプロピルクミルパーオキシカルボニル）ベンゾフェノン、カルボニルジ（ｔ−ブチルパーオキシ二水素二フタレート）、カルボニルジ（ｔ−ヘキシルパーオキシ二水素二フタレート）等が挙げられる。
【００７０】
アゾ化合物としては、例えば、特開平８−１０８６２１号公報に記載のアゾ化合物等を挙げることができる。
【００７１】
クマリン化合物としては、例えば、３−メチル−５−アミノ−（（ｓ−トリアジン−２−イル）アミノ）−３−フェニルクマリン、３−クロロ−５−ジエチルアミノ−（（ｓ−トリアジン−２−イル）アミノ）−３−フェニルクマリン、３−ブチル−５−ジメチルアミノ−（（ｓ−トリアジン−２−イル）アミノ）−３−フェニルクマリン等を挙げることができる。
【００７２】
アジド化合物としては、米国特許第２８４８３２８号明細書、米国特許第２８５２３７９号明細書ならびに米国特許第２９４０８５３号明細書に記載の有機アジド化合物、２，６−ビス（４−アジドベンジリデン）−４−エチルシクロヘキサノン（ＢＡＣ−Ｅ）等が挙げられる。
【００７３】
メタロセン化合物としては、特開昭５９−１５２３９６号公報、特開昭６１−１５１１９７号公報、特開昭６３−４１４８４号公報、特開平２−２４９号公報、特開平２−４７０５号公報、特開平５−８３５８８号公報記載の種々のチタノセン化合物、例えば、ジ−シクロペンタジエニル−Ｔｉ−ビス−フェニル、ジ−シクロペンタジエニル−Ｔｉ−ビス−２，６−ジフルオロフェニル−１−イル、ジ−シクロペンタジエニル−Ｔｉ−ビス−２，４−ジ−フルオロフェニル−１−イル、ジ−シクロペンタジエニル−Ｔｉ−ビス−２，４，６−トリフルオロフェニル−１−イル、ジ−シクロペンタジエニル−Ｔｉ−ビス−２，３，５，６−テトラフルオロフェニル−１−イル、ジ−シクロペンタジエニル−Ｔｉ−ビス−２，３，４，５，６−ペンタフルオロフェニル−１−イル、ジ−メチルシクロペンタジエニル−Ｔｉ−ビス−２，６−ジフルオロフェニル−１−イル、ジ−メチルシクロペンタジエニル−Ｔｉ−ビス−２，４，６−トリフルオロフェニル−１−イル、ジ−メチルシクロペンタジエニル−Ｔｉ−ビス−２，３，５，６−テトラフルオロフェニル−１−イル、ジ−メチルシクロペンタジエニル−Ｔｉ−ビス−２，３，４，５，６−ペンタフルオロフェニル−１−イル、特開平１−３０４４５３号公報、特開平１−１５２１０９号公報記載の鉄−アレーン錯体等が挙げられる。
【００７４】
ヘキサアリールビイミダゾール化合物としては、例えば、特公平６−２９２８５号公報、米国特許第３，４７９，１８５号、同第４，３１１，７８３号、同第４，６２２，２８６号等の各明細書に記載の種々の化合物、具体的には、２，２’−ビス（ｏ−クロロフェニル）−４，４’，５，５’−テトラフェニルビイミダゾール、２，２’−ビス（ｏ−ブロモフェニル））４，４’，５，５’−テトラフェニルビイミダゾール、２，２’−ビス（ｏ，ｐ−ジクロロフェニル）−４，４’，５，５’−テトラフェニルビイミダゾール、２，２’−ビス（ｏ−クロロフェニル）−４，４’，５，５’−テトラ（ｍ−メトキシフェニル）ビイジダゾール、２，２’−ビス（ｏ，ｏ’−ジクロロフェニル）−４，４’，５，５’−テトラフェニルビイミダゾール、２，２’−ビス（ｏ−ニトロフェニル）−４，４’，５，５’−テトラフェニルビイミダゾール、２，２’−ビス（ｏ−メチルフェニル）−４，４’，５，５’−テトラフェニルビイミダゾール、２，２’−ビス（ｏ−トリフルオロフェニル）−４，４’，５，５’−テトラフェニルビイミダゾール等が挙げられる。
【００７５】
有機ホウ酸塩化合物としては、例えば、特開昭６２−１４３０４４号、特開昭６２−１５０２４２号、特開平９−１８８６８５号、特開平９−１８８６８６号、特開平９−１８８７１０号、特開２０００−１３１８３７、特開２００２−１０７９１６、特許第２７６４７６９号、特願２０００−３１０８０８号、等の各公報、及び、Ｋｕｎｚ，Ｍａｒｔｉｎ“Ｒａｄ  Ｔｅｃｈ’９８．Ｐｒｏｃｅｅｄｉｎｇ  Ａｐｒｉｌ  １９−２２，１９９８，Ｃｈｉｃａｇｏ”等に記載される有機ホウ酸塩、特開平６−１５７６２３号公報、特開平６−１７５５６４号公報、特開平６−１７５５６１号公報に記載の有機ホウ素スルホニウム錯体或いは有機ホウ素オキソスルホニウム錯体、特開平６−１７５５５４号公報、特開平６−１７５５５３号公報に記載の有機ホウ素ヨードニウム錯体、特開平９−１８８７１０号公報に記載の有機ホウ素ホスホニウム錯体、特開平６−３４８０１１号公報、特開平７−１２８７８５号公報、特開平７−１４０５８９号公報、特開平７−３０６５２７号公報、特開平７−２９２０１４号公報等の有機ホウ素遷移金属配位錯体等が具体例として挙げられる。
【００７６】
ジスルホン化合物としては、特開昭６１−１６６５４４号公報、特願２００１−１３２３１８号明細書等記載される化合物等が挙げられる。
【００７７】
オキシムエステル化合物としては、Ｊ．Ｃ．Ｓ．  Ｐｅｒｋｉｎ  ＩＩ  （１９７９）１６５３−１６６０）、Ｊ．Ｃ．Ｓ．  Ｐｅｒｋｉｎ  ＩＩ  （１９７９）１５６−１６２、Ｊｏｕｒｎａｌ  ｏｆ  Ｐｈｏｔｏｐｏｌｙｍｅｒ  Ｓｃｉｅｎｃｅ  ａｎｄ  Ｔｅｃｈｎｏｌｏｇｙ（１９９５）２０２−２３２、特開２０００−６６３８５号公報記載の化合物、特開２０００−８００６８号公報、特表２００４−５３４７９７号公報記載の化合物等が挙げられる。具体例としてはチバ・スペシャルティ・ケミカルズ社製のイルガキュアＯＸＥ−０１、ＯＸＥ−０２、タコマ社製のＬＵＮＡＲ６などが好適である。
【００７８】
オニウム塩化合物としては、例えば、Ｓ．Ｉ．Ｓｃｈｌｅｓｉｎｇｅｒ，Ｐｈｏｔｏｇｒ．Ｓｃｉ．Ｅｎｇ．，１８，３８７（１９７４）、Ｔ．Ｓ．Ｂａｌ  ｅｔ  ａｌ，Ｐｏｌｙｍｅｒ，２１，４２３（１９８０）に記載のジアゾニウム塩、米国特許第４，０６９，０５５号明細書、特開平４−３６５０４９号等に記載のアンモニウム塩、米国特許第４，０６９，０５５号、同４，０６９，０５６号の各明細書に記載のホスホニウム塩、欧州特許第１０４、１４３号、米国特許第３３９，０４９号、同第４１０，２０１号の各明細書、特開平２−１５０８４８号、特開平２−２９６５１４号の各公報に記載のヨードニウム塩などが挙げられる。
【００７９】
本発明に好適に用いることのできるヨードニウム塩は、ジアリールヨードニウム塩であり、安定性の観点から、アルキル基、アルコキシ基、アリーロキシ基等の電子供与性基で２つ以上置換されていることが好ましい。また、その他の好ましいスルホニウム塩の形態として、トリアリールスルホニウム塩の１つの置換基がクマリン、アントアキノン構造を有し、３００ｎｍ以上に吸収を有するヨードニウム塩などが好ましい。
【００８０】
スルホニウム塩としては、欧州特許第３７０，６９３号、同３９０，２１４号、同２３３，５６７号、同２９７，４４３号、同２９７，４４２号、米国特許第４，９３３，３７７号、同１６１，８１１号、同４１０，２０１号、同３３９，０４９号、同４，７６０，０１３号、同４，７３４，４４４号、同２，８３３，８２７号、独国特許第２，９０４，６２６号、同３，６０４，５８０号、同３，６０４，５８１号の各明細書に記載のスルホニウム塩が挙げられ、安定性の感度点から好ましくは電子吸引性基で置換されていることが好ましい。電子吸引性基としては、ハメット値が０より大きいことが好ましい。好ましい電子吸引性基としては、ハロゲン原子、カルボン酸などが挙げられる。
また、その他の好ましいスルホニウム塩としては、トリアリールスルホニウム塩の１つの置換基がクマリン、アントアキノン構造を有し、３００ｎｍ以上に吸収を有するスルホニウム塩が挙げられる。別の好ましいスルホニウム塩としては、トリアリールスルホニウム塩が、アリーロキシ基、アリールチオ基を置換基に有する３００ｎｍ以上に吸収を有するスルホニウム塩が挙げられる。
【００８１】
また、オニウム塩化合物としては、Ｊ．Ｖ．Ｃｒｉｖｅｌｌｏ  ｅｔ  ａｌ，Ｍａｃｒｏｍｏｌｅｃｕｌｅｓ，１０（６），１３０７（１９７７）、Ｊ．Ｖ．Ｃｒｉｖｅｌｌｏ  ｅｔ  ａｌ，Ｊ．Ｐｏｌｙｍｅｒ  Ｓｃｉ．，Ｐｏｌｙｍｅｒ  Ｃｈｅｍ．Ｅｄ．，１７，１０４７（１９７９）に記載のセレノニウム塩、Ｃ．Ｓ．Ｗｅｎ  ｅｔ  ａｌ，Ｔｅｈ，Ｐｒｏｃ．Ｃｏｎｆ．Ｒａｄ．Ｃｕｒｉｎｇ  ＡＳＩＡ，ｐ４７８  Ｔｏｋｙｏ，Ｏｃｔ（１９８８）に記載のアルソニウム塩等のオニウム塩等が挙げられる。
【００８２】
アシルホスフィン（オキシド）化合物としては、チバ・スペシャルティ・ケミカルズ社製のイルガキュア８１９、ダロキュア４２６５、ダロキュアＴＰＯなどが挙げられる。
【００８３】
光重合開始剤としては、露光感度の観点から、トリハロメチルトリアジン系化合物、ベンジルジメチルケタール化合物、α−ヒドロキシケトン化合物、α−アミノケトン化合物、アシルホスフィン系化合物、フォスフィンオキサイド系化合物、メタロセン化合物、オキシム系化合物、トリアリルイミダゾールダイマー、オニウム系化合物、ベンゾチアゾール系化合物、ベンゾフェノン系化合物、アセトフェノン系化合物およびその誘導体、シクロペンタジエン−ベンゼン−鉄錯体およびその塩、ハロメチルオキサジアゾール化合物、３−アリール置換クマリン化合物からなる群より選択される化合物が好ましい。
【００８４】
さらに好ましくは、トリハロメチルトリアジン系化合物、α−アミノケトン化合物、アシルホスフィン系化合物、フォスフィンオキサイド系化合物、オキシム系化合物、トリアリルイミダゾールダイマー、オニウム系化合物、ベンゾフェノン系化合物、アセトフェノン系化合物であり、トリハロメチルトリアジン系化合物、α−アミノケトン化合物、オキシム系化合物、トリアリルイミダゾールダイマー、ベンゾフェノン系化合物からなる群より選ばれる少なくとも一種の化合物が最も好ましい。
【００８５】
光重合開始剤は、１種単独で、又は２種以上を併用して用いることができる。
光重合開始剤の感光性組成物中における含有量は、組成物の全固形分に対して、０．１〜５０質量％であることが好ましく、より好ましくは０．５〜３０質量％であり、特に好ましくは１〜２０質量％である。前記範囲内であると、良好な感度とパターン形成性が得られる。
【００８６】
（１−４−２）熱重合開始剤
前記着色層には、熱重合開始剤を含有させることも有効である。熱重合開始剤としては、例えば、各種のアゾ系化合物、過酸化物系化合物が挙げられ、前記アゾ系化合物としては、アゾビス系化合物を挙げることができ、前記過酸化物系化合物としては、ケトンパーオキサイド、パーオキシケタール、ハイドロパーオキサイド、ジアルキルパーオキサイド、ジアシルパーオキサイド、パーオキシエステル、パーオキシジカーボネートなどを挙げることができる。
【００８７】
（１−５）酸化防止剤
前記着色層には、酸化防止剤を添加してもよい。特に前記着色層が白層である場合、酸化防止剤を添加することが好ましい。前記酸化防止剤としては、ヒンダードフェノール系、セミヒンダードフェノール系、燐酸系、分子内に燐酸/ヒンダードフェノールを持つハイブリッド型酸化防止剤が使用できる。
好ましくは燐酸系、燐酸系とヒンダードフェノール系若しくはセミヒンダードフェノール系の併用、若しくは分子内に燐酸/ヒンダードフェノールを持つハイブリッド型酸化防止剤が好ましい。
【００８８】
（２）着色層の厚み
前記着色層の厚みが１〜４０μｍであることが、前記着色層を含む転写材料を基材に転写した後に得られる加飾層の隠蔽力を高めるための観点から、好ましい。
前記着色層の厚みは１．５〜３８μｍが更に好ましく、１．８〜３５μｍが特に好ましい。
【００８９】
（３）着色層のＯＤ
前記着色層の光学濃度（ＯＤとも言う）が２．６以上であることが、前記着色層を含む転写材料を基材に転写した後に得られる加飾層の隠蔽力を高めるための観点から、好ましい。
前記着色層のＯＤは、３．０〜６．０であることがより好ましく、３．６〜５．５であることが特に好ましい。
【００９０】
−透明樹脂層−
本発明の加飾材または透明保護層付き基材の製造方法によって透明保護層付き基材を製造する場合に用いられる転写材料は透明樹脂層を少なくとも１層有する。前記透明樹脂層は、少なくとも透明バインダー樹脂を含む。前記透明樹脂層は、透明性が必要で、４００ｎｍでの光透過率が８５％以上であることが好ましい。また、透明樹脂層は（ｂ）重合性化合物を含むことが好ましく、さらに（ｃ）重合開始剤を含むことがより好ましい。
【００９１】
前記転写材料に含まれる前記透明樹脂層を、後述する基材に転写することで、本発明の製造方法で得られる透明保護層付き基材の透明保護層を形成することができる。
【００９２】
（１１）透明樹脂層の材料
前記透明樹脂層は、透明樹脂層として形成するための透明バインダー樹脂材を含む。また、使用する環境、用途に応じて、前記透明樹脂層はさらに重合性化合物および重合開始剤を含むことが好ましい。その他、前記透明樹脂層は、酸化防止剤、重合禁止剤、を含むことができる。
【００９３】
（１１−２）透明バインダー樹脂
本発明の製造方法に用いられる透明バインダー樹脂は、仮支持体上に透明樹脂層を形成後に基材に転写でき、透明であれば、いかなるものを使用することが出来るが、熱処理等で保護層の色味が変わらないものが望ましい。
【００９４】
適した透明バインダー樹脂としては、例えば、（メタ）アクリル酸／ベンジルメタクリレート共重合体、（メタ）アクリル酸／ベンジルメタクリレート／メチル（メタ）アクリレート共重合体、（メタ）アクリル酸／ベンジルメタクリレート／メチル（メタ）アクリレート／エチル（メタ）アクリレート共重合体、（メタ）アクリル酸／ベンジルメタクリレート／メチル（メタ）アクリレート／ブチル（メタ）アクリレート共重合体、（メタ）アクリル酸／ベンジルメタクリレート／メチル（メタ）アクリレート／シロクヘキシル（メタ）アクリレート共重合体、（メタ）アクリル酸／ベンジルメタクリレート／メチル（メタ）アクリレート／イソボニル（メタ）アクリレート共重合体、（メタ）アクリル酸／ベンジルメタクリレート／メチル（メタ）アクリレート／スチレン共重合体、などを挙げることができる。
中でも、加熱圧着時の気泡の混入を回避する点で、メタ）アクリル酸／ベンジルメタクリレート共重合体、（メタ）アクリル酸／ベンジルメタクリレート／メチル（メタ）アクリレート共重合体、（メタ）アクリル酸／ベンジルメタクリレート／メチル（メタ）アクリレート／エチル（メタ）アクリレート共重合体、が好ましい。
また、硬度の観点から側鎖に「分岐および／または脂環構造を有する基」や、「エチレン性不飽和基」を有していてもよい。
以下、「側鎖に分岐および／または脂環構造を有する基」について説明する。
分岐を有する基としては、炭素原子数３〜１２個の分岐状のアルキル基を示し、例えば、ｉ−プロピル基、ｉ−ブチル基、ｓ−ブチル基、ｔ−ブチル基、イソペンチル基、ネオペンチル基、２−メチルブチル基、イソヘキシル基、２−エチルヘキシル基、２−メチルヘキシル基、ｉ−アミル基、ｔ−アミル基、３−オクチル、ｔ−オクチル等が挙げられる。これらの中でも、ｉ−プロピル基、ｓ−ブチル基、ｔ−ブチル基、イソペンチル基等が好ましく、さらにｉ−プロピル基、ｓ−ブチル基、ｔ−ブチル基等が好ましい。
【００９５】
脂環構造を有する基としては、炭素原子数５〜２０個の脂環式炭化水素基を示し、例えば、シクロペンチル基、シクロヘキシル基、シクロヘプチル基、シクロオクチル基、ノルボルニル基、イソボルニル基、アダマンチル基、トリシクロデシル基、ジシクロペンテニル基、ジシクロペンタニル基、トリシクロペンテニル基、及びトリシクロペンタニル基等が挙げられる。これらの中でも、シクロヘキシル基、ノルボルニル基、イソボルニル基、アダマンチル基、トリシクロデシル基、トリシクロペンテニル基、トリシクロペンタニル基等が好ましく、更にシクロヘキシル基、ノルボルニル基、イソボルニル基、トリシクロペンテニル基等が好ましい。
【００９６】
前記側鎖に分岐および／または脂環構造を有する基を含有する単量体としては、スチレン類、（メタ）アクリレート類、ビニルエーテル類、ビニルエステル類、（メタ）アクリルアミド類などが挙げられ、（メタ）アクリレート類、ビニルエステル類、（メタ）アクリルアミド類が好ましく、さらに好ましくは（メタ）アクリレート類である。
【００９７】
前記側鎖に分岐構造を有する基を含有する単量体の具体例としては、（メタ）アクリル酸ｉ−プロピル、（メタ）アクリル酸ｉ−ブチル、（メタ）アクリル酸ｓ−ブチル、（メタ）アクリル酸ｔ−ブチル、（メタ）アクリル酸ｉ−アミル、（メタ）アクリル酸ｔ−アミル、（メタ）アクリル酸ｓｅｃ−ｉｓｏ−アミル、（メタ）アクリル酸２−オクチル、（メタ）アクリル酸３−オクチル、（メタ）アクリル酸ｔ−オクチル等が挙げられ、その中でも、（メタ）アクリル酸ｉ−プロピル、（メタ）アクリル酸ｉ−ブチル、メタクリル酸ｔ−ブチル等が好ましく、さらに好ましくは、メタクリル酸ｉ−プロピル、メタクリル酸ｔ−ブチル等である。
【００９８】
次に、前記側鎖に脂環構造を有する基を含有する単量体の具体例としては、炭素原子数５〜２０個の脂環式炭化水素基を有する（メタ）アクリレートである。具体的な例としては、（メタ）アクリル酸（ビシクロ〔２．２．１］ヘプチル−２）、（メタ）アクリル酸−１−アダマンチル、（メタ）アクリル酸−２−アダマンチル、（メタ）アクリル酸−３−メチル−１−アダマンチル、（メタ）アクリル酸−３，５−ジメチル−１−アダマンチル、（メタ）アクリル酸−３−エチルアダマンチル、（メタ）アクリル酸−３−メチル−５−エチル−１−アダマンチル、（メタ）アクリル酸−３，５，８−トリエチル−１−アダマンチル、（メタ）アクリル酸−３，５−ジメチル−８−エチル−１−アダマンチル、（メタ）アクリル酸 ２−メチル−２−アダマンチル、（メタ）アクリル酸 ２−エチル−２−アダマンチル、（メタ）アクリル酸 ３−ヒドロキシ−１−アダマンチル、（メタ）アクリル酸オクタヒドロ−４，７−メンタノインデン−５−イル、（メタ）アクリル酸オクタヒドロ−４，７−メンタノインデン−１−イルメチル、（メタ）アクリル酸−１−メンチル、（メタ）アクリル酸トリシクロデシル、（メタ）アクリル酸−３−ヒドロキシ−２，６，６−トリメチル−ビシクロ〔３．１．１〕ヘプチル、（メタ）アクリル酸−３，７，７−トリメチル−４−ヒドロキシ−ビシクロ〔４．１．０〕ヘプチル、（メタ）アクリル酸（ノル）ボルニル、（メタ）アクリル酸イソボルニル、（メタ）アクリル酸フエンチル、（メタ）アクリル酸−２，２，５−トリメチルシクロヘキシル、（メタ）アクリル酸シクロヘキシル、などが挙げられる。
これら（メタ）アクリル酸エステルのなかでも、（メタ）アクリル酸シクロヘキシル、（メタ）アクリル酸（ノル）ボルニル、（メタ）アクリル酸イソボルニル、（メタ）アクリル酸−１−アダマンチル、（メタ）アクリル酸−２−アダマンチル、（メタ）アクリル酸フエンチル、（メタ）アクリル酸１−メンチル、（メタ）アクリル酸トリシクロデシルなどが好ましく、（メタ）アクリル酸シクロヘキシル、（メタ）アクリル酸（ノル）ボルニル、（メタ）アクリル酸イソボルニル、（メタ）アクリル酸−２−アダマンチルが特に好ましい。
【００９９】
「側鎖に分岐および／または脂環構造を有する基」は１０〜７０モル％が好ましく、１５〜６５モル％が更に好ましく、２０〜６０モル％が特に好ましい。側鎖に分岐および／または脂環構造を有する基が前記範囲内であると、良好な硬度が得られる。
【０１００】
前記「エチレン性不飽和基」としては、特に制限はないが、（メタ）アクリロイル基が好ましい。また、エチレン性不飽和基と単量体との連結はエステル基、アミド基、カルバモイル基などの２価の連結基であれば特に制限はない。側鎖にエチレン性不飽和基を導入する方法は公知のものの中から適宜選択することができ、例えば、酸性基を持つ化合物（例えば、アクリル酸、メタクリル酸、ビニル安息香酸、マレイン酸、マレイン酸モノアルキルエステル、フマル酸、イタコン酸、クロトン酸、桂皮酸、ソルビン酸、α−シアノ桂皮酸等）にエポキシ基を持つ（メタ）アクリレートを付加する方法、ヒドロキシル基を持つ基（例えば、２−ヒドロキシエチルメタクリレート、２−ヒドロキシエチルアクリレート等）にイソシアネート基を持つ（メタ）アクリレートを付加した付加する方法、イソシアネート基を持つ基にヒドロキシ基を持つ（メタ）アクリレートを付加する方法などが挙げられる。
「側鎖にエチレン性不飽和基」を有する繰り返し単位の含有量は１０〜７０モル％が好ましく、２０〜７０モル％が更に好ましく、３０〜７０モル％が特に好ましい。側鎖にエチレン性不飽和基を有する基が前記範囲内であると、硬化性も良好である。
【０１０１】
前記３種の繰り返し単位の他、他の単量体に由来する繰り返し単位を含んでもよい。そのような他の単量体としては、特に制限はなく、例えば分岐および／または脂環構造をもたない（メタ）アクリル酸エステル、スチレン、ビニルエーテル、二塩基酸無水物基、ビニルエステル基、炭化水素アルケニル基等を有する単量体などが挙げられる。
【０１０２】
前記ビニルエーテル基としては、特に制限はなく、例えば、ブチルビニルエーテル基などが挙げられる。
前記二塩基酸無水物基としては、特に制限はなく、例えば、無水マレイン酸基、無水イタコン酸基などが挙げられる。
前記ビニルエステル基としては、特に制限はなく、例えば、酢酸ビニル基などが挙げられる。
前記炭化水素アルケニル基としては、特に制限はなく、例えば、ブタジエン基、イソプレン基などが挙げられる。
【０１０３】
その他の単量体の含有率としては、モル組成比が、０〜３０ｍｏｌ％であることが好ましく、０〜２０ｍｏｌ％であることがより好ましい。
【０１０４】
具体例としては、例えば、特開２００８−１４６０１８公報の段落番号［００５７］〜［００６３］に記載される化合物Ｐ−１〜Ｐ−３５で表される化合物が挙げられる。
【０１０５】
透明バインダー樹脂は、モノマーの（共）重合反応の工程とエチレン性不飽和基を導入する工程の二段階の工程から作られる。まず、（共）重合反応は種々のモノマーの（共）重合反応によって作られ、特に制限はなく公知のものの中から適宜選択することができる。例えば、重合の活性種については、ラジカル重合、カチオン重合、アニオン重合、配位重合などを適宜選択することができる。これらの中でも合成が容易であり、低コストである点からラジカル重合であることが好ましい。また、重合方法についても特に制限はなく公知のものの中から適宜選択することができる。例えば、バルク重合法、懸濁重合法、乳化重合法、溶液重合法などを適宜選択することができる。これらの中でも、溶液重合法であることがより望ましい。
【０１０６】
前記透明バインダー樹脂の含有量としては、透明樹脂層を形成するために用いられる組成物の全固形分に対して、５〜７０質量％が好ましく、１０〜５０質量％がより好ましい。
なお、ここで固形分とは、透明樹脂層を形成するために用いられる組成物において溶剤を除いた他の成分の合計量を指す。
【０１０７】
前記透明バインダー樹脂のガラス転移温度Ｔｇ（ｂ）としては、７０〜１４０℃の範囲が好ましく、より好ましくは８０〜１１０℃の範囲である。Ｔｇ（ｂ）は、７０℃以上であると、加熱圧着（ラミネート）時のエア（気泡）の巻き込みを抑止でき、１４０℃以下であると、加熱圧着（ラミネート）時のエア（気泡）の巻き込みが充分となり、現像も良好に行なえる。
また、前記透明バインダー樹脂の重量平均分子量Ｍｗ（ｂ）としては、１００００〜５００００の範囲が好ましく、より好ましくは１５０００〜４００００の範囲である。Ｍｗ（ｂ）は、１００００以上であると加熱圧着（ラミネート）時のエア（気泡）の巻き込みを抑止でき、５００００以下であると加熱圧着（ラミネート）時のエア（気泡）の巻き込みが充分となり、現像も良好に行える。
【０１０８】
前記透明バインダー樹脂の前記透明樹脂層中における含有量としては、前記透明樹脂層の全固形分に対して、３０質量％以上とすることが好ましい。バインダー樹脂の量が前記範囲内であると、加熱圧着（ラミネート）時の透明樹脂層の溶融粘度を層が柔らかくなり過ぎない程度に維持でき、ある程度の硬さを保って圧着時の気泡の混入を効果的に抑制することができる。
前記透明バインダー樹脂の含有量としては、１０〜４０質量％がより好ましく、２０〜３５質量％が更に好ましい。
【０１０９】
（１１−３）重合性化合物
本発明の製造方法に用いられる前記転写材料の前記透明樹脂層には、必要に応じて重合性化合物を添加し、重合することで透明樹脂層の耐傷性向上等、好ましい性質を与えることが出来る。前記透明樹脂層に用いる重合性化合物は、例えば特開２００８−２５６７３５号公報に挙げられる重合性化合物を選んで用いることができる。透明樹脂層に用いられる重合性化合物の好ましい範囲は、前記着色層に用いられる重合性化合物の好ましい範囲と同様である。
【０１１０】
前記重合性化合物の前記透明樹脂層を形成するために用いられる組成物中における含有量は、組成物の全固形分に対して、５〜５０質量％であることが好ましく、７〜４０質量％であることがより好ましく、１０〜３５質量％であることが更に好ましい。
【０１１１】
（１−４）重合開始剤
前記透明樹脂層には、重合性化合物を添加した場合に、それを積極的に重合するための重合開始剤を添加することができる。重合開始剤は、可視光領域に吸収を持っており、透明樹脂層または保護層に望まぬ着色をすることがある。よって、重合開始剤を透明樹脂層に添加する場合は、その色味に応じて開始剤を選抜する必要がある。
透明樹脂層に用いられる光重合開始剤の好ましい範囲は、前記着色層に用いられる光重合開始剤の好ましい範囲と同様である。
透明樹脂層に用いられる熱重合開始剤の好ましい範囲は、前記着色層に用いられる熱重合開始剤の好ましい範囲と同様である。
【０１１２】
（１１−５）酸化防止剤
前記透明樹脂層には、酸化防止剤を添加してもよい。透明樹脂層に用いられる酸化防止剤の好ましい範囲は、前記着色層に用いられる酸化防止剤の好ましい範囲と同様である。
【０１１３】
（１２）透明樹脂層の厚み
前記透明樹脂層の厚みが１〜１００μｍであることが、前記透明樹脂層を含む転写材料を基材に転写した後に得られる保護層の隠蔽力を高めるための観点から、好ましい。
前記透明樹脂層の厚みは１．５〜３８μｍが更に好ましく、１．８〜３５μｍが特に好ましい。
【０１１４】
（１３）透明樹脂層の光学特性
前記透明樹脂層の４００ｎｍでの光透過率が８０％以上であることが、前記保護層を含む転写材料を基材に転写した後に得られる透明樹脂層の透明性を高めるための観点から、好ましい。
前記透明樹脂層の４００ｎｍでの光透過率は、８５％以上であることが特に好ましい。
【０１１５】
−仮支持体−
前記転写材料は仮支持体を有する。
前記仮支持体としては、可撓性を有し、加圧、若しくは加圧及び加熱下においても著しい変形、収縮若しくは伸びを生じないことが好ましい。そのような仮支持体の例としては、ポリエチレンテレフタレートフィルム、トリ酢酸セルロースフィルム、ポリスチレンフィルム、ポリカーボネートフィルム等を挙げることができ、中でも２軸延伸ポリエチレンテレフタレートフィルムが特に好ましい。
仮支持体の厚みには特に限定はないが、５〜３００μｍが好ましく、２０〜２００μｍがより好ましい。
また、仮支持体は透明でもよいし、染料化ケイ素、アルミナゾル、クロム塩、ジルコニウム塩などを含有していてもよい。
また、仮支持体には、特開２００５−２２１７２６号公報に記載の方法などにより、導電性を付与することができる。
【０１１６】
−熱可塑性樹脂層−
前記転写材料は、熱可塑性樹脂層を少なくとも１層有していてもよい。該熱可塑性樹脂層は、前記仮支持体と、前記着色層または透明樹脂層との間に設けられることが好ましい。すなわち、前記転写材料は、前記仮支持体、前記熱可塑性樹脂層ならびに前記着色層および透明樹脂層のうちいずれかをこの順で含むことが好ましい。
前記熱可塑性樹脂層に用いる成分としては、特開平５−７２７２４号公報に記載されている有機高分子物質が好ましく、ヴイカーＶｉｃａｔ法（具体的にはアメリカ材料試験法エーエステーエムデーＡＳＴＭＤ１２３５によるポリマー軟化点測定法）による軟化点が約８０℃以下の有機高分子物質より選ばれることが特に好ましい。
【０１１７】
具体的には、ポリエチレン、ポリプロピレンなどのポリオレフィン、エチレンと酢酸ビニル或いはそのケン化物の様なエチレン共重合体、エチレンとアクリル酸エステル或いはそのケン化物、ポリ塩化ビニル、塩化ビニルと酢酸ビニル及びそのケン化物の様な塩化ビニル共重合体、ポリ塩化ビニリデン、塩化ビニリデン共重合体、ポリスチレン、スチレンと（メタ）アクリル酸エステル或いはそのケン化物の様なスチレン共重合体、ポリビニルトルエン、ビニルトルエンと（メタ）アクリル酸エステル或いはそのケン化物の様なビニルトルエン共重合体、ポリ（メタ）アクリル酸エステル、（メタ）アクリル酸ブチルと酢酸ビニル等の（メタ）アクリル酸エステル共重合体、酢酸ビニル共重合体ナイロン、共重合ナイロン、Ｎ−アルコキシメチル化ナイロン、Ｎ−ジメチルアミノ化ナイロンの様なポリアミド樹脂等の有機高分子が挙げられる。
【０１１８】
熱可塑性樹脂層の厚みは６〜１００μｍが好ましく、６〜５０μｍがより好ましい。熱可塑性樹脂層の厚みが６〜１００μｍの範囲では、基材上に凹凸がある場合であっても該凹凸を完全に吸収することができる。
【０１１９】
−中間層−
前記転写材料は、複数の塗布層の塗布時、及び塗布後の保存時における成分の混合を防止する目的から、中間層を少なくとも１層有していてもよい。該中間層は、前記仮支持体と、前記着色層または透明樹脂層との間（前記熱可塑性樹脂層を有する場合には、該熱可塑性樹脂層と、前記着色層または透明樹脂層との間）に設けられることが好ましい。すなわち、前記転写材料は、前記仮支持体、前記熱可塑性樹脂層、中間層ならびに前記着色層および透明樹脂層のうちいずれかをこの順で含むことが好ましい。
該中間層としては、特開平５−７２７２４号公報に「分離層」として記載されている、酸素遮断機能のある酸素遮断膜を用いることが好ましく、この場合、露光時感度がアップし、露光機の時間負荷が減り、生産性が向上する。
該酸素遮断膜としては、低い酸素透過性を示し、水又はアルカリ水溶液に分散又は溶解するものが好ましく、公知のものの中から適宜選択することができる。これらの内、特に好ましいのは、ポリビニルアルコールとポリビニルピロリドンとの組み合わせである。
【０１２０】
中間層の厚みは、０．１〜５．０μｍが好ましく、０．５〜２．０μｍがより好ましい。０．１〜５．０μｍの範囲では酸素遮断能が低下することもなく、現像時または中間層除去時に時間がかかりすぎることもない。
【０１２１】
−保護剥離層−
前記転写材料には、貯蔵の際の汚染や損傷から保護するために前記着色層または透明樹脂層を覆うようにして、保護剥離層（カバーフィルムとも言う）が設けられることが好ましい。前記保護剥離層は仮支持体と同じか又は類似の材料からなってもよいが、前記着色層または透明樹脂層から容易に分離されねばならない。前記保護剥離層の材料としては例えばシリコーン紙、ポリオレフィン若しくはポリテトラフルオロエチレンシートが適当である。
【０１２２】
前記保護剥離層のヘイズ度の最大値は３．０％以下であることが好ましく、前記着色層の現像後の白抜け発生をより効果的に抑制する観点からは、２．５％以下が好ましく、２．０％以下がより好ましく、１．０％以下が特に好ましい。
【０１２３】
本発明において、前記保護剥離層の厚みは１〜１００μｍであることが好ましく、５〜５０μｍであることがより好ましく、１０〜３０μｍであることが特に好ましい。この厚みが１μｍ以上であれば前記保護剥離層の強度が十分なため、着色層または透明樹脂層にカバーフィルムを張り合わせる際に、前記保護剥離層が破断しにくい。１００μｍ以下であると前記保護剥離層の価格が高くならず、また、前記保護剥離層をラミネートする際にシワが発生しにくい。
【０１２４】
このような保護剥離層は市販のものとして、例えば、王子製紙（株）製アルファンＭＡ−４１０、Ｅ−２００Ｃ、Ｅ−５０１、信越フィルム（株）製等のポリプロピレンフィルム、帝人（株）製ＰＳ−２５等のＰＳシリーズなどのポリエチレンテレフタレートフィルム等が挙げられるがこれに限られたものではない。また、市販のフィルムをサンドブラスト加工することにより、簡単に製造することが可能である。
【０１２５】
本発明においては、前記保護剥離層としてポリエチレンフィルムなどのポリオレフィンフィルムを用いることができる。また通常前記保護剥離層として用いられるポリオレフィンフィルムは、原材料を熱溶融し、混練、押し出し、２軸延伸、キャスティングまたはインフレーション法によって製造される。
【０１２６】
以上、本発明における転写材料を説明したが、前記転写材料は、必要に応じてネガ型材料又はポジ型材料であってもよい。
【０１２７】
＜転写材料の製造方法＞
以上で説明した本発明の製造方法に用いられる転写材料を製造する方法としては、特に限定はないが、例えば特開２００５−３８６１号公報の段落［００６４］〜［００６６］に記載の工程によって製造することができる。また、本発明の製造方法に用いられる転写材料は、例えば特開２００９−１１６０７８号公報に記載の方法で作成することもできる。
本発明の製造方法に用いられる転写材料の製造方法の一例としては、仮支持体上に樹脂組成物を塗布し、乾燥させて着色層または透明樹脂層を形成する工程と、形成された前記着色層または透明樹脂層を前記保護剥離層で覆う工程と、を有して構成される方法が挙げられる。
【０１２８】
ここで、着色層または透明樹脂層は２層以上形成してもよい。また、着色層または透明樹脂層の形成前に、熱可塑性樹脂層及び／又は中間層（酸素遮断層）を塗布形成してもよい。
仮支持体上に、前記着色層または透明樹脂層形成用の組成物、前記熱可塑性樹脂層形成用の塗布液、前記中間層形成用の塗布液を塗布する方法としては公知の塗布方法を用いることができる。例えば、スピナー、ホワイラー、ローラーコーター、カーテンコーター、ナイフコーター、ワイヤーバーコーター、エクストルーダー等の塗布機を用いて、それらの塗液を塗布し、乾燥させることにより形成できる。
【０１２９】
（溶剤）
前記転写材料の着色層を形成するための着色層形成用組成物は、着色層形成用組成物に含まれる各成分と共に溶剤を用いて好適に調製することができる。前記転写材料の透明樹脂層を形成するための透明樹脂層形成用組成物は、着色感光性組成物に含まれる各成分と共に溶剤を用いて好適に調製することができる。
【０１３０】
溶剤としては、エステル類、例えば酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、並びに、３−オキシプロピオン酸メチル及び３−オキシプロピオン酸エチルなどの３−オキシプロピオン酸アルキルエステル類（例えば、３−メトキシプロピオン酸メチル、３−メトキシプロピオン酸エチル、３−エトキシプロピオン酸メチル、３−エトキシプロピオン酸エチル）、並びに、２−オキシプロピオン酸メチル、２−オキシプロピオン酸エチル、及び２−オキシプロピオン酸プロピルなどの２−オキシプロピオン酸アルキルエステル類（例えば、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチル）、並びに、ピルビン酸メチル、ピルビン酸エチル、ピルビン酸プロピル、アセト酢酸メチル、アセト酢酸エチル、２−オキソブタン酸メチル、２−オキソブタン酸エチル等；
【０１３１】
エーテル類、例えばジエチレングリコールジメチルエーテル、テトラヒドロフラン、エチレングリコールモノメチルエーテル、エチレングリコールモノエチルエーテル、メチルセロソルブアセテート、エチルセロソルブアセテート、ジエチレングリコールモノメチルエーテル、ジエチレングリコールモノエチルエーテル、ジエチレングリコールモノブチルエーテル、プロピレングリコールモノメチルエーテルアセテート、プロピレングリコールモノエチルエーテルアセテート、プロピレングリコールプロピルエーテルアセテート等；
【０１３２】
ケトン類、例えばメチルエチルケトン、メチルイソブチルケトン、シクロヘキサノン、２−ヘプタノン、３−ヘプタノン等；
【０１３３】
芳香族炭化水素類、例えばトルエン、キシレン；等が挙げられる。
【０１３４】
これらのうち、メチルエチルケトン、メチルイソブチルケトン、キシレン、シクロヘキサノン、プロピレングリコールモノメチルエーテル、プロピレングリコールモノメチルエーテルアセテート等が好適である。
溶剤は、単独で用いてもよいし、２種以上を組み合わせて用いてもよい。
【０１３５】
前記保護剥離層で前記着色層または透明樹脂層を覆う方法としては特に限定はないが、仮支持体上の着色層または透明樹脂層に前記保護剥離層を重ね、圧着する方法を用いることができる。
圧着には、ラミネーター、真空ラミネーター、および、より生産性を高めることができるオートカットラミネーター等の公知のラミネーターを使用することができる。
前記圧着の条件としては、雰囲気温度２０〜４５℃、線圧１０００〜１００００Ｎ／ｍが好ましい。
【０１３６】
（直線部分を有する切り込みを入れる方法）
本発明の加飾材または透明保護層付き基材の製造方法における前記（Ａ）仮支持体および着色層または透明樹脂層を含む転写材料に対して、少なくとも着色層または透明樹脂層を厚み方向に貫通する深さであり、かつ、面内方向に直線部分を有する切り込みを入れる方法としては、特に制限はなく、切り込みの深さも特に制限はない。
【０１３７】
本発明の加飾材または透明保護層付き基材の製造方法は、前記転写材料への切り込みを、面内方向に４カ所以上直線部分（本明細書中、「直線部分」とは直線状の部分を意味し、線分と同義である）を有するように入れることが好ましい。なお、前記転写材料への切り込みは、「大半径の円弧」や「正弦波」で構成することもできるが、本発明の製造方法は特に直線部分を有する切り込みを入れるときに有用である。
【０１３８】
本発明の製造方法は、前記転写材料への切り込みを入れる方法としては特に制限はないが、トムソン刃加工またはレーザー光加工から選ばれる方法で入れることが好ましい。
【０１３９】
前記転写材料への切り込みの深さとしては、（Ａ−１）前記転写材料への切り込みを前記転写材料の全層を厚み方向に貫通する深さまで入れてもよく、（Ａ−２）前記着色層または透明樹脂層を貫通し、かつ前記仮支持体を貫通しない深さの切り込みを入れてもよい。
（Ａ−１）前記転写材料への切り込みを前記転写材料の全層を厚み方向に貫通する深さまで入れることを打ち抜きともいう。なお、前記打ち抜きを（Ａ）工程で行う場合は、後述の（Ｂ）前記転写材料の面内方向の一部の領域から前記切り込みの深さまでの前記着色層または透明樹脂層を取り除く工程も同時に行われることが好ましい。なお、打ち抜きと着色層または透明樹脂層の除去を同時に行うことを、くり抜きとも言う。
一方、（Ａ−２）前記着色層または透明樹脂層を貫通し、かつ前記仮支持体を貫通しない深さの切り込みを入れることをハーフカットともいう。
これらの中でも、本発明の加飾材付き基材の製造方法は、（Ａ−１）前記転写材料への切り込みを、前記転写材料の全層を厚み方向に貫通する深さまで入れることが好ましい。
【０１４０】
（打ち抜き方法）
本発明の加飾材付き基材の製造方法における前記転写材料のうち抜きには、公知の手段を用いることが出来る。
機械式打ち抜き方法としては、例えば、トムソン刃による平抜き、ダイカットロールによる円筒抜きが挙げられる。
光学式打ち抜き方法としては、ＣＯ2レーザーカッターを上げることができる。
また、毎葉式でも連続式（ロールトゥロール式）でもよい。
【０１４１】
機械式打ち抜き方法に用いられる装置としては、例えば、クライムプロダクツ株式会社製  Ｌ−ＣＰＮＣ５５０などを挙げることができる。
【０１４２】
（ハーフカット方法）
前記ハーフカット方法において切り込みを入れる方法としては特に制限は無く、刃、レーザーなど任意の方法で切り込みを入れることができ、刃で切り込みを入れることが好ましい。また、刃の構造は特に限定されることはない。
前記転写材料が、例えば、仮支持体、熱可塑性樹脂層、中間層、着色層または透明樹脂層、保護剥離層の順に積層されて構成されるとき、例えば、刃もしくはレーザーを用いて、保護剥離層の上から、保護剥離層、着色層または透明樹脂層、中間層を貫き、熱可塑性樹脂層の一部にまで至る切り込みを入れることで、転写する着色層または透明樹脂層（画像部）と転写しない着色層または透明樹脂層（非画像部）の間を分離することができる。
【０１４３】
＜（Ｂ）工程＞
本発明の加飾材または透明保護層付き基材の製造方法は、（Ｂ）前記転写材料の面内方向の一部の領域から前記切り込みの深さまでの前記着色層または透明樹脂層を取り除く工程を含む。
図５に、（Ｂ）工程を行った後の転写材料の構成の概略図を示す。図５は、仮支持体および着色層２４を含む転写材料３０を、着色層２４側から見た概略図である。図５において、前記（Ｂ）工程により、着色層が取り除かれた領域２５と、着色層（前記着色層のうち取り除かれなかった領域）２４が形成される。図２１は、仮支持体および透明樹脂層２４を含む転写材料３０を、透明樹脂層２４側から見た概略図である。図５において、前記（Ｂ）工程により、透明樹脂層が取り除かれた領域２５と、透明樹脂層（前記透明樹脂層のうち取り除かれなかった領域）２４が形成される。
前記（Ａ）工程で入れられた、着色層を厚み方向に貫通する深さであり、かつ、面内方向に直線部分を有する切り込み（図１の点線部）で囲まれた前記転写材料の面内方向の一部の領域から前記切り込みの深さまでの前記着色層を取り除くことで、図５の形状の転写材料を得ることができる。本発明の加飾材または透明保護層付き基材の製造方法によれば、図５の枠内部２１の直線性が高い、加飾材付き基材を、高い生産性で製造することができる。一方、前記（Ａ）工程で入れられた、着色層を厚み方向に貫通する深さであり、かつ、面内方向に直線部分を有する切り込み（図１の点線部）で囲まれた以外の前記転写材料の面内方向の一部の領域から前記切り込みの深さまでの前記着色層または透明樹脂層を取り除くことで、図２１の形状の転写材料を得ることができる。本発明の加飾材または透明保護層付き基材の製造方法によれば、図２１の枠内部２１（透明樹脂層または透明保護層の外周部に相当）の直線性が高い、透明保護層付き基材を、高い生産性で製造することができる。
なお、本発明において、前記配線取出し部２３が直線部分を有する場合は、その直線性も高くすることができる。
図６および図７に、図５に示した転写材料のＸ２−Ｘ２’における断面概略図を示す。また、図２２および図２３に、図２１に示した転写材料のＸ２−Ｘ２’における断面概略図を示す。図６および図２２は、仮支持体２６の上に、着色層または透明樹脂層２４のみが積層された転写材料３０を用いたときにおける、前記＜Ｂ工程＞後の転写材料の態様である。図６および図２２には、前記（Ａ）工程でハーフカットによって前記着色層または透明樹脂層２４を貫通し、かつ前記仮支持体２６を貫通しない深さの切り込みを入れた場合に、前記（Ｂ）工程後に得られる転写材料の態様を示した。
図７および図２３は、仮支持体２６の上に、後述する熱可塑性樹脂層２７、中間層２８、着色層または透明樹脂層２４および保護剥離層２９が積層された転写材料３０を用いたときにおける、前記＜Ｂ工程＞後の転写材料の態様である。なお、図７および図２３では、前記（Ａ）工程で打ち抜きによって、前記転写材料への切り込みを前記転写材料の全層を厚み方向に貫通する深さまで入れた場合に、前記（Ｂ）工程後に得られる転写材料の態様を示した。
【０１４４】
前記（Ｂ）工程としては、特に制限はないが、前記（Ａ）工程において打ち抜き方法を用いることにより、前記（Ａ）工程と同時に前記（Ｂ）工程を行うことが好ましい。
一方、ハーフカット方法によってプレカットした場合、着色層または透明樹脂層の画像部を選択的に基材に転写するには非画像部を転写させない工夫が必要となる。一つの方法は転写前に非画像部の着色層または透明樹脂層を除去する方法であり、保護剥離層を除去した後、非画像部の着色層または透明樹脂層と中間層を同時に剥離する方法である。もう一つは非画像部上の保護フィルムを剥がし、引き続いて着色層または透明樹脂層と中間層を同時に剥離し、さらに画像部上の保護フィルムを剥がす方法である。着色層または透明樹脂層の画像部を転写直前まで保護する観点から、後者の方が好ましい。
【０１４５】
本発明の加飾材付き基材の製造方法は、前記転写材料が、前記着色層または透明樹脂層の上に前記保護剥離層を有する場合は、前記転写材料を基材に貼り付ける前に、前記保護剥離層を剥離することが好ましい。
前記保護剥離層を剥離する方法としては特に制限はなく、公知のテープを用いて取り除く方法などを挙げることができる。
図８に、図７の着色層（前記着色層のうち取り除かれなかった残りの領域）２４の上に保護剥離層２９を有する転写材料３０から、保護剥離層２９を取り除いた後に得られる、転写材料の断面の概略図を示す。図２４に、図２３の透明樹脂層（前記透明樹脂層のうち取り除かれなかった残りの領域）２４の上に保護剥離層２９を有する転写材料３０から、保護剥離層２９を取り除いた後に得られる、転写材料の断面の概略図を示す。
【０１４６】
＜（Ｃ）工程＞
本発明の加飾材付き基材の製造方法は、（Ｃ）前記着色層または透明樹脂層のうち取り除かれなかった残りの領域を有する転写材料を基材に貼り付ける工程を含む。
図９に、図６に示した前記（Ｂ）工程後の転写材料を用いて、前記（Ｃ）工程を行った後の態様を示した。図２５に、図２２に示した前記（Ｂ）工程後の転写材料を用いて、前記（Ｃ）工程を行った後の態様を示した。
図１０に、図８に示した前記（Ｂ）工程後の転写材料から、前記保護剥離層を取り除いた後の転写材料を用いて、前記（Ｃ）工程を行った後の態様を示した。図２６に、図２４に示した前記（Ｂ）工程後の転写材料を用いて、前記（Ｃ）工程を行った後の態様を示した。
図９および図１０中、基材１は、前記着色層（取り除かれなかった領域）２４と隣接することが好ましい。図２５および図２６中、基材１は、前記透明樹脂層（取り除かれなかった領域）２４と隣接することが好ましい。
【０１４７】
（ラミネート方法）
前記（Ｃ）工程は、公知のラミネート方法を用いることが好ましい。
着色層または透明樹脂層の基材表面への転写（貼り合わせ）は、着色層または透明樹脂層を基材表面に重ね、加圧、加熱することに行われる。貼り合わせには、ラミネータ、真空ラミネータ、および、より生産性を高めることができるオートカットラミネーター等の公知のラミネータを使用することができる。
ラミネート方法は、打ち抜いた着色層または透明樹脂層を基材に転写することから、毎葉式で精度良く、基材と、着色層または透明樹脂層との間に気泡が入らない方法が、得率を上げられる観点から好ましい。
具体的には、真空ラミネータの使用を好ましく挙げることができる。
【０１４８】
ラミネート（連続式／枚葉式）に用いられる装置としては、例えば、クライムプロダクツ株式会社製  Ｖ−ＳＥ３４０ａａＨなどを挙げることができる。
真空ラミネータ装置としては、例えば、高野精機有限会社製のものや、大成ラミネーター株式会社製、ＦＶＪ−５４０Ｒ、ＦＶ７００などを挙げることができる。
【０１４９】
本発明の加飾材または透明保護層付き基材の製造方法は、前記転写材料を基材に貼り付ける前に、前記仮支持体の前記着色層または透明樹脂層と反対側に、さらに支持体を積層する工程を含むことが、ラミネート時に気泡を入れない好ましい効果を得ることが出来ることがある。このときに用いる支持体としては特に制限はないが、例えば、以下のものを挙げることができる。
ポリエチレンテレフタレート、ポリカーボネート、トリアセチルセルロース、シクロオレフィンポリマー。
また、膜厚は、５０〜２０００μｍの範囲で選ぶことが出来、５０〜２００μｍの範囲で選ぶこともできる。
【０１５０】
（基材）
本発明に用いる基材には、種々のものを用いることが出来るが、前記基材はガラス、フィルム基材であることが好ましく、光学的に歪みがないものや、透明度が高いものを用いることがより好ましい。本発明の加飾材または透明保護層付き基材の製造方法では、前記基材は、全光透過率が、８０％以上であることが好ましい。
【０１５１】
前記基材がフィルム基材である場合の具体的な素材には、ポリエチレンテレフタレート、ポリエチレンナフタレート、ポリカーボネート、トリアセチルセルロース、シクロオレフィンポリマーをあげることができる。
本発明の加飾材または透明保護層付き基材の製造方法では、前記基材は、ガラス、ＴＡＣ、ＰＥＴ、ＰＣまたはＣＯＰから選ばれることが好ましい。
【０１５２】
また、基材表面には、種々の機能を付加しても良い。具体的には、反射防止層、防眩層、位相差層、視野角向上層、耐傷層、自己修復層、帯電防止層、防汚層、防電磁波層、導電性層をあげることができる。
本発明の加飾材または透明保護層付き基材の製造方法では、前記基材は、さらに導電性層を有することが好ましい。前記導電性層としては、特表２００９−５０５３５８号公報に記載のものを好ましく用いることができる。
本発明の加飾材または透明保護層付き基材の製造方法では、前記基材は、さらに少なくとも、耐傷層および防眩層のうち少なくとも一つを有することが好ましい。
さらに、本発明の加飾材または透明保護層付き基材の製造方法によって透明保護層付き基材を製造するときの基材としては、後述の静電容量型入力装置において、前面板と、前記前面板の非接触側に少なくとも上記（１）〜（５）の要素を有するもの全体を基材として用い、その上に透明保護層を形成することも好ましい。
【０１５３】
本発明の加飾材または透明保護層付き基材の製造方法では、前記基材は、膜厚が４０〜２０００μｍであることが好ましく、４０〜１５００μｍであることがより好ましく、５０〜１１００μｍであることが特に好ましい。
【０１５４】
また、転写工程におけるラミネートによる着色層または透明樹脂層の密着性を高めるために、予め基材（前面板）の非接触面に表面処理を施すことができる。前記表面処理としては、シラン化合物を用いた表面処理（シランカップリング処理）を実施することが好ましい。シランカップリング剤としては、感光性樹脂と相互作用する官能基を有するものが好ましい。例えばシランカップリング液（Ｎ−β（アミノエチル）γ−アミノプロピルトリメトキシシラン０．３質量％水溶液、商品名：ＫＢＭ６０３、信越化学（株）製）をシャワーにより２０秒間吹き付け、純水シャワー洗浄する。この後、加熱により反応させる。加熱槽を用いてもよく、ラミネータの基材予備加熱でも反応を促進できる。
【０１５５】
＜（Ｄ）工程＞
本発明の加飾材または透明保護層付き基材の製造方法は、（Ｄ）前記基材に貼り付けられた前記転写材料から前記仮支持体を取り除く工程を含む。
図１１に、図９に示した前記（Ｃ）工程後の転写材料および基材の積層体を用いて、前記（Ｄ）工程を行い、前記仮支持体２６を取り除いた後の態様を示した。図２７に、図２５に示した前記（Ｃ）工程後の転写材料および基材の積層体を用いて、前記（Ｄ）工程を行い、前記仮支持体２６を取り除いた後の態様を示した。
図１２に、図１０に示した前記（Ｃ）工程後の転写材料および基材の積層体を用いて、前記（Ｄ）工程を行い、前記仮支持体２６を取り除いた後の態様を示した。図２８に、図２６に示した前記（Ｃ）工程後の転写材料および基材の積層体を用いて、前記（Ｄ）工程を行い、前記仮支持体２６を取り除いた後の態様を示した。
【０１５６】
＜（Ｅ）工程＞
本発明の加飾材または透明保護層付き基材の製造方法は、（Ｅ）前記基材に貼りつけられた前記転写材料の前記着色層の残りの領域を硬化して加飾材を形成する工程、または、前記基材に貼りつけられた前記転写材料の前記透明樹脂層の残りの領域を硬化して透明保護層を形成する工程を含む。
また、図１３に、前記基材１に貼りつけられた前記転写材料の前記着色層２４の残りの領域を硬化して、加飾材２を形成した後の態様を示す。本発明の製造方法で得られる加飾材付き基材は、図１３における加飾材２の枠内部２１の直線部分における直線性が高い。図２９に、前記基材１に貼りつけられた前記転写材料の透明樹脂層２４の残りの領域を硬化して、透明保護層７を形成した後の態様を示す。本発明の製造方法で得られる加飾材付き基材は、図２９における透明保護層７の枠内部２１の直線部分における直線性が高い。
本発明の製造方法に用いられる転写材料は、着色層または透明樹脂層が光硬化性樹脂や重合性単量体を含んでいても含んでいなくてもよく、いずれの場合でも前記着色層または透明樹脂層の前記（Ｂ）工程で除去されなかった残りの領域（パターン）を硬化して加飾層または透明保護層を形成することができる。
一般的な転写材料を用いる場合、着色層または透明樹脂層が光硬化性樹脂や重合性単量体を含んでいれば通常のフォトリソグラフィーの方法によって加飾材または透明保護層を形成することができ、露光工程および現像工程を含むことが好ましい。
【０１５７】
前記露光工程は、基材上に転写された前記着色層または透明樹脂層を露光する工程である。
具体的には、前記基材上に形成された前記着色層または透明樹脂層の上方に所定のマスクを配置し、その後該マスク、熱可塑性樹脂層、および中間層を介してマスク上方から露光する方法が挙げられる。
ここで、前記露光の光源としては、前記着色層または透明樹脂層を硬化しうる波長域の光（例えば、３６５ｎｍ、４０５ｎｍなど）を照射できるものであれば適宜選定して用いることができる。具体的には、超高圧水銀灯、高圧水銀灯、メタルハライドランプ等が挙げられる。露光量としては、通常５〜２００ｍＪ／ｃｍ2程度であり、好ましくは１０〜１００ｍＪ／ｃｍ2程度である。
【０１５８】
尚、パターニング露光は、仮支持体を剥離してから行ってもよいし、仮支持体を剥離する前に露光し、その後、仮支持体を剥離してもよい。マスクを介した露光でもよいし、レーザー等を用いたデジタル露光でもよい。
【０１５９】
前記現像工程は、露光された前記着色層または透明樹脂層を現像する工程である。
前記現像は、現像液を用いて行うことができる。前記現像液としては、特に制約はなく、特開平５−７２７２４号公報に記載のものなど、公知の現像液を使用することができる。尚、現像液は前記着色層または透明樹脂層が溶解型の現像挙動をするものが好ましく、例えば、ｐＫａ＝７〜１３の化合物を０．０５〜５ｍｏｌ／Ｌの濃度で含むものが好ましいが、更に水と混和性を有する有機溶剤を少量添加してもよい。水と混和性を有する有機溶剤としては、メタノール、エタノール、２−プロパノール、１−プロパノール、ブタノール、ジアセトンアルコール、エチレングリコールモノメチルエーテル、エチレングリコールモノエチルエーテル、エチレングリコールモノ−ｎ−ブチルエーテル、ベンジルアルコール、アセトン、メチルエチルケトン、シクロヘキサノン、ε−カプロラクトン、γ−ブチロラクトン、ジメチルホルムアミド、ジメチルアセトアミド、ヘキサメチルホスホルアミド、乳酸エチル、乳酸メチル、ε−カプロラクタム、Ｎ−メチルピロリドン等を挙げることができる。該有機溶剤の濃度は０．１質量％〜３０質量％が好ましい。
また、前記現像液には、更に公知の界面活性剤を添加することができる。界面活性剤の濃度は０．０１質量％〜１０質量％が好ましい。
【０１６０】
前記現像の方式としては、パドル現像、シャワー現像、シャワー＆スピン現像、ディプ現像等のいずれでもよい。ここで、前記シャワー現像について説明すると、露光後の前記着色層または透明樹脂層に現像液をシャワーにより吹き付けることにより、未硬化部分を除去することができる。
【０１６１】
前記転写材料が熱可塑性樹脂層や中間層を含む場合は、引続き、現像により熱可塑性樹脂層と中間層を除去することで加飾層パターンまたは透明保護層パターンを形成することが可能である。必要に応じて、ブラシや高圧ジェットなどの公知の現像設備を組み合わせてもよい。現像の後、必要に応じて、ポスト露光、ポストベークを行ってもよく、ポストベークを行うことが好ましい。
【０１６２】
（熱可塑性樹脂層を除去する工程、中間層を除去する工程）
さらに、前記転写材料が熱可塑性樹脂層や中間層を含む場合は、前記（Ｅ）工程の後、前記（Ｆ）工程の前に、熱可塑性樹脂層と中間層を除去する工程と有することが好ましい。
これらの工程により、図１１または図２７のように基材１上に、着色層または透明樹脂層（取り除かれなかった領域）２４、熱可塑性樹脂層２７および中間層２８を有する構成の積層体から、熱可塑性樹脂層２７および中間層２８を取り除いて、図１２または図２８のように基材１に着色層または透明樹脂層２４の残りの領域（取り除かれなかった領域）が積層された態様とすることができる。
前記熱可塑性樹脂層と中間層を除去する工程は、一般にフォトリソ方式で使用されるアルカリ現像液を用いて行うことができる。前記アルカリ現像液としては、特に制約はなく、特開平５−７２７２４号公報に記載のものなど、公知の現像液を使用することができる。尚、現像液は着色層または透明樹脂層が溶解型の現像挙動をするものが好ましく、例えば、ｐＫａ＝７〜１３の化合物を０．０５〜５ｍｏｌ／Ｌの濃度で含むものが好ましいが、更に水と混和性を有する有機溶剤を少量添加してもよい。水と混和性を有する有機溶剤としては、メタノール、エタノール、２−プロパノール、１−プロパノール、ブタノール、ジアセトンアルコール、エチレングリコールモノメチルエーテル、エチレングリコールモノエチルエーテル、エチレングリコールモノ−ｎ−ブチルエーテル、ベンジルアルコール、アセトン、メチルエチルケトン、シクロヘキサノン、ε−カプロラクトン、γ−ブチロラクトン、ジメチルホルムアミド、ジメチルアセトアミド、ヘキサメチルホスホルアミド、乳酸エチル、乳酸メチル、ε−カプロラクタム、Ｎ−メチルピロリドン等を挙げることができる。該有機溶剤の濃度は０．１質量％〜３０質量％が好ましい。
また、前記アルカリ現像液には、更に公知の界面活性剤を添加することができる。界面活性剤の濃度は０．０１質量％〜１０質量％が好ましい。
【０１６３】
前記熱可塑性樹脂層と中間層を除去する工程の方式としては、パドル、シャワー、シャワー＆スピン、ディプ等のいずれでもよい。ここで、前記シャワーについて説明すると、熱可塑性樹脂層や中間層を、現像液をシャワーにより吹き付けることにより除去することができる。また、現像の後に、洗浄剤などをシャワーにより吹き付け、ブラシなどで擦りながら、残渣を除去することが好ましい。液温度は２０℃〜４０℃が好ましく、また、のｐＨは８〜１３が好ましい。
【０１６４】
（ポストベーク工程）
前記転写工程後にポストベーク工程を含むことが好ましく、前記熱可塑性樹脂層と中間層を除去工程後にポストベークを行う工程を含むことがより好ましい。
本発明の製造方法は、前記（１）加飾層を、本発明の製造方法に用いられる転写フィルムの前記着色層を０．０８〜１．２ａｔｍの環境下で１８０〜３００℃に加熱して形成することが白色度と生産性の両立の観点から好ましい。一方、前記保護層を、本発明の製造方法に用いられる転写フィルムの前記透明樹脂層を０．０８〜１．２ａｔｍの環境下で１８０〜３００℃に加熱して形成することが硬度の観点から好ましい。
前記ポストベークの加熱は０．５ａｔｍ以上の環境下で行うことがより好ましい。一方、１．１ａｔｍ以下の環境下で行うことがより好ましく、１．０ａｔｍ以下の環境下で行うことが特に好ましい。さらに、約１ａｔｍ（大気圧）環境下で行うことが特別な減圧装置を用いることなく製造コストを低減できる観点からより特に好ましい。ここで、従来は前記（１）加飾層を加熱により硬化して形成する場合、非常に低い圧力の減圧環境下で行い、酸素濃度を低くすることでベーク後の白色度を維持していたが、本発明の製造方法に用いられる転写フィルムを用いることにより、上記圧力の範囲でベークした後も加飾層の白色度を高めることができる。一方、保護層を加熱により硬化して形成する場合、非常に低い圧力の減圧環境下で行い、酸素濃度を低くすることでベーク後の着色を抑制できる。
前記ポストベークの温度は、基板の耐熱温度で決まり、１３０〜２８０℃であることがより好ましく、１４０〜２６０℃であることが特に好ましい。
前記ポストベークの時間は、２０〜１５０分であることがより好ましく、３０〜１００分であることが特に好ましい。
前記ポストベークは、空気環境下で行っても、窒素置換環境下で行ってもよいが、空気環境下で行うことが、特別な減圧装置を用いることなく製造コストを低減できる観点から特に好ましい。
【０１６５】
（その他の工程）
本発明の製造方法は、ポスト露光工程等、その他の工程を有していてもよい。
前記着色層または透明樹脂層が光硬化性樹脂層を有する場合に前記加飾層または透明保護層を形成するときは、ポスト露光工程を含むことが好ましい。前記ポスト露光工程は前記着色層または透明樹脂層の前記基材と接している側の表面方向のみから行っても、前記透明基材と接していない側の表面方向のみから行っても、両面方向から行ってもよい。
【０１６６】
なお、前記露光工程、現像工程、前記熱可塑性樹脂層と中間層を除去する工程、およびその他の工程の例としては、特開２００６−２３６９６号公報の段落番号［００３５］〜［００５１］に記載の方法を本発明においても好適に用いることができる。
【０１６７】
＜（Ｆ）工程＞
本発明の加飾材または透明保護層付き基材の製造方法は、加飾材付き基材を製造する場合は、（Ｆ）前記加飾材が形成された部分と前記加飾材が形成されていない部分とを含む領域の外周部を切り取る工程を、さらに含むことが好ましい。
前記（Ｆ）工程では、例えば、図１３に記載の加飾材付き基材に対して、点線部で示した前記加飾材が形成された部分と前記加飾材が形成されていない部分とを含む領域の外周部を切り取ることができる。
図１４に、図１３に記載の加飾材付き基材の点線部を切り取った後の、Ｘ３−Ｘ３’における断面概略図を示す。図１４では、前記（Ｆ）工程により、２枚の加飾材付き基材が得られる。また、図１５に、前記（Ｆ）工程後の各加飾材付き基材を、前記加飾材側から見た概略図を示す。
前記加飾材が形成された部分とは、図１３および１４の加飾材２を示す。また、前記加飾材が形成されていない部分とは、図１３において基材１が見えている部分を示す。
前記（Ｆ）工程により、加飾材付き基材の枠外部２２を、後述するタッチパネルの用途に応じた所望の形状となるように形成することができる。
【０１６８】
前記前記加飾材が形成された部分と前記加飾材が形成されていない部分とを含む領域の外周部を切り取る方法としては特に制限はなく、公知の方法を用いることができる。
本発明の加飾材付き基材の製造方法では、加飾材付き基材は、前記加飾材が形成された部分と前記加飾材が形成されていない部分とを含む領域の外周部を、トムソン刃加工およびレーザー光加工から選ばれる方法で切り取ることが好ましい。
また、加飾材料付きの基材の切り出しでも、前記転写材料の打ち抜きにおける毎葉式の方法と同様の方法を使用することが出来る。
【０１６９】
［タッチパネル］
本発明のタッチパネルは、本発明の加飾材または透明保護層付き基材を有することを特徴とする。
このようなタッチパネルは、静電容量型入力装置であることが好ましい。
【０１７０】
《静電容量型入力装置、および静電容量型入力装置を構成要素として備えた画像表示装置》
前記静電容量型入力装置は、前面板と、前記前面板の非接触側に少なくとも下記（１）〜（５）の要素を有する静電容量型入力装置であって、前面板と前記（１）加飾層が本発明の加飾材付き基材であることが好ましい。
（１）加飾層
（２）複数のパッド部分が接続部分を介して第一の方向に延在して形成された複数の第一の透明電極パターン
（３）前記第一の透明電極パターンと電気的に絶縁され、前記第一の方向に交差する方向に延在して形成された複数のパッド部分からなる複数の第二の透明電極パターン
（４）前記第一の透明電極パターンと前記第二の透明電極パターンとを電気的に絶縁する絶縁層
（５）前記第一の透明電極パターンおよび前記第二の透明電極パターンの少なくとも一方に電気的に接続され、前記第一の透明電極パターンおよび前記第二の透明電極パターンとは別の導電性要素
また、前記静電容量型入力装置は、「前面板と、前記前面板の非接触側に少なくとも上記（１）〜（５）の要素を有する基材」の上にさらに透明保護層が形成されたものであって、「前面板と、前記前面板の非接触側に少なくとも上記（１）〜（５）の要素を有する基材」と前記透明保護層が、本発明の透明保護層付き基材であることが好ましい。
【０１７１】
＜静電容量型入力装置の構成＞
まず、本発明の製造方法によって形成される静電容量型入力装置の構成について説明する。図１６および図１７は、本発明の加飾材または透明保護層付き基材を用いる本発明の静電容量型入力装置の中でも好ましい構成を示す断面図である。さらに、図３０は、本発明の透明保護層付き基材を用いる本発明の静電容量型入力装置の中でも、透明樹脂層７に直線性が求められる態様の構成を示す断面図である。なお、図３０の構成においては、さらに不図示の他の保護層を用いて全ての部材を覆ってもよい。図１６および図３０において静電容量型入力装置１０は、前面板１と、加飾層２と、第一の透明電極パターン３と、第二の透明電極パターン４と、絶縁層５と、導電性要素６と、透明保護層７と、から構成されている。
【０１７２】
前面板１は、フィルム基材等の透光性基材で構成されていることが好ましい。また、フィルム基材の電極の反対側に、更にカバーガラス１’を設けることが出来る。ガラス基材としては、コーニング社のゴリラガラスに代表される強化ガラスなどを用いることができる。また、図１６および図１７において、前面板１の各要素が設けられている側を非接触面１ａと称する。本発明の静電容量型入力装置１０においては、前面板１の接触面（１ａ非接触面の反対の面）に指などを接触などさせて入力が行われる。以下、前面板を、「基材」と称する場合がある。
【０１７３】
また、前面板１の非接触面上には加飾層２が設けられている。加飾層２は、タッチパネル前面板の非接触側に形成された表示領域周囲の額縁状のパターンであり、引回し配線等が見えないようにする目的や、加飾を目的として形成される。
本発明の静電容量型入力装置１０には、不図示の配線取出し口を設けることができる。配線取出し部を有する静電容量型入力装置の加飾材付き基材を形成する場合、加飾層形成用液体レジストやスクリーン印刷インクを用いて加飾層２を形成しようとすると、配線取出し部からのレジスト成分のモレや、加飾層でのガラス端からのレジスト成分のはみ出しを生じ、基材裏側を汚染してしまうという問題が起こることがあるが、配線取出し部を有する加飾材付き基材を用いる場合、このような問題も解決することができる。
【０１７４】
前面板１の非接触面には、複数のパッド部分が接続部分を介して第一の方向に延在して形成された複数の第一の透明電極パターン３と、第一の透明電極パターン３と電気的に絶縁され、第一の方向に交差する方向に延在して形成された複数のパッド部分からなる複数の第二の透明電極パターン４と、第一の透明電極パターン３と第二の透明電極パターン４を電気的に絶縁する絶縁層５とが形成されている。前記第一の透明電極パターン３と、第二の透明電極パターン４と、後述する導電性要素６とは、例えば、ＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの透光性の導電性金属酸化膜で作製することができる。このような金属膜としては、ＩＴＯ膜；Ａｌ、Ｚｎ、Ｃｕ、Ｆｅ、Ｎｉ、Ｃｒ、Ｍｏ等の金属膜；ＳｉＯ2等の金属酸化膜などが挙げられる。この際、各要素の、膜厚は１０〜２００ｎｍとすることができる。また、焼成により、アモルファスのＩＴＯ膜を多結晶のＩＴＯ膜とするため、電気的抵抗を低減することもできる。また、前記第一の透明電極パターン３と、第二の透明電極パターン４と、後述する導電性要素６とは、前記導電性繊維を用いた着色層または透明樹脂層を有する転写フィルムを用いて製造することもできる。その他、ＩＴＯ等によって第一の導電性パターン等を形成する場合には、特許第４５０６７８５号公報の段落［００１４］〜［００１６］等を参考にすることができる。
【０１７５】
また、第一の透明電極パターン３および第二の透明電極パターン４の少なくとも一方は、前面板１の非接触面および加飾層２の前面板１とは逆側の面の両方の領域にまたがって設置することができる。図１においては、第二の透明電極パターンが、前面板１の非接触面および加飾層２の前面板１とは逆側の面の両方の領域にまたがって設置されている図が示されている。このように、一定の厚みが必要な加飾層２と前面板裏面とにまたがって転写フィルムをラミネートする場合でも、本発明の特定の層構成を有する転写フィルムを用いることで真空ラミネータなどの高価な設備を用いなくても、簡単な工程で加飾層２の部分境界に泡の発生がないラミネートが可能になる。
【０１７６】
図１において、加飾材２の前面板１とは逆側の面側には導電性要素６が設置されている。導電性要素６は、第一の透明電極パターン３および第二の透明電極パターン４の少なくとも一方に電気的に接続され、且つ、第一の透明電極パターン３および第二の透明電極パターン４とは別の要素である。図１においては、導電性要素６が第二の透明電極パターン４に接続されている図が示されている。
【０１７７】
また、図１においては、各構成要素の全てを覆うように透明保護層７が設置されている。透明保護層７は、図３０に示すように各構成要素の一部のみを覆うように構成されていてもよく、その場合は透明保護層７として外周部の直線性が高い透明保護層を、本発明の加飾材または透明保護層付き基材の製造方法で形成することが好ましい。絶縁層５と透明保護層７とは、同一材料であってもよいし、異なる材料であってもよい。絶縁層５を構成する材料としては、表面硬度、耐熱性が高いものが好ましく、公知の感光性シロキサン樹脂材料、アクリル樹脂材料などが用いられる。
【０１７８】
前記静電容量型入力装置、および当該静電容量型入力装置を構成要素として備えた画像表示装置は、『最新タッチパネル技術』（２００９年７月６日発行（株）テクノタイムズ）、三谷雄二監修、“タッチパネルの技術と開発”、シーエムシー出版（２００４，１２）、ＦＰＤ  Ｉｎｔｅｒｎａｔｉｏｎａｌ  ２００９  Ｆｏｒｕｍ  Ｔ−１１講演テキストブック、Ｃｙｐｒｅｓｓ  Ｓｅｍｉｃｏｎｄｕｃｔｏｒ  Ｃｏｒｐｏｒａｔｉｏｎ  アプリケーションノートＡＮ２２９２等に開示されている構成を適用することができる。
【０１７９】
［モバイル機器］
本発明のモバイル機器は、本発明のタッチパネルを有することを特徴とする。
本発明のタッチパネルを使用することができるモバイル機器の例としては、例えば、以下のモバイル機器を挙げることができる。
ｉＰｈｏｎｅ４、ｉＰａｄ（以上、米国  アップル社製）、Ｘｐｅｒｉａ（ＳＯ−０１Ｂ）（ソニー・エリクソン・モバイルコミュニケーション社製）、Ｇａｌａｘｙ  Ｓ（ＳＣ−０２Ｂ）、Ｇａｌａｘｙ  Ｔａｂ（ＳＣ−０１Ｃ）（以上、韓国  サムスン電子社製）、ＢｌａｃｋＢｅｒｒｙ  ８７０７ｈ（加国  リサーチ・イン・モーション社製）、Ｋｉｎｄｌｅ（米国  アマゾン社製）、Ｋｏｂｏ  Ｔｏｕｃｈ（楽天株式会社製）。
【実施例】
【０１８０】
以下、実施例を挙げて本発明を更に具体的に説明する。下記実施例に示す材料、試薬、割合、機器、操作等は、本発明の範囲から逸脱しない限り適宜変更することができ、したがって本発明は以下に示す実施例に限定されるものではない。なお、下記実施例において、特に断りのない限り、「％」及び「部」はいずれも質量基準であり、分子量は重量平均分子量を表す。
まず、以下の顔料分散物を調製した。
【０１８１】
［調製例１］
（黒色顔料分散物１：Ｋ１）
・カーボンブラック（デグッサ社製  Ｎｉｐｅｘ３５）  ：    １３．１質量％
・下記分散剤１  ：                                        ０．６５質量％
・ポリマー  ：                                            ６．７２質量％
（ベンジルメタクリレート／メタクリル酸＝７２／２８モル比のランダム共重合物、重量平均分子量３．７万）
・プロピレングリコールモノメチルエーテルアセテート  ：  ７９．５３質量％
【０１８２】
【化２】
2014111357.tif 000004
【０１８３】
［調製例２］
（黒色顔料分散物２：Ｋ２）
黒色顔料分散物２として、ＦＰ  Ｂｌａｃｋ  ＧＢ４０１６（山陽色素株式会社製）を用いた。なお、ＦＰ  Ｂｌａｃｋ  ＧＢ４０１６は、以下の組成である。
黒色顔料（カーボンブラック）                                ２５．０質量％
分散剤                                                        ９．５質量％
分散溶媒（プロピレングリコールモノメチルエーテルアセテート）６５．５質量％
【０１８４】
［調製例３］
（黒色顔料分散物３：Ｋ３）
黒色顔料分散物３として、ＣＤＰ−Ｋ１０６（富士フイルムエレクトロニクスマテリアルズ株式会社製）を用いた。なお、ＣＤＰ−Ｋ１０６は、以下の組成である。
黒色顔料（二酸化チタン）                                    ２５．０質量％
分散剤                                                        ７．０質量％
分散溶媒（メチルエチルケトン）                              ６８．０質量％
【０１８５】
［調製例４］
（赤色顔料分散物：Ｒ）
赤色顔料分散物Ｒは、下記組成となるように顔料、ポリマー及び溶剤を混合し、３本ロールとビーズミルを用いて調製した。
〈赤顔料分散物Ｒの組成〉
・赤色顔料（Ｃ．Ｉ．ピグメントレッド１７７）  ：                １８質量％
・ポリマー  ：                                                  １２質量％
（ベンジルメタクリレート／メタクリル酸＝７２／２８モル比のランダム共重合物、重量平均分子量３．７万）
・プロピレングリコールモノメチルエーテルアセテート  ：          ７０質量％
【０１８６】
［調製例５］
（白色顔料分散物：Ｗ）
白色顔料分散剤Ｗとして、以下３成分を混合し、３本ロールとビーズミルを用いて調製した。
白色顔料  酸化チタン  ＪＲ−８０５（テイカ株式会社製）        ８５３．５ｇ
メチルエチルケトン                                                ３３６ｇ
分散剤  ソルスパース３２０００（日本ルーブリゾール株式会社製）  ２５．５ｇ
【０１８７】
［調製例６］
（緑色顔料分散物：Ｇ）
緑色顔料分散物は、[調製例４]の赤色顔料を緑色顔料Ｃ．Ｉ．ピグメントグリーン３６としたほかは、[調製例４]と同様にして、緑色顔料分散物Ｇを調製した。
【０１８８】
［調製例７］
（黄色顔料分散物：Ｙ）
黄色顔料分散物は、[調製例４]の赤色顔料を黄色顔料Ｃ．Ｉ．イエロー１５０としたほかは、[調製例４]と同様にして、黄色顔料分散物Ｙを調製した。
【０１８９】
［調製例８］
（青色顔料分散物：Ｂ）
青色顔料分散物は、[調製例４]の赤色顔料を青色顔料Ｃ．Ｉ．ブルー１５：６としたほかは、[調製例４]と同様にして、青色顔料分散物Ｂを調製した。
【０１９０】
調製例１〜８で調製した顔料分散物を用いて、転写材料の着色層形成用の塗布液として、以下の塗布液を調製した。
［調製例１１］
（黒塗布液１：Ｋの調製）
黒色顔料分散物１                                                ３１２ｇ
赤色顔料分散物Ｒ                                              ３３．２ｇ
プロピレングリコールモノメチルエーテルアセタート              ６１．９ｇ
メチルエチルケトン                                              ３４０ｇ
シクロヘキサノン                                              ８５．１ｇ
ベンジルメタクリレート／メタクリル酸ランダム共重合体（モル比７８／２２、重量平均分子量  ３８，０００）  ２７質量％  プロピレングリコールモノメチルエーテルアセタート溶液                                                        １０８ｇ
ジペンタエリスリトールヘキサアクリレート（日本化薬株式会社製）  ７６質量％  プロピレングリコールモノメチルエーテルアセタート溶液              ５４．８ｇ
フェノチアジン                                              ０．０５７ｇ
２，４−ビス（トリクロロメチル）−６−［４´−Ｎ，Ｎ−（ビス（エトキシカルボニルメチル）アミノ−３´−ブロモフェニル）−ｓ−トリアジン        ４．４８ｇ
メガファックＦ７８０Ｆ（大日本インキ化学工業株式会社製）        ０．６ｇ
【０１９１】
［調製例１２］
（ピンク塗布液：Ｗ／Ｒ＝９９／１（質量比）の調製）
白色顔料分散物Ｗ                                                ３１０ｇ
赤色顔料分散物Ｒ                                              １２．２ｇ
メチルエチルケトン                                              １４７ｇ
ベンジルメタクリレート／メタクリル酸ランダム共重合体（モル比７２／２８、重量平均分子量  ３７，０００）  ４０．５質量％  プロピレングリコールモノメチルエーテルアセタート溶液                                                    ３７６ｇ
ジペンタエリスリトールヘキサアクリレート（日本化薬株式会社製）  ７６重量％  プロピレングリコールモノメチルエーテルアセタート溶液                １５６ｇ
ＬＵＮＡＲ６（ＤＫＳＨ社製）                                    ０．４ｇ
メガファックＦ７８０Ｆ（大日本インキ化学工業株式会社製）        ２．０ｇ
【０１９２】
［調製例１３］
（灰色塗布液：Ｗ／Ｋ＝９６／４（質量比）の調製）
白色顔料分散物Ｗ                                                ３８８ｇ
黒色顔料分散物３（ＣＤＰ−Ｋ１０６）                          ４８．５ｇ
メチルエチルケトン                                              ４８３ｇ
ジペンタエリスリトールヘキサアクリレート（日本化薬株式会社製）  ７６重量％  プロピレングリコールモノメチルエーテルアセタート溶液              ５０．４ｇ
ベンジルメタクリレート／メタクリル酸ランダム共重合体（モル比７８／２２、重量平均分子量  ３８，０００）  ２７質量％  プロピレングリコールモノメチルエーテルアセタート溶液                                                        １５３ｇ
イルガキュア９０７（ＢＡＳＦ社製）                            ４．１１ｇ
ハイドロキノンモノメチルエーテル                            ０．０５３ｇ
メガファックＦ７８０Ｆ（大日本インキ化学工業株式会社製）      １．６１ｇ
【０１９３】
［調製例１４］
（白塗布液の調製）
白色顔料分散物Ｗ                                                ３８８ｇ
メチルエチルケトン                                              ４８３ｇ
ジペンタエリスリトールヘキサアクリレート（日本化薬株式会社製）  ７６重量％  プロピレングリコールモノメチルエーテルアセタート溶液              ５０．４ｇ
ベンジルメタクリレート／メタクリル酸ランダム共重合体（モル比７８／２２、重量平均分子量  ３８，０００）  ２７質量％  プロピレングリコールモノメチルエーテルアセタート溶液                                                        １５３ｇ
イルガキュア９０７（ＢＡＳＦ社製）                            ４．１１ｇ
ハイドロキノンモノメチルエーテル                            ０．０５３ｇ
メガファックＦ７８０Ｆ（大日本インキ化学工業株式会社製）      １．６１ｇ
【０１９４】
［調製例１５］
（黒塗布液２の調製）
黒塗布液２は、［調製例１１］の黒色顔料分散物１  ３１２ｇ、及び赤色顔料分散物Ｒ  ３３．２ｇの代わりに黒色顔料組成物２  を３４５ｇ使用するほかは、同様に調製を行い、黒塗布液２を得た。
【０１９５】
［調製例１６］
（黒塗布液３の調製）
黒塗布液３は、［調製例１１］の黒色顔料分散物１  ３１２ｇ、及び赤色顔料分散物Ｒ  ３３．２ｇの代わりに黒色顔料組成物３を４３６ｇ使用するほかは、同様に調製を行い、黒塗布液３を得た。
【０１９６】
［調製例１７］
（赤塗布液の調製）
赤塗布液は、［調製例１１］の黒色顔料分散物１  ３１２ｇ、及び赤色顔料分散物Ｒ  ３３．２ｇの代わりに赤色顔料組成物Ｒを３４５ｇ使用するほかは、同様に調製を行い、赤塗布液を得た。
【０１９７】
［調製例１８］
（緑塗布液の調製）
緑塗布液は、［調製例１１］の黒色顔料分散物１  ３１２ｇ、及び赤色顔料分散物Ｒ  ３３．２ｇの代わりに緑色顔料組成物Ｇ  ２０７ｇ、及び黄色顔料組成物Ｙ  １３８ｇ使用するほかは、同様に調製を行い、緑塗布液を得た。
【０１９８】
［調製例１９］
（青塗布液の調製）
青塗布液は、［調製例１１］の黒色顔料分散物１  ３１２ｇ、及び赤色顔料分散物Ｒ  ３３．２ｇの代わりに青色顔料組成物Ｂ  ３４５ｇ使用するほかは、同様に調製を行い、青塗布液を得た。
【０１９９】
調製例１１〜１９で調製した塗布液を着色層形成用の塗布液として用いて、転写材料を作製した。
【０２００】
［作製例１］
＜転写材料黒１の作製＞
厚さ７５μｍのポリエチレンテレフタレートフィルム仮支持体の上に、スリット状ノズルを用いて、下記処方Ｈ１からなる熱可塑性樹脂層用塗布液を塗布、乾燥させた。次に、下記処方Ｐ１からなる中間層用塗布液を塗布、乾燥させた。更に、前記黒塗布液１を塗布、乾燥させた。このようにして仮支持体の上に乾燥膜厚が１５．１μｍの熱可塑性樹脂層と、乾燥膜厚が１．６μｍの中間層と、乾燥膜厚が２．２μｍの着色層（黒色感光層）を設け、最後に保護剥離層として保護フィルム（厚さ１２μｍポリプロピレンフィルム）を圧着した。こうして仮支持体と熱可塑性樹脂層と中間層（酸素遮断膜）とブラック（Ｋ）の着色層および保護剥離層とが一体となった転写材料を作製し、サンプル名を転写材料黒１とした。
なお、転写材料黒１の構成は、図３に示す構成である。
【０２０１】
（熱可塑性樹脂層用塗布液：処方Ｈ１）
・メタノール  ：                                          １１．１質量部
・プロピレングリコールモノメチルエーテルアセテート  ：    ６．３６質量部
・メチルエチルケトン  ：                                  ５２．４質量部
・メチルメタクリレート／２−エチルヘキシルアクリレート／ベンジルメタクリレート／メタクリル酸共重合体（共重合組成比（モル比）＝５５／１１．７／４．５／２８．８、分子量＝１０万、Ｔｇ≒７０℃）  ：                        ５．８３質量部
・スチレン／アクリル酸共重合体（共重合組成比（モル比）＝６３／３７、重量平均分子量＝１万、Ｔｇ≒１００℃）  ：                            １３．６質量部
・２，２−ビス［４−（メタクリロキシポリエトキシ）フェニル］プロパン（新中村化学工業（株）製）  ：                                          ９．１質量部
・フッ素系ポリマー  ：                                    ０．５４質量部
（Ｃ6Ｆ13ＣＨ2ＣＨ2ＯＣＯＣＨ＝ＣＨ2  ４０部と  Ｈ（ＯＣＨ（ＣＨ3）ＣＨ2）7ＯＣＯＣＨ＝ＣＨ2  ５５部と  Ｈ（ＯＣＨＣＨ2）7ＯＣＯＣＨ＝ＣＨ2  ５部との共重合体、重量平均分子量３万、メチルエチルケトン３０質量％溶液、大日本インキ化学工業製、商品名：メガファックＦ７８０Ｆ）
【０２０２】
（中間層用塗布液：処方Ｐ１）
・ＰＶＡ２０５  ：                                        ３２．２質量部
（ポリビニルアルコール、（株）クラレ製、鹸化度＝８８％、重合度５５０）
・ポリビニルピロリドン  ：                                １４．９質量部
（アイエスピー・ジャパン社製、Ｋ−３０）
・蒸留水  ：                                                ５２４質量部
・メタノール  ：                                            ４２９質量部
【０２０３】
［作製例２］
＜転写材料白１の作製＞
作製例１において、黒塗布液１の代わりに上記「白塗布液」を使用して乾燥膜厚が２７．０μｍの着色層を形成する以外は作製例１と同様にして、転写材料白１を製造した。
【０２０４】
［作製例３］
＜転写材料ピンクの作製＞
作製例１において、黒塗布液１の代わりに上記「ピンク塗布液」を使用して乾燥膜厚が１０．０μｍの着色層を形成する以外は作製例１と同様にして、転写材料ピンクを製造した。
【０２０５】
［作製例４］
＜転写材料灰色の作製＞
作製例１において、黒塗布液１の代わりに上記「灰色塗布液」を使用して乾燥膜厚が５．３μｍの着色層を形成する以外は作製例１と同様にして、転写材料灰色を製造した。
【０２０６】
［作製例５］
＜転写材料黒２の作製＞
作製例１において、黒塗布液１の代わりに上記「黒塗布液２」を使用して乾燥膜厚が１．８μｍの着色層を形成する以外は作製例１と同様にして、転写材料黒２を製造した。
【０２０７】
［作製例６］
＜転写材料黒３の作製＞
作製例１において、黒塗布液１の代わりに上記「黒塗布液３」を使用して乾燥膜厚が１．１μｍの着色層を形成する以外は作製例１と同様にして、転写材料黒３を製造した。
【０２０８】
［作製例７］
＜転写材料赤の作製＞
作製例１において、黒塗布液１の代わりに上記「赤塗布液」を使用して乾燥膜厚が２．０μｍの着色層を形成する以外は作製例１と同様にして、転写材料赤を製造した。
【０２０９】
［作製例８］
＜転写材料緑の作製＞
作製例１において、黒塗布液１の代わりに上記「緑塗布液」を使用して乾燥膜厚が２．０μｍの着色層を形成する以外は作製例１と同様にして、転写材料緑を製造した。
【０２１０】
［作製例９］
＜転写材料青の作製＞
作製例１において、黒塗布液１の代わりに上記「青塗布液」を使用して乾燥膜厚が２．０μｍの着色層を形成する以外は作製例１と同様にして、転写材料青を製造した。
【０２１１】
［作製例１０］
＜転写材料灰色／ピンクの作製＞
上記作製例４で得られた転写材料灰色を２０ｍＪ／ｃｍ2（高圧水銀ランプ  ｉ線  ３６５ｎｍ）で露光したのち、更に作製例３と同様にして上記ピンク塗布液を使用して乾燥膜厚が灰色１０．０μｍおよびピンク５．３μｍの着色層を形成する以外は作製例１と同様にして、転写材料灰色／ピンクを製造した。
なお、転写材料灰色／ピンクの構成は、図４に示す構成である。
【０２１２】
［作製例１１］
＜転写材料白２の作製＞
作製例１において、黒塗布液１の代わりに上記「白塗布液」を使用して乾燥膜厚が１３．５μｍの着色層を形成する以外は作製例１と同様にして、転写材料白２を製造した。
【０２１３】
＜転写材料の膜厚／光学濃度＞
（転写材料黒１の膜厚および光学濃度の測定）
基材として用いる無アルカリガラス基板（厚み０．７ｍｍ）を、２５℃に調整したガラス洗浄剤液をシャワーにより２０秒間吹き付けながらナイロン毛を有する回転ブラシで洗浄し、純水シャワー洗浄後、シランカップリング液（Ｎ−β（アミノエチル）γ−アミノプロピルトリメトキシシラン０．３質量％水溶液、商品名：ＫＢＭ６０３、信越化学工業（株）製）をシャワーにより２０秒間吹き付け、純水シャワー洗浄した。この基板（基材）を基材予備加熱装置で１００℃２分加熱した。得られたシランカップリング処理ガラス基板（基材）に、作製例１の製法にて作製された転写材料黒１からカバーフィルムを除去し、除去後に露出した着色層の表面と前記シランカップリング処理ガラス基板（基材）の表面とが接するように重ね合わせ、ラミネーター（株式会社日立インダストリイズ製（ＬａｍｉｃＩＩ型））を用いて、前記１００℃で２分間加熱した基板（基材）に、ゴムローラー温度１３０℃、線圧１００Ｎ／ｃｍ、搬送速度２．２ｍ／分でラミネートした。続いてポリエチレンテレフタレートの仮支持体を、熱可塑性樹脂層との界面で剥離し、仮支持体を除去した。仮支持体を剥離後、超高圧水銀灯を有するプロキシミティー型露光機（日立ハイテク電子エンジニアリング株式会社製）で、基板（基材）を垂直に立てた状態で、露光面と着色層の間の距離を２００μｍに設定し、露光量７０ｍＪ／ｃｍ2で露光した。
【０２１４】
次に、トリエタノールアミン系現像液（トリエタノールアミン３０質量％含有、商品名：Ｔ−ＰＤ２（富士フイルム（株）製）を純水で１２倍（Ｔ−ＰＤ２を１部と純水１１部の割合で混合）に希釈した液）を３０℃で２０秒間、フラットノズル圧力０．１ＭＰａでシャワー現像し、熱可塑性樹脂層と中間層とを除去した。引き続き、このガラス基板（基材）の上面にエアを吹きかけて液切りした後、純水をシャワーにより１０秒間吹き付け、純水シャワー洗浄し、エアを吹きかけて基板（基材）上の液だまりを減らした。
【０２１５】
その後、炭酸ナトリウム／炭酸水素ナトリウム系現像液（商品名：Ｔ−ＣＤ１（富士フイルム（株）製）を純水で５倍（Ｔ−ＣＤ１を１部と純水４部の割合で混合）に希釈した液）を用いて３０℃でシャワー圧を０．１ＭＰａに設定して、３０秒現像し、純水で洗浄した。
【０２１６】
引き続き、界面活性剤含有洗浄液（商品名：Ｔ−ＳＤ３（富士フイルム（株）製）を純水で１０倍に希釈した液）を用いて３３℃で２０秒間、コーン型ノズル圧力０．１ＭＰａにてシャワーで吹きかけ、更にやわらかいナイロン毛を有する回転ブラシにより、形成された膜を擦って残渣除去を行った。さらに、超高圧洗浄ノズルにて９．８ＭＰａの圧力で超純水を噴射して残渣除去を行い、所望の膜を得た。
【０２１７】
次いで、得た膜をガラス基板（基材）ごと、１５０℃、３０分加熱処理したものに付いて、膜厚と光学濃度を測定した。
結果を以下の表１に示す。
膜厚測定は、テンコールインストルメンツ社製  Ｐ−１０を用いて行った。
光学濃度は、サカタインクス株式会社製  ＢＭＴ−１を用いて行った。
【０２１８】
（その他の転写材料の膜厚および光学濃度の測定）
転写材料黒１の代わりに、作製例１〜９で作製した転写材料を用いた以外は上記の方法と同様にして、その他の転写材料の膜厚および光学濃度の測定を行った。得られた結果を下記表１に示す。
【０２１９】
【表１】
2014111357.tif 000005
【０２２０】
［実施例１］
＜転写材料の打ち抜き／ラミネート／樹脂・中間層除去／試料完成＞
（黒）
Ａ４大の転写材料黒１（図１にその一部を拡大した概略図を示し、図３に図１のＸ１−Ｘ１’での断面の概略図を示す）を、ＣＯ2レーザーカッター（クライムプロダクツ株式会社製  Ｌ−ＣＰＮＣ５５０）を用い、打ち抜かれた後に図５の直線部分を有する枠内部２１および直線部分を有する配線取出し部２３の形状が形成されるように、図１に示した転写材料黒１の点線部分を、保護フィルム側から保護フィルム、着色層（黒色感光層）、中間層、熱可塑性樹脂層および仮支持体をすべて貫通させて、打ち抜いた。この打ち抜きにより、図５の形状の転写材料が形成され、同時に図５における４辺の枠内部２１で囲まれた部分（内側の白色部分）と配線取出し部２３から、「仮支持体、熱可塑性樹脂層、中間層、着色層（黒色感光層）および保護フィルム」からなる積層体が取り除かれた。打ち抜き後の図５に示した形状の転写材料における、Ｘ２−Ｘ２’での断面形状は、図７の形状であった。
次に、真空ラミネーター（クライムプロダクツ株式会社製  Ｖ−ＳＥ３４０ａａＨ）を用い、基材であるＡ４大のＰＥＴフィルム（ルミラー（東レ）Ｔ６０、１００μｍ、全光透過率８９％）に、ＰＥＴフィルムを９０℃に暖めた。次に、転写材料から、テープを用いて保護フィルム２９を剥離し、図８の形状とした。その後、上記で打ち抜いて取り除かれた領域以外の、残りの領域を有する転写材料黒１の保護フィルム２９を剥離後に露出した着色層２４の表面と前記９０℃で予備加熱したＰＥＴフィルムの表面とを重ね合わせ、上記ラミネータで図１０のように貼り付けた。
次に、転写材料の仮支持体２６を薄刃カミソリを用いて除去し、図１１の構成とした。その後、転写材料の熱可塑性樹脂層２７側よりＵＶ（ｉ線、４０ｍＪ）で全面露光した後、上記転写材料黒１の膜厚および光学濃度の測定でシャワー現像時に用いたＰＤ２液で熱可塑性樹脂層２７と中間層２８を除去し、引き続き純水で洗浄し、転写材料黒１の着色層をＰＥＴフィルムに転写した、図１２の形状の黒色の着色層２４付き基材（加飾材付き基材）を得た。得られた加飾材付き基材の、着色層２４（加飾層２）側からの概略図は図１３の形状であった。
これを１５０℃３０分加熱した（ポストベーク）。
その後、更に、ＣＯ2レーザーカッター（上記）を用い、図１３の点線部に相当する、ＰＥＴフィルムと着色層の積層体の枠外部（外周部）を打ち抜くことで、図１４に示す形状の複数の加飾材黒付きフィルムを得た。枠外部を打ち抜かれた加飾材黒付きフィルムを、加飾材２側から見た平常を図１５に示した。なお、図１５の形状は、枠外部の縦幅：１００ｍｍ、枠外部の横幅：６０ｍｍ、上枠幅：１０ｍｍ、下枠幅：１２ｍｍ、左右枠幅：３ｍｍ、四隅半径：６ｍｍ、配線取り出し部（縦×横）：３×５ｍｍである。
得られた加飾材黒付きフィルムを、実施例１の加飾材付き基材とした。
なお、上記のポストベークや、枠外部の所望の形状への打ち抜きは、本発明では必須の工程ではない。
【０２２１】
［実施例２］
（ピンク）
実施例１において転写材料黒１の代わりに転写材料ピンクを用いる以外は実施例１と同様にして打ち抜いた転写材料ピンクをＰＥＴフィルム上に転写し、ＵＶ露光後、樹脂・中間層を除去した。１５０℃３０分加熱した後、更に、ＣＯ2レーザーカッター（上記）を用い、実施例１と同様にして図１５の形状となるようにＰＥＴフィルムと着色層の積層体の枠外部（外周部）のみを打ち抜くことで、図１５の加飾材ピンク付きフィルムを得た。
得られた加飾材ピンク付きフィルムを、実施例２の加飾材付き基材とした。
【０２２２】
［実施例３］
（白）
実施例１において転写材料黒１の代わりに転写材料白１を用いる以外は実施例１と同様にして打ち抜いた転写材料白１をＰＥＴフィルム上に転写し、ＵＶ露光後、樹脂・中間層を除去した。１５０℃３０分加熱した後、更に、ＣＯ2レーザーカッター（上記）を用い、実施例１と同様にして図１５の形状となるようにＰＥＴフィルムと着色層の積層体の枠外部（外周部）のみを打ち抜くことで、図１５の加飾材白付きフィルムを得た。
得られた加飾材白付きフィルムを、実施例３の加飾材付き基材とした。
【０２２３】
［実施例４］
（ピンク、灰色逐次）
実施例１において転写材料黒１の代わりに転写材料ピンクを用いる以外は実施例１と同様にして打ち抜いた転写材料ピンクをＰＥＴフィルム上に転写し、ＵＶ露光後、樹脂・中間層を除去した。
その後、実施例１において転写材料黒１の代わりに転写材料ピンクを用いる以外は実施例１と同様にして打ち抜いた転写材料灰色を転写材料ピンクの着色層の上に転写し、ＵＶ露光後、樹脂・中間層を除去した。１５０℃３０分加熱した後、更に、ＣＯ2レーザーカッター（上記）を用い、実施例１と同様にして図１５の形状となるようにＰＥＴフィルムと着色層の積層体の枠外部（外周部）のみを打ち抜くことで、図１５の加飾材ピンク／灰色付きフィルムを得た。
得られた加飾材ピンク／灰色付きフィルムを、実施例４の加飾材付き基材とした。
【０２２４】
［実施例５］
（ピンク、灰色一括）
実施例１において転写材料黒１の代わりに転写材料灰色／ピンクを用いる以外は実施例１と同様に、打ち抜いた転写材料灰色／ピンクをＰＥＴフィルム上に転写し、ＵＶ露光後、樹脂・中間層を除去した。１５０℃３０分加熱した後、更に、ＣＯ2レーザーカッター（上記）を用い、実施例１と同様にして図１５の形状となるようにＰＥＴフィルムと着色層の積層体の枠外部（外周部）のみを打ち抜くことで、図１５の加飾材ピンク／灰色付きフィルムを得た。
得られた加飾材ピンク／灰色付きフィルムを、実施例５の加飾材付き基材とした。
【０２２５】
［実施例６］
（白、灰色逐次：トムソン刃による打ちぬき実施例）
ダイカット装置（ＭＨＡ−３００、株式会社エム・シー・ケー製）に、転写材料が図１８の形に枠内部および配線取出し部を打ち抜ける様にトムソン刃を設置し、転写材料白１を打ち抜いた。
打ち抜いた転写材料を、ラミネート装置（Ｖ−ＳＥ３４０ａａＨ、クライムプロダクツ株式会社製）で、ガラス基板（基材）上に転写した。
次いで、高圧水銀灯でＵＶ露光後、樹脂・中間層を除去した。
さらに、転写材料白１と同様にしてトムソン刃で転写材料灰色を、図１８の形に枠内部および配線取出し部を打ち抜いた。打ち抜いた転写材料灰色を転写材料白１の着色層の上に転写し、ＵＶ露光後、樹脂・中間層を除去した。
１５０℃３０分加熱した後、更に、ＣＯ2レーザーカッター（上記）を用い、実施例１と同様にして図１５の形状となるようにＰＥＴフィルムと着色層の積層体の枠外部（外周部）のみを打ち抜くことで、図１５の加飾材白／灰色付きフィルムを得た。
【０２２６】
［実施例７］
（黒）
実施例１において転写材料黒１の代わりに転写材料黒２を用いる以外は実施例１と同様にして打ち抜いた転写材料白をＰＥＴフィルム上に転写し、ＵＶ露光後、樹脂・中間層を除去した。１５０℃３０分加熱した後、更に、ＣＯ2レーザーカッター（上記）を用い、実施例１と同様にして図１５の形状となるようにＰＥＴフィルムと着色層の積層体の枠外部（外周部）のみを打ち抜くことで、図１５の加飾材黒付きフィルムを得た。
得られた加飾材黒付きフィルムを、実施例７の加飾材付き基材とした。
【０２２７】
［実施例８］
（黒）
実施例１において転写材料黒１の代わりに転写材料黒３を用いる以外は実施例１と同様にして打ち抜いた転写材料白をＰＥＴフィルム上に転写し、ＵＶ露光後、樹脂・中間層を除去した。１５０℃３０分加熱した後、更に、ＣＯ2レーザーカッター（上記）を用い、実施例１と同様にして図１５の形状となるようにＰＥＴフィルムと着色層の積層体の枠外部（外周部）のみを打ち抜くことで、図１５の加飾材黒付きフィルムを得た。
得られた加飾材黒付きフィルムを、実施例８の加飾材付き基材とした。
【０２２８】
［実施例９］
（赤、白、灰色逐次）
実施例１において転写材料黒１の代わりに転写材料赤を用いる以外は実施例１と同様にして打ち抜いた転写材料ピンクをＰＥＴフィルム上に転写し、ＵＶ露光後、樹脂・中間層を除去した。
その後、実施例１において転写材料黒１の代わりに転写材料白２を用いる以外は実施例１と同様にして打ち抜いた転写材料灰色を転写材料赤の着色層の上に転写し、ＵＶ露光後、樹脂・中間層を除去した。
その後、実施例１において転写材料黒１の代わりに転写材料灰色を用いる以外は実施例１と同様にして打ち抜いた転写材料灰色を転写材料白２の着色層の上に転写し、ＵＶ露光後、樹脂・中間層を除去した。１５０℃３０分加熱した後、更に、ＣＯ2レーザーカッター（上記）を用い、実施例１と同様にして図１５の形状となるようにＰＥＴフィルムと着色層の積層体の枠外部（外周部）のみを打ち抜くことで、図１５の加飾材赤／白／灰色付きフィルムを得た。
得られた加飾材赤／白／灰色付きフィルムを、実施例９の加飾材付き基材とした。
【０２２９】
［実施例１０］
（緑、白、灰色逐次）
実施例９において転写材料赤の代わりに転写材料緑を用いる以外は実施例９と同様にして打ち抜いた転写材料ピンクをＰＥＴフィルム上に転写し、ＵＶ露光後、樹脂・中間層を除去した。
その後、実施例９と同様にして、転写材料緑の緑色の着色層の上に、白色の着色層と灰色の着色層を逐次積層し、実施例９と同様にして図１５の形状となるようにＰＥＴフィルムと着色層の積層体の枠外部（外周部）のみを打ち抜くことで、図１５の加飾材緑／白／灰色付きフィルムを得た。
得られた加飾材緑／白／灰色付きフィルムを、実施例１０の加飾材付き基材とした。
【０２３０】
［実施例１１］
（青、白、灰色逐次）
実施例９において転写材料赤の代わりに転写材料青を用いる以外は実施例９と同様にして打ち抜いた転写材料ピンクをＰＥＴフィルム上に転写し、ＵＶ露光後、樹脂・中間層を除去した。
その後、実施例９と同様にして、転写材料青の青色の着色層の上に、白色の着色層と灰色の着色層を逐次積層し、実施例９と同様にして図１５の形状となるようにＰＥＴフィルムと着色層の積層体の枠外部（外周部）のみを打ち抜くことで、図１５の加飾材青／白／灰色付きフィルムを得た。
得られた加飾材青／白／灰色付きフィルムを、実施例１１の加飾材付き基材とした。
【０２３１】
［比較例１］
（白（スクリーン印刷））
スクリーン印刷機（ＤＰ−３２０、ニューロング精密工業株式会社製）に、２５メッシュのマスクで図１５の型を作製、設置し、ガラス基板（基材）上に上記にて調製した白塗布液のスクリーン印刷を行った。
得られた加飾材白付きガラス基板を、比較例１の加飾材付き基材とした。
【０２３２】
［比較例２］
（白、灰色逐次（スクリーン印刷））
スクリーン印刷機（ＤＰ−３２０、ニューロング精密工業株式会社製）に、２５メッシュのマスクで図１５に相当する形状の型を作製、設置し、ガラス基板上に上記にて調製した白塗布液のスクリーン印刷を行った。
その後、スクリーン印刷された型の上に、さらに上記にて調製した灰色塗布液のスクリーン印刷を行った。
得られた加飾材白／灰色付きガラス基板を、比較例２の加飾材付き基材とした。
【０２３３】
＜評価＞
上記で得た加飾材付き基材（各実施例加飾材付きフィルムおよび各比較例１の加飾材付きガラス基板）の特性の評価方法を以下に示す。
また、得られた結果を下記表２にそれぞれ記載した。
【０２３４】
（色度）
上記で作製した各実施例および比較例の加飾材付き基材の色度は測色計（ＣＭ−７００ｄ、コニカミノルタセンシング株式会社製、ＳＣＩモード、Ｄ６５光源、１０°測定）で測定を行った。
【０２３５】
（クロスカット（密着性））
上記で作製した各実施例および比較例の加飾材付き基材の基材と加飾材との間の密着性をクロスカット試験(ＪＩＳ  Ｋ５６００に順ずる。但し、マスは１００マスで行う)によって評価した。
１００マス中で剥離した加飾材のマス数の割合を下記表２に記載した。
【０２３６】
（鉛筆硬度（膜強度））
上記で作製した各実施例および比較例の加飾材付き基材の膜強度を鉛筆硬度試験（ＪＩＳ  Ｋ５６００に順ずる）によって評価した。
【０２３７】
（透け）
上記で作製した加飾材付き基材を、ｉＰａｄ（アップル社製）の初期画面上にのせ、加飾材の「透け」を観察した。具体的な観察方法を以下に示す。
ｉＰａｄ画面上に、白色上に文字を作成し、その上に加飾材を載せ、加飾材上で文字の影が見られるか、評価する。
加飾材の上から目視にて観察したときに文字の影が透けて観察されるか、観察されないかについて、下記表２に記載した。
【０２３８】
（直線性）
図１５の形状として得られた加飾材付き基材の加飾材について、枠内部の（内側の）直線性を、１ｍｍあたりの凹凸の数で評価した。なお、凹凸は、凹部と凸部の高さの差が６０μｍ以上あるものを対象として数える。測定は、図１５の上部の枠内部、中央部分について行った。
図１９：実施例３の直線部を拡大したものである。
図２０：比較例２の直線部を拡大したものである。また、直線性の評価方法及び結果を略記したものである。
【０２３９】
【表２】
2014111357.tif 000006
【０２４０】
上記表２より、本発明の製造方法で製造された各実施例の加飾材付き基材は、加飾材の枠内部の直線性が高いことがわかった。
一方、スクリーン印刷で製造された比較例１および２の加飾材付き基材は、いずれも加飾材の枠内部の直線性が悪いことがわかった。
【０２４１】
［実施例１０１］
＜基材の変更（実施例）＞
（導電性ＰＥＴフィルムへの転写）
導電性ＰＥＴとして、導電性層（銀ナノワイヤ、カンブリオス  テクノロジーズ  コーポレイション）を特表２００９−５０５３５８号公報の例１の記載にしたがって調製し、ルミラー（東レ）Ｔ６０、１００μｍの上に積層したものを作製した。得られた導電性ＰＥＴの全光透過率は９１％であった。
得られた導電性ＰＥＴの導電層側に、転写材料黒１を転写した以外は実施例１と同様にして、加飾材付きフィルムを製造した。
出来上がった実施例１０１の加飾材付きフィルムは、ＰＥＴ上に作製した実施例１のものと変わりないものであった。
【０２４２】
［実施例１０２］
（ＰＣフィルムへの転写）
ＰＣ（パンライト（帝人）、ＰＣ−２１５１、１２５μｍ、全光透過率８６％）に、転写材料黒１を転写した以外は実施例１と同様にして、加飾材付きフィルムを製造した。
出来上がった実施例１０２の加飾材付きフィルムは、ＰＥＴ上に作製した実施例１のものと変わりないものであった。
【０２４３】
［実施例１０３］
（ＴＡＣ防眩性フィルムへの転写）
ＴＡＣ（ＣＶフィルム（富士フイルム）防眩層、ＣＶ付き、ＣＶ  ＬＵ３、８０μｍ、全光透過率９０％）の防眩層と反対側に、転写材料黒１を転写した以外は実施例１と同様にして、加飾材付きフィルムを製造した。
出来上がった実施例１０３の加飾材付きフィルムは、ＰＥＴ上に作製したものと変わりないものであった。
【０２４４】
［実施例１０４］
（ＣＯＰフィルムへの転写）
ＣＯＰ（ゼオノア（日本ゼオン）、ＸＦ１４−１００、１００μｍ、全光透過率９０％）に、転写材料黒１を転写した以外は実施例１と同様にして、加飾材付きフィルムを製造した。
出来上がった実施例１０４の加飾材付きフィルムは、ＰＥＴ上に作製した実施例１のものと変わりないものであった。
【０２４５】
［実施例２０１］
＜転写材料黒２０１の製造方法（中間層無しの実施例）＞
仮支持体としてＰＥＴ（膜厚７５μｍ）を準備し、その上に黒塗布液１を塗布し、転写材料黒２０１を得た（熱可塑性樹脂層と中間層と保護剥離層を積層せず）。これをガラス基板（基材）上に転写し、１５０℃で３０分加熱した。出来上がったものの膜厚は、２．０μｍ、光学濃度は４．０であった。
転写材料黒２０１を、全面露光及び洗浄するほかは、実施例１と同じ操作を行い、実施例２０１の加飾材黒２０１付きフィルムを得た。
出来上がった実施例２０１の加飾材付き基材は、熱可塑性樹脂層と中間層を有する転写材料黒１を用いた実施例１の加飾材付き基材の場合と変わりないものであった。
【０２４６】
［調製例３０１］
まず、以下の顔料分散物を調製した。
【０２４７】
（透明樹脂層用樹脂組成物Ｈ１）
・１−メトキシ−２−プロピルアセテート                    ・・・・・５９９部
・メチルエチルケトン                                      ・・・・・２３８部
・ソルスパース２００００（Ｌｕｂｒｉｚｏｌ製）            ・・・・１．８８部
・ポリマー４５％溶液（特開２００８−１４６０１８公報の段落番号［００５８］に記載の構造式Ｐ−２５：重量平均分子量＝３．５万、固形分４５％、１−メトキシ−２−プロピルアセテート１５％、１−メトキシ−２−プロパノール４０％）［透明バインダー樹脂］                                                        ・・・・・１１４部
・重合性化合物の混合物：ＤＰＨＡ液（ジペンタエリスリトールヘキサアクリレート：４８％、ジペンタエリスリトールペンタアクリレート：２８％、１−メトキシ−２−プロピルアセテート：２４％）［（Ｂ）一般式（ｂ１）で表される重合性化合物］
・・・・１６．３部
・下記重合性化合物の混合物（ｎ＝１：トリペンタエリスリトールオクタアクリレート含有率８５％、不純物としてｎ＝２及びｎ＝３の合計が１５％）［（Ｂ）一般式（ｂ２−１）で表される重合性化合物］
【化３】
2014111357.tif 000007
（上記式（ｂ２−１）中、Ｘはすべてアクリロイル基であり、ｎ＝１〜３の上記の比率の混合物である。）                                            ・・・２０．５部
・ウレタン系モノマー（ＮＫオリゴＵＡ−３２Ｐ  新中村化学（株）製：不揮発分７５％、１−メトキシ−２−プロピルアセテート：２５％）［（Ｂ−２）その他の重合性化合物］                                                  ・・・・７．７２部
・２，４−ビス−（トリクロロメチル）−６−［４−（Ｎ，Ｎ−ジエトキシカルボニルメチルアミノ）−３−ブロモフェニル］−ｓ−トリアジン［（Ｃ）光重合開始剤］
・・・・１．２７部
・２−トリクロロメチル−５−（ｐ−スチリルスチリル）−１，３，４−オキサジアゾール［（Ｃ）光重合開始剤］                                  ・・・０．６３５部
・ハイドロキノンモノメチルエーテル［重合禁止剤］          ・・・０．０７２部
・メガファックＦ−７８４−Ｆ（ＤＩＣ株式会社製）［界面活性剤］
・・・・０．５１部
【０２４８】
［調製例３０２］
（透明樹脂層用樹脂組成物Ｈ２）
・１−メトキシ−２−プロピルアセテート                    ・・・・・５９９部
・メチルエチルケトン                                      ・・・・・２３８部
・ソルスパース２００００（Ｌｕｂｒｉｚｏｌ製）            ・・・・１．８８部
・ポリマー４５％溶液（特開２００８−１４６０１８公報の段落番号［００５８］に記載の構造式Ｐ−２５：重量平均分子量＝３．５万、固形分４５％、１−メトキシ−２−プロピルアセテート１５％、１−メトキシ−２−プロパノール４０％）［透明バインダー樹脂］                                                        ・・・・・１１４部
・重合性化合物の混合物：ＤＰＨＡ液（ジペンタエリスリトールヘキサアクリレート：４８％、ジペンタエリスリトールペンタアクリレート：２８％、１−メトキシ−２−プロピルアセテート：２４％）［（Ｂ）一般式（ｂ１）で表される重合性化合物］
・・・・１６．３部
・下記重合性化合物の混合物（ｎ＝１：トリペンタエリスリトールオクタアクリレート含有率８５％、不純物としてｎ＝２及びｎ＝３の合計が１５％）［（Ｂ）一般式（ｂ２−１）で表される重合性化合物］
【化４】
2014111357.tif 000008
（上記式（ｂ２−１）中、Ｘはすべてアクリロイル基であり、ｎ＝１〜３の上記の比率の混合物である。）                                            ・・・２０．５部
・ウレタン系モノマー（ＮＫオリゴＵＡ−３２Ｐ  新中村化学（株）製：不揮発分７５％、１−メトキシ−２−プロピルアセテート：２５％）［（Ｂ−２）その他の重合性化合物］                                                        ・・・・７．７２部
・２−トリクロロメチル−５−（ｐ−スチリルスチリル）−１，３，４−オキサジアゾール［（Ｃ）光重合開始剤］                                  ・・・０．６３５部
・ハイドロキノンモノメチルエーテル［重合禁止剤］          ・・・０．０７２部
・メガファックＦ−７８４−Ｆ（ＤＩＣ株式会社製）［界面活性剤］
・・・・０．５１部
【０２４９】
［調製例３０３］
（熱可塑性樹脂層用塗布液の処方Ａ）
・メチルメタクリレート／２−エチルヘキシルアクリレート／ベンジルメタクリレート／メタクリル酸共重合体（＝５５／１１．７／４．５／２８．８［ｍｏｌ比］、重量平均分子量９０，０００）                                        ・・・・５８．４部
・スチレン／アクリル酸共重合体（＝６３／３７［ｍｏｌ比］、重量平均分子量８，０００）                                                      ・・・・・１３６部
・２，２−ビス〔４−（メタクリロキシポリエトキシ）フェニル〕プロパン
・・・・９０．７部
・界面活性剤１（下記組成）                                ・・・・・５．４部
・メタノール                                              ・・・・・１１１部
・１−メトキシ−２−プロパノール                          ・・・・６３．４部
・メチルエチルケトン                                      ・・・・・５３４部
【０２５０】
・界面活性剤１の組成
−下記構造物１                                          ・・・・・・３０％
−メチルエチルケトン                                    ・・・・・・７０％
【化５】
2014111357.tif 000009
【０２５１】
［調製例３０３］
（中間層用塗布液の処方Ｂ）
・ポリビニルアルコール（ＰＶＡ−２０５、鹸化度８８％、（株）クラレ製）
・・・・３．２２部
・ポリビニルピロリドン（ＰＶＰ  Ｋ−３０、アイエスピー・ジャパン株式会社製）
・・・・１．４９部
・メタノール                                            ・・・・４２．９部
・蒸留水                                                ・・・・５２．４部
【０２５２】
［作製例３０１］
＜転写材料１の作製＞
厚さ７５μｍのポリエチレンテレフタレートフィルム（ＰＥＴ）仮支持体の上に、スリット状ノズルを用いて、熱可塑性樹脂層用塗布液の処方Ａを塗布、乾燥させた。次に、中間層用塗布液の処方Ｂを塗布、乾燥させた。更に、透明樹脂層用樹脂組成物Ｈ１を塗布、乾燥させた。このようにして仮支持体の上に乾燥膜厚が１５．１μｍの熱可塑性樹脂層と、乾燥膜厚が１．６μｍの中間層と、乾燥膜厚が１０μｍの透明樹脂層を設け、最後に保護剥離層として保護フィルム（厚さ１２μｍポリプロピレンフィルム）を圧着した。こうして仮支持体と熱可塑性樹脂層と中間層（酸素遮断膜）と透明樹脂層および保護剥離層とが一体となった転写材料を作製し、サンプル名を転写材料１とした。
なお、転写材料３０１の構成は、図３に示す構成である。
【０２５３】
［作製例３０２］
作製例３０１において、透明樹脂層の厚みを５μｍとした以外は作製例３０１と同様にして、転写材料２を製造した。
【０２５４】
［作製例３０３］
作製例３０１において、透明樹脂層の厚みを３０μｍとした以外は作製例３０１と同様にして、転写材料３を製造した。
【０２５５】
［作製例３０４］
作製例３０１において、７５μｍＰＥＴに直接処方Ｈ１を塗布して、乾燥膜厚が２０μｍの透明樹脂層を設けた以外は作製例３０１と同様にして、転写材料４を製造した。
【０２５６】
［作製例３０５］
作製例３０４において、透明樹脂層の厚みを５μｍとした以外は作製例３０４と同様にして、転写材料５を製造した。
【０２５７】
［作製例３０６］
作製例３０１において、透明樹脂層用樹脂組成物Ｈ２を用いた以外は作製例３０１と同様にして、転写材料６を製造した。
【０２５８】
［作製例３０７］
作製例３０４において、透明樹脂層用樹脂組成物Ｈ２を用いた以外は作製例３０４と同様にして、転写材料７を製造した。
【０２５９】
＜転写材料の光透過性測定＞
（転写材料１の膜厚および光学濃度の測定）
基材として用いる無アルカリガラス基板（厚み０．７ｍｍ）を、２５℃に調整したガラス洗浄剤液をシャワーにより２０秒間吹き付けながらナイロン毛を有する回転ブラシで洗浄し、純水シャワー洗浄後、シランカップリング液（Ｎ−β（アミノエチル）γ−アミノプロピルトリメトキシシラン０．３質量％水溶液、商品名：ＫＢＭ６０３、信越化学工業（株）製）をシャワーにより２０秒間吹き付け、純水シャワー洗浄した。この基板（基材）を基材予備加熱装置で１００℃２分加熱した。得られたシランカップリング処理ガラス基板（基材）に、作製例３０１の製法にて作製された転写材料１からカバーフィルムを除去し、除去後に露出した透明樹脂層の表面と前記シランカップリング処理ガラス基板（基材）の表面とが接するように重ね合わせ、ラミネーター（株式会社日立インダストリイズ製（ＬａｍｉｃＩＩ型））を用いて、前記１００℃で２分間加熱した基板（基材）に、ゴムローラー温度１３０℃、線圧１００Ｎ／ｃｍ、搬送速度２．２ｍ／分でラミネートした。続いてポリエチレンテレフタレートの仮支持体を、熱可塑性樹脂層との界面で剥離し、仮支持体を除去した。仮支持体を剥離後、超高圧水銀灯を有するプロキシミティー型露光機（日立ハイテク電子エンジニアリング株式会社製）で、基板（基材）を垂直に立てた状態で、露光面と透明樹脂層の間の距離を２００μｍに設定し、露光量７０ｍＪ／ｃｍ2で露光した。
【０２６０】
次に、トリエタノールアミン系現像液（トリエタノールアミン３０質量％含有、商品名：Ｔ−ＰＤ２（富士フイルム（株）製）を純水で１２倍（Ｔ−ＰＤ２を１部と純水１１部の割合で混合）に希釈した液）を３０℃で２０秒間、フラットノズル圧力０．１ＭＰａでシャワー現像し、熱可塑性樹脂層と中間層とを除去した。引き続き、このガラス基板（基材）の上面にエアを吹きかけて液切りした後、純水をシャワーにより１０秒間吹き付け、純水シャワー洗浄し、エアを吹きかけて基板（基材）上の液だまりを減らした。
【０２６１】
その後、炭酸ナトリウム／炭酸水素ナトリウム系現像液（商品名：Ｔ−ＣＤ１（富士フイルム（株）製）を純水で５倍（Ｔ−ＣＤ１を１部と純水４部の割合で混合）に希釈した液）を用いて３０℃でシャワー圧を０．１ＭＰａに設定して、３０秒現像し、純水で洗浄した。
【０２６２】
引き続き、界面活性剤含有洗浄液（商品名：Ｔ−ＳＤ３（富士フイルム（株）製）を純水で１０倍に希釈した液）を用いて３３℃で２０秒間、コーン型ノズル圧力０．１ＭＰａにてシャワーで吹きかけ、更にやわらかいナイロン毛を有する回転ブラシにより、形成された膜を擦って残渣除去を行った。さらに、超高圧洗浄ノズルにて９．８ＭＰａの圧力で超純水を噴射して残渣除去を行い、所望の膜を得た。
【０２６３】
次いで、得た膜をガラス基板（基材）ごと、１５０℃、３０分加熱処理したものに付いて、膜厚と４００ｎｍの光透過率を測定した。
結果を以下の表３に示す。
膜厚測定は、テンコールインストルメンツ社製  Ｐ−１０を用いて行った。
光透過率は、日本分光ＵＶ２０００を用いて行った。
【０２６４】
（その他の転写材料の膜厚および光透過性の測定）
転写材料１の代わりに、作製例３０４，３０５，３０７以外は上記の方法と同様にして、転写材料の膜厚および光透過性の測定を行った。得られた結果を下記表１に示す。
また、作製例３０４，３０５，３０７はＴ−ＰＤ２現像液処理を実施しない以外は実施例３０１と同様にして、転写材料の膜厚および光透過性の測定を行った。得られた結果を下記表３に示す。
【０２６５】
【表３】
2014111357.tif 000010
【０２６６】
［実施例３０１］
＜転写材料の打ち抜き／ラミネート／樹脂・中間層除去／試料完成＞
Ａ４大の転写材１（図１にその一部を拡大した概略図を示し、図３に図１のＸ１−Ｘ１’での断面の概略図を示す）を、ＣＯ2レーザーカッター（クライムプロダクツ株式会社製  Ｌ−ＣＰＮＣ５５０）を用い、打ち抜かれた後に図２１の直線部分を有する枠内部２１の形状が形成されるように、図１に示した転写材料１の点線部分を、保護フィルム側から保護フィルム、透明樹脂層、中間層、熱可塑性樹脂層および仮支持体をすべて貫通させて、枠内部を残して枠外部を打ち抜いた。この打ち抜きにより、図５の形状の転写材料が形成され、同時に図２１における４辺の枠内部２１で囲まれた以外の部分（外側の白色部分）から、「仮支持体、熱可塑性樹脂層、中間層、透明樹脂層および保護フィルム」からなる積層体が取り除かれた。打ち抜き後の図２１に示した形状の転写材料における、Ｘ２−Ｘ２’での断面形状は、図２３の形状であった。
次に、真空ラミネーター（クライムプロダクツ株式会社製  Ｖ−ＳＥ３４０ａａＨ）を用い、基材であるＡ４大のガラス、厚み１．１ｍｍ、線幅２０μｍのＩＴＯ導電膜をパターニングした基板を９０℃に暖めた。次に、転写材料から、テープを用いて保護フィルム２９を剥離し、図２４の形状とした。その後、上記で打ち抜いて取り除かれた領域以外の、残りの領域を有する転写材料１の保護フィルム２９を剥離後に露出した透明樹脂層２４の表面と前記９０℃で予備加熱したＩＴＯ付ガラス基板の表面とを重ね合わせ、上記ラミネータで図２６のように貼り付けた。
次に、転写材料の仮支持体２６を薄刃カミソリを用いて除去し、図２７の構成とした。その後、転写材料の熱可塑性樹脂層２７側よりＵＶ（ｉ線、４０ｍＪ）で全面露光した後、上記転写材料１の膜厚および光学濃度の測定でシャワー現像時に用いたＰＤ２液で熱可塑性樹脂層２７と中間層２８を除去し、引き続き純水で洗浄し、転写材料１の透明樹脂層をＰＥＴフィルムに転写した、図２８の形状の透明保護層付き基材（透明樹脂層２４由来の透明保護層７付き基材）を得た。得られた透明保護層付き基材の、透明樹脂層２４由来の透明保護層（透明保護層７）側からの概略図は図２９の形状であった。
これを１５０℃３０分加熱した（ポストベーク）。
得られた透明保護層付き基材を、実施例３０１の透明保護層付き基材とした。
【０２６７】
［実施例３０２］
実施例３０１において転写材料１の代わりに転写材料２を用いる以外は実施例３０１と同様にして透明保護層付き基材を得た。
【０２６８】
［実施例３０３］
実施例３０１において転写材料１の代わりに転写材料３を用いる以外は実施例３０１と同様にして透明保護層付き基材を得た。
【０２６９】
［実施例３０４］
実施例３０１において転写材料１の代わりに転写材料４を用い、Ｔ−ＰＤ２現像液処理を実施しない以外は実施例３０１と同様にして透明保護層付き基材を得た。
［実施例３０５］
実施例３０４において転写材料４の代わりに転写材料５を用いた以外は実施例３０４と同様にして透明保護層付き基材を得た。
［実施例３０６］
実施例３０１において転写材料１の代わりに転写材料６を用いる以外は実施例３０１と同様にして透明保護層付き基材を得た。
［実施例３０７］
実施例３０４において転写材料４の代わりに転写材料７を用いた以外は実施例３０４と同様にして透明保護層付き基材を得た。
【０２７０】
［比較例３０１］
（スクリーン印刷）
スクリーン印刷機（ＤＰ−３２０、ニューロング精密工業株式会社製）に、２５メッシュのマスクで図２９の枠内部２１と同じ大きさの型を作製、設置し、ガラス基板（基材）上に上記にて調製した処方Ｈ１のスクリーン印刷を行ない、上記実施例と同じくＰＢを実施した。厚みは４．５μｍ、４００ｎｍ光透過率は９５％であった。
得られた基板を、比較例３０１の透明保護層付き基材とした。
＜評価＞
上記で得た透明保護層付き基材の特性の評価方法を以下に示す。
また、得られた結果を下記表４にそれぞれ記載した。
【０２７１】
（クロスカット（密着性））
上記で作製した各実施例および比較例の透明保護層付き基材の基材と透明保護層との間の密着性をクロスカット試験（ＪＩＳ  Ｋ５６００に順ずる。但し、マスは１００マスで行う）によって評価した。
１００マス中で剥離した透明保護層のマス数の割合を下記表４に記載した。
【０２７２】
（鉛筆硬度（膜強度））
上記で作製した各実施例および比較例の透明保護層付き基材の膜強度を鉛筆硬度試験（ＪＩＳ  Ｋ５６００に順ずる）によって評価した。
【０２７３】
（直線性）
図２９の形状として得られた透明保護層付き基材の透明保護層について、透明保護層の外周部の（外側の）直線性を、１ｍｍあたりの凹凸の数で評価した。なお、凹凸は、凹部と凸部の高さの差が６０μｍ以上あるものを対象として数える。測定は、図２９の上部の枠内部２１、中央部分について行った。
図３１：実施例３０１の透明保護層の外周部の直線部を拡大した写真である。
図３２：比較例３０１の透明保護層の外周部の直線部を拡大した写真である。
【０２７４】
【表４】
2014111357.tif 000011
【０２７５】
上記表４より、本発明の製造方法で製造された各実施例の透明保護層付き基材は、透明保護層の外周部の直線性が高いことがわかった。
一方、スクリーン印刷で製造された比較例３０１の透明保護層付き基材は、いずれも透明保護層の外周部の直線性が悪いことがわかった。
【０２７６】
［実施例４０１］
＜基材の変更（実施例）＞
（導電性ＰＥＴフィルムへの転写）
導電性ＰＥＴとして、導電性層（銀ナノワイヤ、カンブリオス  テクノロジーズ  コーポレイション）を特表２００９−５０５３５８号公報の例１の記載にしたがって調製し、ルミラー（東レ）Ｔ６０、１００μｍの上に積層したものを作製した。得られた導電性ＰＥＴの全光透過率は９１％であった。
得られた導電性ＰＥＴの導電層側に、転写材料１を転写した以外は実施例３０１と同様にして、透明保護層付きフィルムを製造した。
出来上がった実施例４０１の透明保護層付きフィルムは、ＩＴＯ付ガラス上に作製した実施例３０１のものと変わりないものであった。
【符号の説明】
【０２７７】
１    基材（前面板）
１’  カバーガラス
２    加飾材（マスク層）
３    第一の透明電極パターン
４    第二の透明電極パターン
５    絶縁層
６    導電性要素
７    透明保護層
１０    静電容量型入力装置
２１    枠内部
２２    枠外部
２３    配線取出し部
２４、２４ａ、２４ｂ    着色層または透明樹脂層（取り除かれなかった領域）
２５    着色層または透明樹脂層が取り除かれた領域
２６    仮支持体
２７    熱可塑性樹脂層
２８    中間層
２９    保護剥離層
３０    転写材料
３１    枠外部の縦幅
３２    枠外部の横幅
３３    上枠幅
３４    下枠幅
３５    左右枠幅
４１    枠内部の縦幅
４２    枠内部の横幅
【図１】
2014111357.tif 000012
【図２】
2014111357.tif 000013
【図３】
2014111357.tif 000014
【図４】
2014111357.tif 000015
【図５】
2014111357.tif 000016
【図６】
2014111357.tif 000017
【図７】
2014111357.tif 000018
【図８】
2014111357.tif 000019
【図９】
2014111357.tif 000020
【図１０】
2014111357.tif 000021
【図１１】
2014111357.tif 000022
【図１２】
2014111357.tif 000023
【図１３】
2014111357.tif 000024
【図１４】
2014111357.tif 000025
【図１５】
2014111357.tif 000026
【図１６】
2014111357.tif 000027
【図１７】
2014111357.tif 000028
【図１８】
2014111357.tif 000029
【図２１】
2014111357.tif 000030
【図２２】
2014111357.tif 000031
【図２３】
2014111357.tif 000032
【図２４】
2014111357.tif 000033
【図２５】
2014111357.tif 000034
【図２６】
2014111357.tif 000035
【図２７】
2014111357.tif 000036
【図２８】
2014111357.tif 000037
【図２９】
2014111357.tif 000038
【図３０】
2014111357.tif 000039
【図１９】
2014111357.tif 000040
【図２０】
2014111357.tif 000041
【図３１】
2014111357.tif 000042
【図３２】
2014111357.tif 000043